"官能基として水酸基及び/又はカルボキシル基を有し、更に側鎖に二個以上の酸素原子を有する四員環以上の環状化合物fを開環付加してなるガラス転移温度が-60~0°Cの共重合体Aと、共重合体A中の官能基と反応し得る官能基を有する架橋剤Bと、下記一般式1、2または3から選ばれるイオン性化合物Cとを含有することを特徴とする感圧式接着剤組成物。一般式1一般式1中R1~R8は、それぞれ独立に、水素原子、置換基を有してもよいアルキル基、置換基を有してもよいアルケニル基、置換基を有してもよいアルキニル基、置換基を有してもよいアリール基、又は、置換基を有してもよい複素環基を表し、R5~R8は、隣り合う置換基同士で環を形成してもよい。一般式2一般式2中R1~R4は、それぞれ独立に、水素原子、置換基を有してもよいアルキル基、置換基を有してもよいアルケニル基、置換基を有してもよいアルキニル基、置換基を有してもよいアリール基、又は、置換基を有してもよい複素環基を表し、Aは、アルカリ金属イオンを表す。一般式3一般式3中R5~R8は、それぞれ独立に、水素原子、置換基を有してもよいアルキル基、置換基を有してもよいアルケニル基、置換基を有してもよいアルキニル基、置換基を有してもよいアリール基、又は、置換基を有してもよい複素環基を表し、隣り合う置換基同士で環を形成してもよい。R9は、置換基を有してもよいアルキレン結合基、置換基と二重結合を有してもよいアルキレン結合基、置換基と三重結合を有してもよいアルキレン結合基、置換基を有してもよいアリーレン結合基、置換基を有してもよい複素環結合基、又は、エーテル結合基、エステル結合基、チオエーテル結合基、ジチオール結合基、カルボニル結合基、スルフィニル結合基、スルホニル結合基、ホスホニル結合基、アミノ結合基、イミノ結合基、もしくはシリル結合基を表す。R10は、水素原子、置換基を有してもよいアルキル基、置換基を有してもよいアリール基、又は、ハロゲン基を表す。R11は、水素原子、置換基を有してもよいアルキル基、置換基を有してもよいアリール基、又は、-R9R10を表す。共重合体Aは、官能基として水酸基を有するエチレン性不飽和単量体a1及び/又はカルボキシル基を有するエチレン性不飽和単量体a2、更に必要に応じてa1、a2以外のエチレン性不飽和単量体a3を共重合して得られる共重合体Aであって、さらに、共重合体Aの前駆体AP100重量部に対して、a1及び/又はa2を1~40重量部含有するものであることを特徴とする、請求項1記載の感圧式接着剤組成物。共重合体Aの側鎖に二個以上の酸素原子を有する四員環以上の環状化合物を開環付加してなる結合基は、水酸基及び/又はカルボキシル基を有する、共重合体Aの前駆体AP中の水酸基及び/又はカルボキシル基と、二個以上の酸素原子を有する四員環以上の環状化合物fとの反応により生成するものであることを特徴とする、請求項1または2記載の感圧式接着剤組成物。二個以上の酸素原子を有する四員環以上の環状化合物fが、環状ホルマールf-1及び/又は、環状カーボネートf-2であることを特徴とする請求項3記載の感圧式接着剤組成物。環状ホルマールf-1が、ジオキソラン類、ジオキサン類、トリオキサン類から選ばれる少なくとも1種であることを特徴とする請求項4記載の感圧式接着剤組成物。共重合体Aが、共重合体Aの前駆体AP100重量部に対して、二個以上の酸素原子を有する四員環以上の環状化合物f1~150重量部を用いてなることを特徴とする請求項4または5記載の感圧式接着剤組成物。共重合体A100重量部に対して、イオン性化合物Cを0.01~10重量部含むことを特徴とする請求項1~6いずれか記載の感圧式接着剤組成物。架橋剤Bがポリイソシアネート化合物b1であることを特徴とする請求項1~7いずれか記載の感圧式接着剤組成物。架橋剤Bがエポキシ化合物b2、アジリジン化合物b3、カルボジイミド化合物b4、オキサゾリン化合物b5、もしくは金属キレート化合物b6のいずれかであることを特徴とする請求項1~7いずれか記載の感圧式接着剤組成物。請求項1~9いずれかに記載の感圧式接着剤組成物から形成される感圧式接着剤層上に光学部材が積層されてなる積層体。液晶セル用ガラス部材、請求項1~9いずれかに記載の感圧式接着剤組成物から形成される感圧式接着剤層、及び光学部材が順次積層されてなる液晶セル用部材。本発明は、制電性能を有し、さらに良好なリワーク性、透明性、耐湿熱性を有する感圧式接着フィルムを得ることができる感圧式接着剤組成物の提供を目的とする。本発明者らは、上記問題を解決するため、鋭意検討した結果、本発明に達した。すなわち、第1の発明は、官能基として水酸基及び/又はカルボキシル基を有し、更に側鎖に二個以上の酸素原子を有する四員環以上の環状化合物を開環付加してなるガラス転移温度が-60~0°Cの共重合体Aと、共重合体A中の官能基と反応し得る官能基を有する架橋剤Bと、下記一般式1、2または3から選ばれるイオン性化合物Cとを含有することを特徴とする感圧式接着剤組成物に関する。一般式1一般式1中R1~R8は、それぞれ独立に、水素原子、置換基を有してもよいアルキル基、置換基を有してもよいアルケニル基、置換基を有してもよいアルキニル基、置換基を有してもよいアリール基、又は、置換基を有してもよい複素環基を表し、R5~R8は、隣り合う置換基同士で環を形成してもよい。一般式2一般式2中R1~R4は、それぞれ独立に、水素原子、置換基を有してもよいアルキル基、置換基を有してもよいアルケニル基、置換基を有してもよいアルキニル基、置換基を有してもよいアリール基、又は、置換基を有してもよい複素環基を表し、Aは、アルカリ金属イオンを表す。一般式3一般式3中R5~R8は、それぞれ独立に、水素原子、置換基を有してもよいアルキル基、置換基を有してもよいアルケニル基、置換基を有してもよいアルキニル基、置換基を有してもよいアリール基、又は、置換基を有してもよい複素環基を表し、隣り合う置換基同士で環を形成してもよい。R9は、置換基を有してもよいアルキレン結合基、置換基と二重結合を有してもよいアルキレン結合基、置換基と三重結合を有してもよいアルキレン結合基、置換基を有してもよいアリーレン結合基、置換基を有してもよい複素環結合基、又は、エーテル結合基、エステル結合基、チオエーテル結合基、ジチオール結合基、カルボニル結合基、スルフィニル結合基、スルホニル結合基、ホスホニル結合基、アミノ結合基、イミノ結合基、もしくはシリル結合基を表す。R10は、水素原子、置換基を有してもよいアルキル基、置換基を有してもよいアリール基、又は、ハロゲン基を表す。R11は、水素原子、置換基を有してもよいアルキル基、置換基を有してもよいアリール基、又は、-R9R10を表す。また、第2の発明は、共重合体Aの主鎖は、官能基として水酸基を有するエチレン性不飽和単量体a1及び/又はカルボキシル基を有するエチレン性不飽和単量体a2、更に必要に応じてa1、a2以外のエチレン性不飽和単量体a3を共重合して得られる共重合体Aの前駆体AP100重量に対して、a1及び/又はa2を1~40重量含有することを特徴とする、第1の発明の感圧式接着剤組成物に関する。また、第3の発明は、共重合体Aの側鎖に二個以上の酸素原子を有する四員環以上の環状化合物を開環付加してなる結合基は、水酸基及び/又はカルボキシル基を有する、共重合体Aの前駆体AP中の水酸基及び/又はカルボキシル基と、二個以上の酸素原子を有する四員環以上の環状化合物fとの反応により生成するものであることを特徴とする、第1または2の発明の感圧式接着剤組成物に関する。また、第4の発明は、二個以上の酸素原子を有する四員環以上の環状化合物fが、環状ホルマールf-1及び/又は、環状カーボネートf-2であることを特徴とする第3の発明の感圧式接着剤組成物に関する。また、第5の発明は、環状ホルマールf-1が、ジオキソラン類、ジオキサン類、トリオキサン類から選ばれる少なくとも1種であることを特徴とする第4の発明の感圧式接着剤組成物に関する。また、第6の発明は、共重合体Aが、共重合体Aの前駆体AP100重量部に対して、二個以上の酸素原子を有する四員環以上の環状化合物f1~150重量部を用いてなることを特徴とす第4~5の発明いずれかの感圧式接着剤組成物に関する。また、第7の発明は、共重合体A100重量部に対して、イオン性化合物Cを0.01~10重量部含むことを特徴とする第1~6の発明いずれかの感圧式接着剤組成物に関する。また、第8の発明は、架橋剤Bがポリイソシアネート化合物b1であることを特徴とする第1~7の発明いずれかの感圧式接着剤組成物に関する。また、第9の発明は、架橋剤Bがエポキシ化合物b2、アジリジン化合物b3、カルボジイミド化合物b4、オキサゾリン化合物b5、もしくは金属キレート化合物b6のいずれかであることを特徴とする第1~7の発明いずれかの感圧式接着剤組成物に関する。また、第10の発明は、第1~9の発明のいずれかに記載の感圧式接着剤組成物から形成される感圧式接着剤層上に光学部材が積層されてなる積層体に関する。また、第11の発明は、液晶セル用ガラス部材、第1~9の発明のいずれかの感圧式接着剤組成物から形成される感圧式接着剤層、及び光学部材が順次積層されてなる液晶セル用部材に関する。本発明により、制電性能を有し、さらに良好なリワーク性、透明性、耐湿熱性を得ることができる感圧式接着フィルムに用いる感圧式接着剤組成物を提供することができた。本発明を実施するにあたり、必要な事項を具体的に以下に述べる。本発明に用いられる感圧式接着剤組成物は、官能基として水酸基及び/又はカルボキシル基を有し、更に側鎖に二個以上の酸素原子を有する四員環以上の環状化合物を開環付加してなるガラス転移温度が-60~0°Cの共重合体Aと、共重合体A中の官能基と反応し得る官能基を有する架橋剤B、及びイオン性化合物Cを含有することを特徴とする感圧式接着剤組成物である。本発明に用いられる官能基として水酸基及び/又はカルボキシル基を有し、更に側鎖に二個以上の酸素原子を有する四員環以上の環状化合物を開環付加してなる共重合体Aは、官能基として水酸基を有するエチレン性不飽和単量体a1及び/又はカルボキシル基を有するエチレン性不飽和単量体a2、更に必要に応じてa1、a2以外のエチレン性不飽和単量体a3を共重合して得られる共重合体Aの前駆体AP中の水酸基及び/又はカルボキシル基と、二個以上の酸素原子を有する四員環以上の環状化合物fとの反応により得られる共重合体である。官能基として水酸基を有するエチレン性不飽和単量体a1としては、その構造中に水酸基を有するものであれば、特に制限はなく、例えば、メタアクリル酸2-ヒドロキシエチルアクリル酸2-ヒドロキシエチルとメタクリル酸2-ヒドロキシエチルとを併せてメタアクリル酸2-ヒドロキシエチルと表記する。以下同様。、メタアクリル酸1-ヒドロキシプロピル、メタアクリル酸2-ヒドロキシプロピル、メタアクリル酸3-ヒドロキシプロピル、メタアクリル酸1-ヒドロキシブチル、メタアクリル酸2-ヒドロキシブチル、メタアクリル酸3-ヒドロキシブチル、メタアクリル酸4-ヒドロキシブチル、メタアクリル酸6-ヒドロキシヘキシル、メタアクリル酸8-ヒドロキシオクチル、メタアクリル酸10-ヒドロキシデシル、メタアクリル酸12-ヒドロキシラウリル、メタアクリル酸エチル-α-ヒドロキシメチル、単官能メタアクリル酸グリセロール、あるいはメタアクリル酸グリシジルラウリン酸エステル、メタアクリル酸グリシジルオレイン酸エステル、メタアクリル酸グリシジルステアリン酸エステル等の脂肪酸エステル系メタアクリル酸エステル、あるいはラクトン環の開環付加により末端に水酸基を有するポリラクトン系メタアクリル酸エステル、あるいはエチレンオキサイドやプロピレンオキサイド等のアルキレンオキサイドの繰り返し付加した末端に水酸基を有するアルキレンオキサイド付加系メタアクリル酸エステル、メタアクリル酸2-ヒドロキシエチルホスフェート等の水酸基含有の脂肪族メタアクリル酸エステル類;例えば、メタアクリル酸1,2-シクロヘキサンジメタノール、メタアクリル酸1,3-シクロヘキサンジメタノール、メタアクリル酸1,4-シクロヘキサンジメタノール、メタアクリル酸シクロヘキシルグリシジルエーテル、メタアクリル酸フェニルグリシジルエーテル、メタアクリル酸2-ヒドロキシ-3-フェノキシメチル、メタアクリル酸2-ヒドロキシ-3-フェノキシエチル、メタアクリル酸2-ヒドロキシ-3-フェノキシプロピル、メタアクリル酸2-ヒドロキシ-3-フェノキシブチル、メタアクリル酸2-ヒドロキシ-3-フェノキシデシル、メタアクリル酸2-ヒドロキシ-3-フェノキシオクタデシル、メタアクリル酸モノヒドロキシエチルフタレート、メタアクリル酸2-4-ベンゾイル-3-ヒドロキシフェノキシエチル、ジメタアクリル酸1,4-ビス2-ヒドロキシプロピルベンゼン、ジメタアクリル酸1,3-ビス2-ヒドロキシプロピルベンゼン等の水酸基含有の脂環あるいは芳香族メタアクリル酸エステル類;例えば、2-2-ヒドロキシ-5-メタアクリロイルオキシエチルフェニル-2H-ベンゾトリアゾール2-2-ヒドロキシ-5-アクリロイルオキシエチルフェニル-2H-ベンゾトリアゾールと2-2-ヒドロキシ-5-メタクリロイルオキシエチルフェニル-2H-ベンゾトリアゾールとを併せて2-2-ヒドロキシ-5-メタアクリロイルオキシエチルフェニル-2H-ベンゾトリアゾールと表記する。以下同様。、2-2-ヒドロキシ-5-メタアクリロイルオキシエチルフェニル-5-クロロ-2H-ベンゾトリアゾール、2-2-ヒドロキシ-5-メタアクリロイルオキシプロピルフェニル-2H-ベンゾトリアゾール、2-2-ヒドロキシ-5-メタアクリロイルオキシプロピルフェニル-5-クロロ-2H-ベンゾトリアゾール、2-2-ヒドロキシ-3-tert-ブチル-5-メタアクリロイルオキシエチルフェニル-2H-ベンゾトリアゾール、2-2-ヒドロキシ-3-tert-ブチル-5-メタアクリロイルオキシエチルフェニル-5-クロロ-2H-ベンゾトリアゾール等の水酸基含有ベンゾトリアゾール系メタアクリル酸エステル類;例えば、2-ヒドロキシ-4-{2-メタアクリロイルオキシ}エトキシベンゾフェノン、2-ヒドロキシ-4-{2-メタアクリロイルオキシ}ブトキシベンゾフェノン、22-ジヒドロキシ-4-{2-メタアクリロイルオキシ}エトキシベンゾフェノン、2-ヒドロキシ-4-{2-メタアクリロイルオキシ}エトキシ-4-2-ヒドロキシエトキシベンゾフェノン等の水酸基含有ベンゾフェノン系メタアクリル酸エステル類;例えば、24-ジフェニル-6-2-ヒドロキシ-4-{2-メタアクリロイルオキシエトキシ}-S-トリアジン、24-ビス2-メチルフェニル-6-2-ヒドロキシ-4-{2-メタアクリロイルオキシエトキシ}-S-トリアジン、24-ビス2-メトキシフェニル-6-2-ヒドロキシ-4-{2-メタアクリロイルオキシエトキシ}-S-トリアジン、24-ビス2-エチルフェニル-6-2-ヒドロキシ-4-{2-メタアクリロイルオキシエトキシ}-S-トリアジン、24-ビス2-エトキシフェニル-6-2-ヒドロキシ-4-{2-メタアクリロイルオキシエトキシ}-S-トリアジン、24-ビス24-ジメチルフェニル-6-2-ヒドロキシ-4-{2-メタアクリロイルオキシエトキシ}-S-トリアジン、24-ビス24-ジエトキシルフェニル-6-2-ヒドロキシ-4-{2-メタアクリロイルオキシエトキシ}-S-トリアジン、24-ビス24-ジエチルフェニル-6-2-ヒドロキシ-4-{2-メタアクリロイルオキシエトキシ}-S-トリアジン等の水酸基含有トリアジン系メタアクリル酸エステル類;例えば、メタアクリル酸グリコシルメチル、メタアクリル酸グリコシルエチル、メタアクリル酸グリコシルプロピル、メタアクリル酸グリコシルブチル等のグルコース環系メタアクリル酸エステル類;例えば、ヒドロキシエチルビニルエーテル、ヒドロキシプロピルビニルエーテル、ヒドロキシブチルビニルエーテル、ヒドロキシヘキシルビニルエーテル、ヒドロキシオクチルビニルエーテル、ヒドロキシデシルビニルエーテル、ヒドロキシドデシルビニルエーテル、ヒドロキシオクタデシルビニルエーテル、グリセリルビニルエーテル、あるいはエチレンオキサイドやプロピレンオキサイド等のアルキレンオキサイドの繰り返し付加した末端に水酸基を有するアルキレンオキサイド付加系ビニルエーテル等の水酸基含有の脂肪族ビニルエーテル類;例えば、1,2-シクロヘキサンジメタノールモノビニルエーテル、1,3-シクロヘキサンジメタノールモノビニルエーテル、1,4-シクロヘキサンジメタノールモノビニルエーテル、2-ヒドロキシ-3-フェノキシメチルモノビニルエーテル、2-ヒドロキシ-3-フェノキシエチルモノビニルエーテル、2-ヒドロキシ-3-フェノキシプロピルモノビニルエーテル、2-ヒドロキシ-3-フェノキシブチルモノビニルエーテル、2-ヒドロキシ-3-フェノキシデシルモノビニルエーテル、2-ヒドロキシ-3-フェノキシオクタデシルモノビニルエーテル、2-4-ベンゾイル-3-ヒドロキシフェノキシエチルモノビニルエーテル等の水酸基含有の脂環や芳香環を有するビニルエーテル類;例えば、2-ヒドロキシスチレン、3-ヒドロキシスチレン、4-ヒドロキシスチレン、2-ヒドロキシ-α-メチルスチレン、3-ヒドロキシ-α-メチルスチレン、4-ヒドロキシ-α-メチルスチレン、2-メチル-3-ヒドロキシスチレン、4-メチル-3-ヒドロキシスチレン、5-メチル-3-ヒドロキシスチレン、2-メチル-4-ヒドロキシスチレン、3-メチル-4-ヒドロキシスチレン、3,4-ジヒドロキシスチレン、2,4,6-トリヒドロキシスチレン、2-ヒドロキシ-6-ビニルナフタレン等の水酸基含有の芳香族ビニル化合物類;例えば、メタアリルアルコールアリルアルコールとメタリルアルコールとを併せてメタアリルアルコールと表記する。以下同様。、イソプロペニルアルコール、ジメチルメタアリルアルコール、ヒドロキシエチルメタアリルエーテル、ヒドロキシプロピルメタアリルエーテル、ヒドロキシブチルメタアリルエーテル、ヒドロキシヘキシルメタアリルエーテル、ヒドロキシオクチルメタアリルエーテル、ヒドロキシデシルメタアリルエーテル、ヒドロキシドデシルメタアリルエーテル、ヒドロキシオクタデシルメタアリルエーテル、グリセリルメタアリルエーテル、あるいはエチレンオキサイドやプロピレンオキサイド等のアルキレンオキサイドの繰り返し付加した末端に水酸基を有するアルキレンオキサイド付加系メタアリルエーテル等の水酸基含有の脂肪族メタアリルアルコール類ないしはメタアリルエーテル類;例えば、1,2-シクロヘキサンジメタノールモノメタアリルエーテル、1,3-シクロヘキサンジメタノールモノメタアリルエーテル、1,4-シクロヘキサンジメタノールモノメタアリルエーテル、o-メタアリルフェノール、m-メタアリルフェノール、p-メタアリルフェノール、2-ヒドロキシ-3-フェノキシメチルモノメタアリルエーテル、2-ヒドロキシ-3-フェノキシエチルモノメタアリルエーテル、2-ヒドロキシ-3-フェノキシプロピルモノメタアリルエーテル、2-ヒドロキシ-3-フェノキシブチルモノメタアリルエーテル、2-ヒドロキシ-3-フェノキシデシルモノメタアリルエーテル、2-ヒドロキシ-3-フェノキシオクタデシルモノメタアリルエーテル、2-4-ベンゾイル-3-ヒドロキシフェノキシエチルモノメタアリルエーテル等の水酸基含有の脂環や芳香環を有するメタアリルエーテル類;例えば、プロペンジオール、ブテンジオール、ヘプテンジオール、オクテンジオール、ジメタアクリル酸グルセロール、o-ジメタアリルビスフェノールA等の複数の水酸基を有するエチレン性不飽和単量体類;例えば、N-ヒドロキシエチルメタアクリルアミドN-ヒドロキシエチルアクリルアミドとN-ヒドロキシエチルメタクリルアミドとを併せてN-ヒドロキシエチルメタアクリルアミドと表記する。以下同様。、N-ヒドロキシプロピルメタアクリルアミド、N-ヒドロキシブチルメタアクリルアミド、N-ヒドロキシヘキシルメタアクリルアミド、N-ヒドロキシオクチルメタアクリルアミド等の水酸基含有のメタアクリルアミド類;例えば、ヒドロキシスチレン、ビニルアルコール等の水酸基とアルケニル基を有する単量体類等が挙げられるが、特にこれらに限定されるものではない。これらは、1種だけを用いてもよいし、あるいは、複数種を併用してもよい。官能基としてカルボキシル基を有するエチレン性不飽和単量体a2としては、その構造中にカルボキシル基を有するものであれば、特に制限はなく、より具体的には、例えば、アクリル酸、メタクリル酸、メタアクリル酸2-カルボキシエチル、メタアクリル酸2-カルボキシプロピル、メタアクリル酸3-カルボキシプロピル、メタアクリル酸4-カルボキシブチル、メタアクリル酸ダイマー、マレイン酸、フマル酸、モノメチルマレイン酸、モノメチルフマル酸、アコニチン酸、ソルビン酸、ケイ皮酸、α-クロロソルビン酸、グルタコン酸、シトラコン酸、メサコン酸、イタコン酸、チグリン酸、アンゲリカ酸、セネシオ酸、クロトン酸、イソククロトン酸、ムコブロム酸、ムコクロル酸、ソルビン酸、ムコン酸、アコニット酸、ペニシル酸、ゲラン酸、シトロネル酸、4-アクリルアミドブタン酸、6-アクリルアミドヘキサン酸、あるいはω-カルボキシポリカプロラクトンモノメタアクリレート等のラクトン環の開環付加により末端にカルボキシル基を有するポリラクトン系メタアクリル酸エステル、あるいはエチレンオキサイドやプロピレンオキサイド等のアルキレンオキサイドの繰り返し付加した末端にカルボキシル基を有するアルキレンオキサイド付加系コハク酸メタアクリレート等のカルボキシル基含有の脂肪族系のエチレン性不飽和カルボン酸類;例えば、2-メタアクリロイルオキシエチルヘキサヒドロフタレート、2-メタアクリロイルオキシエチルフタレート、2-メタアクリロイルオキシプロピルフタレート、2-メタアクリロイルオキシブチルフタレート、2-メタアクリロイルオキシヘキシルフタレート、2-メタアクリロイルオキシオクチルフタレート、2-メタアクリロイルオキシデシルフタレート、2-ビニル安息香酸、3-ビニル安息香酸、4-ビニル安息香酸、4-イソプロペニルベンゼンカルボン酸、桂皮酸、7-アミノ-3-ビニル-3-セフェム-4-カルボン酸等のカルボキシル基含有の脂環や芳香環を有するエチレン性不飽和カルボン酸類等が挙げられるが、特にこれらに限定されるものではない。これらは、1種だけを用いてもよいし、あるいは、複数種を併用してもよい。本発明において必要に応じて用いられる、a1~a2以外のエチレン性不飽和単量体a3としては、エチレン性不飽和単量体であれば、特に制限はなく使用することができ、例えば、メタアクリル酸誘導体類としては、メタアクリル酸メチル、メタアクリル酸エチル、メタアクリル酸1-プロピル、メタアクリル酸2-プロピル、メタアクリル酸n-ブチル、メタアクリル酸sec-ブチル、メタアクリル酸iso-ブチル、メタアクリル酸tert-ブチル、メタアクリル酸n-アミル、メタアクリル酸iso-アミル、メタアクリル酸n-ヘキシル、メタアクリル酸2-エチルヘキシル、メタアクリル酸n-オクチル、メタアクリル酸iso-オクチル、メタアクリル酸n-ノニル、メタアクリルiso-ノニル、メタアクリル酸デシル、メタアクリル酸ドデシル、メタアクリル酸オクタデシル、メタアクリル酸ラウリル、メタアクリル酸ステアリルなどのメタアクリル酸アルキルエステル類;例えば、メタアクリル酸シクロヘキシル、メタアクリル酸1-メチル-1-シクロペンチル、メタアクリル酸1-エチル-1-シクロペンチル、メタアクリル酸1-イソプロピル-1-シクロペンチル、メタアクリル酸1-メチル-1-シクロヘキシル、メタアクリル酸1-エチル-1-シクロヘキシル、メタアクリル酸1-イソプロピル-1-シクロヘキシル、メタアクリル酸1-エチル-1-シクロオクチル、メタアクリル酸ベンジル、メタアクリル酸iso-ボニル、メタアクリル酸フェニル、メタアクリル酸2-フェノキシエチル、メタアクリル酸2-オキソ-1,2-フェニルエチル、メタアクリル酸2-オキソ-1,2-ジフェニルエチル、メタアクリル酸1-ナフチル、メタアクリル酸2-ナフチル、メタアクリル酸1-ナフチルメチル、メタアクリル酸1-アントリル、メタアクリル酸2-アントリル、メタアクリル酸9-アントリル、メタアクリル酸9-アントリルメチル、メタアクリル酸2-メチルアダマンチル-2-イル、メタアクリル酸2-エチルアダマンチル-2-イル、メタアクリル酸2-n-プロピルアダマンチル-2-イル、メタアクリル酸2-イソプロピルアダマンチル-2-イル、メタアクリル酸1-アダマンタン-1-イル-1-メチルエチル、メタアクリル酸1-アダマンタン-1-イル-1-エチルエチル、メタアクリル酸1-アダマンタン-1-イル-1-メチルプロピル、メタアクリル酸1-アダマンタン-1-イル-1-エチルプロピル、メタアクリル酸-5-オキソ-4-オキサ-トリシクロ[4.2.1.03,7]ノナ-2-イル、メタアクリル酸-5-オキソ-4-オキサ-トリシクロ[5.2.1.03,8]デカ-2-イル、、メタアクリル酸-6-オキソ-7-オキサ-ビシクロ[3.2.1]オクタ-2-イル、メタアクリル酸-7-オキソ-8-オキサ-ビシクロ[3.3.1]オクタ-2-イル等のメタアクリル酸環状エステル類;例えば、メタアクリル酸メタアリル、メタアクリル酸1-ブテニル、メタアクリル酸2-ブテニル、メタアクリル酸3-ブテニル、メタアクリル酸1,3-メチル-3-ブテニル、メタアクリル酸2-クロル2-プロペニル、メタアクリル酸3-クロル2-プロペニル、メタアクリル酸-o-2-プロペニルフェニル、メタアクリル酸2-2-プロペニルオキシエチル、メタアクリル酸2-プロペニルラクチル、メタアクリル酸3,7-ジメチルオクタ-6-エン-1-イル、メタアクリル酸E-3,7-ジメチルオクタ-2,6-ジエン-1-イル、メタアクリル酸ロジニル、メタアクリル酸シンナミル、メタアクリル酸ビニル等のさらに不飽和基を含有するメタアクリル酸エステル類;例えば、メタアクリル酸パーフルオロメチル、メタアクリル酸パーフルオロエチル、メタアクリル酸パーフルオロプロピル、メタアクリル酸パーフルオロブチル、メタアクリル酸パーフルオロオクチル、メタアクリル酸トリフルオロメチルメチル、メタアクリル酸2-トリフルオロメチルエチル、メタアクリル酸ジパーフルオロメチルメチル、メタアクリル酸2-パーフルオロエチルエチル、メタアクリル酸2-パーフルオロメチル-2-パーフルオロエチルメチル、メタアクリル酸トリパーフルオロメチルメチル、メタアクリル酸2-パーフルオロエチル-2-パーフルオロブチルエチル、メタアクリル酸2-パーフルオロヘキシルエチル、メタアクリルプロペン酸2-パーフルオロデシルエチル、メタアクリル酸2-パーフルオロヘキサデシルエチルなどのメタアクリル酸パーフルオロアルキルエステル類;例えば、メタアクリル酸N-メチルアミノエチル、メタアクリル酸N-トリブチルアミノエチル、メタアクリル酸N,N-ジメチルアミノエチル、メタアクリル酸N,N-ジエチルアミノエチル、メタアクリル酸N,N-ジエチルアミノメチル、メタアクリル酸ペンタメチルピペリジニル、メタアクリルプロペン酸テトラメチルピペリジニル、2,4-ジアミノ-6,2-メチルプロペノイルオキシエチル-s-トリアジンなどのアミノ基含有メタアクリル酸エステル類;例えば、メタアクリル酸グリシジル、メタアクリル3,4-エポキシシクロヘキシルメチル、メタアクリル酸3-メチル-3-オキセタニルメチル、メタアクリル酸テトラヒドロフルフリル、メタアクリル酸-2-オキソテトラヒドロピラン-4-イル、メタアクリル酸-4-メチル-2-オキソテトラヒドロピラン-4-イル、メタアクリル酸-4-エチル-2-オキソテトラヒドロピラン-4-イル、メタアクリル酸-4-プロピル-2-オキソテトラヒドロピラン-4-イル、メタアクリル酸-5-オキソテトラヒドロフラン-3-イル、メタアクリル酸-2,2-ジメチル-5-オキソテトラヒドロフラン-3-イル、メタアクリル酸-4,4-ジメチル-5-オキソテトラヒドロフラン-3-イル、メタアクリル酸-2-オキソテトラヒドロフラン-3-イル、メタアクリル酸-4,4-ジメチル-2-オキソテトラヒドロフラン-3-イル、メタアクリル酸-5,5-ジメチル-2-オキソテトラヒドロフラン-3-イル、メタアクリル酸-2-オキソテトラヒドロフラン-3-イル、メタアクリル酸-5-オキソテトラヒドロフラン-2-イルメチル、メタアクリル酸-3,3-ジメチル-5-オキソテトラヒドロフラン-2-イルメチル、メタアクリル酸-4,4-ジメチル-5-オキソテトラヒドロフラン-2-イルメチル等の酸素原子含有複素環含有メタアクリル酸エステル類;例えば、メタアクリル酸メチル、メタアクリル酸エチル、メタアクリル酸プロピル、メタアクリル酸ブチル、メタアクリル酸デシル、メタアクリル酸メチル、メタアクリル酸エチル、メタアクリル酸プロピル、メタアクリル酸ブチル、メタアクリル酸ヘキシル、メタアクリル酸オクチル、メタアクリル酸2-エトキシカルボニルオキシエチル、メタアクリル酸2-エトキシカルボニルオキシプロピル、メタアクリル酸2-エトキシカルボニルオキシブチル、メタアクリル酸2-エトキシカルボニルオキシヘキシル、メタアクリル酸2-エトキシカルボニルオキシオクチル、メタアクリル酸2-プロポキシカルボニルオキシエチル、メタアクリル酸2-ブトキシカルボニルオキシエチル、メタアクリル酸2-ブトキシカルボニルオキシブチル、メタアクリル酸2-オクチルオキシカルボニルオキシエチル、メタアクリル酸2-オクチルオキシカルボニルオキシブチル等のカルボニル基を1つ有する脂肪族系のメタアクリル酸エステル類;例えば、メタアクリル酸2-オキソブタノイルエチル、メタアクリル酸2-オキソブタノイルプロピル、メタアクリル酸2-オキソブタノイルブチル、メタアクリル酸2-オキソブタノイルヘキシル、メタアクリル酸2-オキソブタノイルオクチル、メタアクリル酸2-オキソブタノイルデシル、メタアクリル酸2-オキソブタノイルドデシル、メタアクリル酸3-オキソブタノイルエチル、メタアクリル酸3-オキソブタノイルプロピル、メタアクリル酸3-オキソブタノイルブチル、メタアクリル酸3-オキソブタノイルヘキシル、メタアクリル酸3-オキソブタノイルオクチル、メタアクリル酸3-オキソブタノイルデシル、メタアクリル酸3-オキソブタノイルドデシル、メタアクリル酸4-シアノオキソブタノイルエチル、メタアクリル酸4-シアノオキソブタノイルプロピル、メタアクリル酸4-シアノオキソブタノイルブチル、メタアクリル酸4-シアノオキソブタノイルヘキシル、メタアクリル酸4-シアノオキソブタノイルオクチル、メタアクリル酸2,3-ジオキソブタノイルプロピル、メタアクリル酸2,3-ジオキソブタノイルブチル、メタアクリル酸2,3-ジオキソブタノイルヘキシル、メタアクリル酸2,3-ジオキソブタノイルオクチル等のカルボニル基を2つ有する脂肪族系のメタアクリル酸エステル類;例えば、メタアクリル酸-9-メトキシカルボニル-5-オキソ-4-オキサ-トリシクロ[4.2.1.03,7]ノナ-2-イル、メタアクリル酸-10-メトキシカルボニル-5-オキソ-4-オキサ-トリシクロ[5.2.1.03,8]ノナ-2-イル、メタアクリル酸-4-メトキシカルボニル-6-オキソ-7-オキサ-ビシクロ[3.2.1]オクタ-2-イル、メタアクリル酸-4-メトキシカルボニル-7-オキソ-8-オキサ-ビシクロ[3.3.1]オクタ-2-イル等のカルボニル基を有するメタアクリル酸環状エステル類;例えば、N-メタアクリルアミド、N-メタアクリルアミド、N-メタアクリルアミド、N-メタアクリルアミド、N-メタアクリルアミド、ダイアセトンメタアクリルアミド等のカルボニル基を有するメタアクリルアミド類;例えば、アセト酢酸ビニル、アセトプロピオン酸ビニル、アセトイソ酪酸ビニル、アセト酪酸ビニル、アセトバレリン酸ビニル、アセトヘキサン酸ビニル、アセト2-エチルヘキサン酸ビニル、アセトn-オクタン酸ビニル、アセトデカン酸ビニル、アセトドデカン酸ビニル、アセトオクタデカン酸ビニル、アセトピバリン酸ビニル、アセトカプリン酸ビニル、アセトクロトン酸ビニル、アセトソルビン酸ビニル、プロパノイル酢酸ビニル、ブチリル酢酸ビニル、イソブチリル酢酸ビニル、パルミトイル酢酸ビニル、ステアロイル酢酸ビニル、ピルボイル酢酸ビニル、プロパノイルバレリン酸ビニル、ブチリルバレリン酸ビニル、イソブチリルバレリン酸ビニル、パルミトイルバレリン酸ビニル、ステアロイルバレリン酸ビニル、ピルボイルバレリン酸ビニル、2-アセトアセトキシエチルビニルエーテル、2-アセトアセトキシブチルビニルエーテル、2-アセトアセトキシヘキシルビニルエーテル、2-アセトアセトキシオクチルビニルエーテル等のアシル基を有する脂肪族系のビニル化合物類;例えば、ベンゾイル蟻酸ビニル、ベンゾイル酢酸ビニル、ベンゾイルプロピオン酸ビニル、ベンゾイル酪酸ビニル、ベンゾイルバレリン酸ビニル、ベンゾイルヘキサン酸ビニル、ベンゾイルドデカン酸ビニル、1-ナフトイル酢酸ビニル、1-ナフトイルプロピオン酸ビニル、1-ナフトイル酪酸ビニル、1-ナフトイルバレリン酸ビニル、1-ナフトイルヘキサン酸ビニル、2-ナフトイル酢酸ビニル、2-ナフトイルプロピオン酸ビニル、2-ナフトイル酪酸ビニル、2-ナフトイルバレリン酸ビニル、2-ナフトイルヘキサン酸ビニル、ニコチノイル酢酸ビニル、ニコチノイルプロピオン酸ビニル、ニコチノイル酪酸ビニル、ニコチノイルバレリン酸ビニル、ニコチノイルヘキサン酸ビニル、ニコチノイルデカン酸ビニル、ニコチノイルドデカン酸ビニル、イソニコチノイル酢酸ビニル、イソニコチノイルプロピオン酸ビニル、イソニコチノイル酪酸ビニル、イソニコチノイルバレリン酸ビニル、イソニコチノイルヘキサン酸ビニル、イソニコチノイルデカン酸ビニル、イソニコチノイルドデカン酸ビニル、2-フロイル酢酸ビニル、2-フロイルプロピオン酸ビニル、2-フロイル酪酸ビニル、2-フロイルバレリン酸ビニル、2-フロイルヘキサン酸ビニル、2-フロイルデカン酸ビニル、2-フロイルドデカン酸ビニル、3-フロイル酢酸ビニル、3-フロイルプロピオン酸ビニル、3-フロイル酪酸ビニル、3-フロイルバレリン酸ビニル、3-フロイルヘキサン酸ビニル、3-フロイルデカン酸ビニル、3-フロイルドデカン酸ビニル、アントラニロイル酢酸ビニル、アントラニロイルプロピオン酸ビニル、アントラニロイル酪酸ビニル、アントラニロイルバレリン酸ビニル、アントラニロイルヘキサン酸ビニル、アントラニロイルデカン酸ビニル、アントラニロイルドデカン酸ビニル、4-2-t-エトキシカルボニルエチルオキシスチレン、4-2-t-ブトキシカルボニルエチルオキシスチレン、4-2-t-ブトキシカルボニルプロピルオキシスチレン等のアシル基を有する芳香族系のビニル化合物類;例えば、アセト酢酸メタアリル、アセトプロピオン酸メタアリル、アセトイソ酪酸メタアリル、アセト酪酸メタアリル、アセトバレリン酸メタアリル、アセトヘキサン酸メタアリル、アセト2-エチルヘキサン酸メタアリル、アセトn-オクタン酸メタアリル、アセトデカン酸メタアリル、アセトドデカン酸メタアリル、アセトオクタデカン酸メタアリル、アセトピバリン酸メタアリル、アセトカプリン酸メタアリル、アセトクロトン酸メタアリル、アセトソルビン酸メタアリル、プロパノイル酢酸メタアリル、ブチリル酢酸メタアリル、イソブチリル酢酸メタアリル、パルミトイル酢酸メタアリル、ステアロイル酢酸メタアリル、メタアリルアルデヒド等のアシル基を有する脂肪族系のメタアリル化合物類;例えば、ベンゾイル蟻酸メタアリル、ベンゾイル酢酸メタアリル、ベンゾイルプロピオン酸メタアリル、ベンゾイル酪酸メタアリル、ベンゾイルバレリン酸メタアリル、ベンゾイルヘキサン酸メタアリル、ベンゾイルドデカン酸メタアリル、1-ナフトイル酢酸メタアリル、1-ナフトイルプロピオン酸メタアリル、1-ナフトイル酪酸メタアリル、1-ナフトイルバレリン酸メタアリル、1-ナフトイルヘキサン酸メタアリル、2-ナフトイル酢酸メタアリル、2-ナフトイルプロピオン酸メタアリル、2-ナフトイル酪酸メタアリル、2-ナフトイルバレリン酸メタアリル、2-ナフトイルヘキサン酸メタアリル等のアシル基を有する芳香族系のメタアリル化合物類等のカルボニル基含有のエチレン性不飽和単量体類等が挙げられるが、特にこれらに限定されるものではない。これらは、1種だけを用いてもよいし、あるいは、複数種を併用してもよい。例えば、3-メタアクリロイルオキシプロピルメチルジメトキシシラン、3-メタアクリロイルオキシプロピルトリメトキシシラン、3-メタアクリロイルオキシプロピルトリプロポキシシラン、3-メタアクリロイルオキシプロピルトリブトキシシシラン、3-メタアクリロイルオキシプロピルメチルジメトキシシラン、3-メタアクリロイルオキシプロピルメチルジエトキシシラン、3-メタアクリロイルオキシプロピルエチルジメトキシシラン、3-メタアクリロイルオキシプロピルブチルジメトキシシラン、3-メタアクリロイルオキシプロピルエチルジプロポキシシラン、3-メタアクリロイルオキシプロピルメチルジエトキシシラン、3-メタアクリロイルオキシプロピルトリメトキシシラン、3-メタアクリロイルオキシプロピルトリエトキシシラン、3-メタアクリロイルオキシプロピルトリプロポキシシラン等のアルコキシシリル基含有メタアクリル酸エステル類;例えば、メタアクリル酸スルホメチル、メタアクリル酸2-スルホエチル、メタアクリル酸2-スルホプロピル、メタアクリル酸3-スルホプロピル、メタアクリル酸2-スルホブチル、メタアクリル酸4-スルホブチル、メタアクリル酸2-スルホブチル、メタアクリル酸6-スルホヘキシル、メタアクリル酸スルホオクチル、メタアクリル酸スルホデシル、メタアクリル酸スルホラウリル、メタアクリル酸スルホステアリル等のスルホニル基含有のメタアクリル酸アルキルエステル類;例えば、メタアクリル酸スルホフェノキシエチル、メタアクリル酸スルホシクロヘキシル、メタアクリル酸スルホベンジル等のスルホニル基含有のメタアクリル酸環状エステル類;例えば、メタアクリロイルオキシジメチルエチルアンモニウムエチルサルフェート、メタアクリロイルアミノプロピルトリメチルアンモニウムサルフェート、メタアクリロイルアミノプロピルトリエチルアンモニウムサルフェート、メタアクリロイルオキシエチルジメチルベンジルアンモニウム-p-トルエンスルホネート、メタアクリロイルオキシエチルトリメチルアンモニウム-p-トルエンスルホネート、メタアクリロイルアミノプロピルトリメチルアンモニウム-p-トルエンスルホネート等のスルホニル基含有のメタアクリル酸エステル類の金属塩やアンモニウム塩;例えば、メタアクリル酸アシッドホスホオキシエチル、メタアクリル酸アシッドホスホオキシプロピル、メタアクリル酸アシッドホスホオキシブチル、メタアクリル酸-3-クロロ-2-アシッドホスホオキシエチル、メタアクリル酸-3-クロロ-2-アシッドホスホオキシプロピル、メタアクリル酸-3-クロロ-2-アシッドホスホオキシブチル、フェニル-2-メタアクリロイルオキシエチルホスフェート、メタアクリル酸アシッドホスホオキシエチレンオキサイドエチレンオキサイド付加モル数:4~10、メタアクリル酸アシッドホスホオキシプロピレンオキサイドプロピレンオキサイド付加モル数:4~10等のホスホン酸基含有メタアクリル酸エステル類;例えば、メタアクリル酸2-メトキシエチル、メタアクリル酸2-エトキシエチル、メタアクリル酸2-プロポキシエチル、メタアクリル酸3-プロポキシエチル、メタアクリル酸2-ブトキシエチル、メタアクリル酸3-ブトキシエチル、メタアクリル酸4-ブトキシエチル等のアルコキシ基含有メタアクリル酸エステル類;例えば、メタアクリル酸のアルキレンオキサイド付加物などのアルキレンオキサイド含有メタアクリル酸誘導体類;例えば、ジメタアクリル酸エチレンオキサイド、ジメタアクリル酸トリエチレンオキサイド、ジメタアクリル酸テトラエチレンオキサイド、ジメタアクリル酸ポリエチレンオキサイド、ジメタアクリル酸プロピレンオキサイド、ジメタアクリル酸ジプロピレンオキサイド、ジメタアクリル酸トリプロピレンオキサイド、ジメタアクリル酸ポリプロピレンオキサイド、ジメタアクリル酸ブテンオキサイド、ジメタアクリル酸ペンテンオキサイド、ジメタアクリル酸2,2-ジメチルプロピル、ジメタアクリル酸ヒドロキシピバリルヒドロキシピバレート、ジメタアクリル酸ヒドロキシピバリルヒドロキシピバレートジカプロラクトネート、ジメタアクリル酸1,6-ヘキサンジオール、ジメタアクリル酸1,2-ヘキサンジオール、ジメタアクリル酸1,5-ヘキサンジオールジ、ジメタアクリル酸2,5-ヘキサンジオール、ジメタアクリル酸1,7-ヘプタンジオール、ジメタアクリル酸1,8-オクタンジオール、ジメタアクリル酸1,2-オクタンジオール、ジメタアクリル酸1,9-ノナンジオールジ、ジメタアクリル酸1,2-デカンジオール、ジメタアクリル酸1,10-デカンジオール、ジメタアクリル酸1,2-デカンジオール、ジメタアクリル酸1,12-ドデカンジオール、ジメタアクリル酸1,2-ドデカンジオール、ジメタアクリル酸1,14-テトラデカンジオール、ジメタアクリル酸1,2-テトラデカンジオール、ジメタアクリル酸1,16-ヘキサデカンジオール、ジメタアクリル酸1,2-ヘキサデカンジオール、ジメタアクリル酸2-メチル-2,4-ペンタンジオール、ジメタアクリル酸3-メチル-1,5-ペンタンジオール、ジメタアクリル酸2-メチル-2プロピル-1,3-プロパンジオール、ジメタアクリル酸2,4-ジメチル-2,4-ペンタンジオール、ジメタアクリル酸2,2-ジエチル-1,3-プロパンジオール、ジメタアクリル酸2,2,4-トリメチル1,3ペンタンジオール、ジメタアクリル酸ジメチロールオクタン、ジメタアクリル酸2-エチル-1,3-ヘキサンジオール、ジメタアクリル酸2,5-ジメチル-2,5-ヘキサンジオール、ジメタアクリル酸2メチル-1,8-オクタンジオール、ジメタアクリル酸2-ブチル-2-エチル-1,3プロパンジオール、ジメタアクリル酸2,4-ジエチル-1,5-ペンタンジオール、ジメタアクリル酸1,2-ヘキサンジオール、ジメタアクリル酸1,5-ヘキサンジオール、ジメタアクリル酸2,5-ヘキサンジオール、ジメタアクリル酸1,7-ヘプタンジオール、ジメタアクリル酸1,8-オクタンジオール、ジメタアクリル酸1,2-オクタンジオール、ジメタアクリル酸1,9-ノナンジオール、ジメタアクリル酸1,2-デカンジオール、ジメタアクリル酸1,10-デカンジオール、ジメタアクリル酸1,2-デカンジオール、ジメタアクリル酸1,12-ドデカンジオール、ジメタアクリル酸1,2-ドデカンジオール、ジメタアクリル酸1,14-テトラデカンジオール、ジメタアクリル酸1,2-テトラデカンジオール、ジメタアクリル酸1,16-ヘキサデカンジオール、ジメタアクリル酸1,2-ヘキサデカンジオール、ジメタアクリル酸2-メチル-2,4-ペンタン、ジメタアクリル酸3-メチル-1,5-ペンタンジオール、ジメタアクリル酸2-メチル-2プロピル-1,3-プロパンジオール、ジメタアクリル酸2,4-ジメチル-2,4-ペンタンジオール、ジメタアクリル酸2,2-ジエチル-1,3-プロパンジオール、ジメタアクリル酸2,2,4-トリメチル-1,3-ペンタンジオール、ジメタアクリル酸ジメチロールオクタン、ジメタアクリル酸2-エチル-1,3-ヘキサンジオール、ジメタアクリル酸2,5-ジメチル-2,5-ヘキサンジオール、ジメタアクリル酸2-ブチル-2エチル-1,3-プロパンジオール、ジメタアクリル酸2,4-ジエチル-1,5-ペンタンジオール、ジメタアクリル酸1,2-アダマンタンジオール、ジメタアクリル酸1,3-アダマンタンジオール、ジメタアクリル酸1,4-アダマンタンジオール、ジメタアクリル酸トリシクロデカニルジメチロール、ジメタアクリル酸1,1,1-トリスヒドロキシメチルエタン、ジメタアクリル酸トリシクロデカンジヒドロキシメチル、ジメタアクリル酸トリシクロデカンジヒドロキシメチルジカプロラクトネート、ジメタアクリル酸-2,2-ビスプロパンのテトラエチレンオキサイド付加体、ジメタアクリル酸2,2-ビスメタンのテトラエチレンオキサイド付加体、ジメタアクリル酸-4,4’-スルフォニルジフェノールのテトラエチレンオキサイド付加体、ジメタアクリル酸-水添加2,2-ビスプロパンのテトラエチレンオキサイド付加体、ジメタアクリル酸-水添加2,2-ビスメタンのテトラエチレンオキサイド付加体、ジメタアクリル酸-水添加2,2-ビスプロパン、ジ2-メチルプロペン酸-水添加2,2-ビスメタン、ジメタアクリル酸-2,2-ビスプロパンのテトラエチレンオキサイド付加体-ジカプロラクトネート、ジメタアクリル酸-2,2-ビスメタンのテトラエチレンオキサイド付加体-ジカプロラクトネート等の2官能メタアクリル酸エステル類;例えば、トリメタアクリル酸1,2,3-プロパントリオール、トリメタアクリル酸2-メチルペンタン-2,4-ジオール、トリメタアクリル酸2-メチルペンタン-2,4-ジオールトリカプロラクトネート、トリメタアクリル酸2,2-ジメチルプロパン-1,3-ジオール、トリメタアクリル酸トリメチロールヘキサン、トリメタアクリル酸トリメチロールオクタン、トリメタアクリル酸2,2-ビスヒドロキシメチル1,3-プロパンジオール、トリメタアクリル酸1,1,1-トリスヒドロキシメチルエタン、トリメタアクリル酸1,1,1-トリスヒドロキシメチルプロパン、トリメタアクリル酸エトキシ化イソシアヌル酸、ε-カプロラクトン変性トリス-2-アクリロイルオキシエチルイソシアヌレート、トリメタアクリル酸ペンタエリスリトール等の3官能メタアクリル酸エステル類;例えば、テトラメタアクリル酸ペンタエリスリトール、テトラメタアクリル酸エトキシ化ペンタエリスリトール、テトラメタアクリル酸ジトリメチロールプロパン、ヘキサメタアクリル酸ジペンタエリスリトール、テトラメタアクリル酸2,2-ビスヒドロキシメチル1,3-プロパンジオール、テトラメタアクリル酸2,2-ビスヒドロキシメチル1,3-プロパンジオールテトラカプロラクトネート、テトラメタアクリル酸ジ1,2,3-プロパントリオール、テトラメタアクリル酸ジ2-メチルペンタン-2,4-ジオール、テトラメタアクリル酸ジ2-メチルペンタン-2,4-ジオールテトラカプロラクトネート、テトラメタアクリル酸ジ2,2-ジメチルプロパン-1,3-ジオール、テトラメタアクリル酸ジトリメチロールブタン、テトラメタアクリル酸ジトリメチロールヘキサン、テトラメタアクリル酸ジトリメチロールオクタン、テトラメタアクリル酸ジ2,2-ビスヒドロキシメチル1,3-プロパンジオール、ヘキサメタアクリル酸ジ2,2-ビスヒドロキシメチル1,3-プロパンジオール、ヘキサメタアクリル酸トリ2,2-ビスヒドロキシメチル1,3-プロパンジオール、ヘプタメタアクリル酸トリ2,2-ビスヒドロキシメチル1,3-プロパンジオール、オクタメタアクリル酸トリ2,2-ビスヒドロキシメチル1,3-プロパンジオール、ヘプタメタアクリル酸ジ2,2-ビスヒドロキシメチル1,3-プロパンジオールポリアルキレンオキサイド等の多官能メタアクリル酸エステル類などが挙げられる。アルケニル基含有化合物としては、例えば、エチルビニルエーテル、1-プロピルビニルエーテル、2-プロピルビニルエーテル、n-ブチルビニルエーテル、sec-ブチルビニルエーテル、iso-ブチルビニルエーテル、tert-ブチルビニルエーテル、n-アミルビニルエーテル、n-ヘキシル、2-エチルヘキシルビニルエーテル、n-オクチルビニルエーテル、iso-オクチルビニルエーテル、n-ノニルビニルエーテル、iso-ノニルビニルエーテル、デシルビニルエーテル、ドデシルビニルエーテル、オクタデシルビニルエーテル、ラウリルビニルエーテル、ステアリルビニルエーテルなどの脂肪族ビニルエーテル類;例えば、シクロヘキシルビニルエーテル、シクロヘキサンジメタノールモノビニルエーテル、2,3-ジヒドロフラン、3,4-ジヒドロフラン、2,3-ジヒドロ-2H-ピラン、3,4-ジヒドロ-2H-ピラン、3,4-ジヒドロ-2-メトキシ-2H-ピラン、3,4-ジヒドロ-4,4-ジメチル-2H-ピラン-2-オン、3,4-ジヒドロ-2-エトキシ-2H-ピラン、3,4-ジヒドロ-2H-ピラン-2-カルボン酸ナトリウム等の環状構造を有するビニルエーテル類;例えば、パーフルオロビニル、パーフルオロプロペン、パーフルオロ、フッ化ビニリデンなどのフッ素含有ビニル系単量体;例えば、メタアリルクロロシラン、メタアリルトリメトキシシラン、メタアリルトリエトキシシラン、メタアリルアミノトリメチルシラン、ジエトキシエチルビニルシラン、トリクロロビニルシラン、トリメトキシビニルシラン、トリエトキシビニルシラン、トリプロポキシビニルシラン、ビニルトリス2-メトキシエトキシシラン等のアルコキシシリル基含有エチレン性不飽和単量体類;例えば、ビニルスルホン酸、2-プロペニルスルホン酸、2-メチル-2-プロペニルスルホン酸、ビニル硫酸等のアルケニル基含有スルホン酸類;例えば、ビニルスルホン酸アンモニウム、ビニルスルホン酸ナトリウム、ビニルスルホン酸カリウム、ナトリウムビニルアルキルスルホサクシネート等の金属塩やアンモニウム塩類;2-メチル-2-プロペニルスルホン酸アンモニウム、2-メチル-2-プロペニルスルホン酸ナトリウム、2-メチル-2-プロペニルスルホン酸カリウム等の2-メチル-2-プロペニルスルホン酸の金属塩やアンモニウム塩類;例えば、スチレン、α-メチルスチレン、2-メチルスチレン、3-メチルスチレン、4-メチルスチレン、2-メトキシスチレン、3-メトキシスチレン、4-メトキシスチレン、4-t-ブトキシスチレン、4-t-ブトキシ-α-メチルスチレン、4-2-エチル-2-プロポキシスチレン、4-2-エチル-2-プロポキシ-α-メチルスチレン、4-1-エトキシエトキシスチレン、4-1-エトキシエトキシ-α-メチルスチレン、1-ブチルスチレン、1-クロロ-4-イソプロペニルベンゼンなどの芳香族ビニル系単量体;例えば、ビニルフェニルペンチルエーテル、ビニルフェニルヘキシルエーテル、ビニルフェニルヘプチルエーテル、ビニルフェニルオクチルエーテル、ビニルフェニルノニルエーテル、ビニルフェニルデシルエーテル、ビニルフェニルウンデシルエーテル、ビニルフェニルドデシルエーテル、ビニルフェニルトリデシルエーテル、ビニルフェニルテトラデシルエーテル、ビニルフェニルペンタデシルエーテル、ビニルフェニルヘキサデシルエーテル、ビニルフェニルヘプタデシルエーテル、ビニルフェニルオクタデシルエーテル、ビニルフェニルノナデシルエーテル、ビニルフェニルエイコシルエーテル、ビニルフェニルヘンエイコシルエーテル、ビニルフェニルドコシルエーテル、ビニルフェニルメチルブチルエーテル、ビニルフェニルメチルペンチルエーテル、ビニルフェニルメチルヘキシルエーテル、ビニルフェニルメチルヘプチルエーテル、ビニルフェニルメチルオクチルエーテル、ビニルフェニルメチルノニルエーテル、ビニルフェニルメチルデシルエーテル、ビニルフェニルメチルウンデシルエーテル、ビニルフェニルメチルドデシルエーテル、ビニルフェニルメチルトリデシルエーテル、ビニルフェニルメチルテトラデシルエーテル、ビニルフェニルメチルペンタデシルエーテル、ビニルフェニルメチルヘキサデシルエーテル、ビニルフェニルメチルヘプタデシルエーテル、ビニルフェニルメチルオクタデシルエーテル、ビニルフェニルメチルノナデシルエーテル、ビニルフェニルメチルエイコシルエーテル、ビニルフェニルメチルヘンエイコシルエーテル、ビニルフェニルメチルドコシルエーテルなどの長鎖アルキル基を有する芳香族ビニルエーテル系単量体;例えば、イソプロペニルフェニルメチルブチルエーテル、イソプロペニルフェニルメチルペンチルエーテル、イソプロペニルフェニルメチルヘキシルエーテル、イソプロペニルフェニルメチルヘプチルエーテル、イソプロペニルフェニルメチルオクチルエーテル、イソプロペニルフェニルメチルノニルエーテル、イソプロペニルフェニルメチルデシルエーテル、イソプロペニルフェニルメチルウンデシルエーテル、イソプロペニルフェニルメチルドデシルエーテル、イソプロペニルフェニルメチルトリデシルエーテル、イソプロペニルフェニルメチルテトラデシルエーテル、イソプロペニルフェニルメチルペンタデシルエーテル、イソプロペニルフェニルメチルヘキサデシルエーテル、イソプロペニルフェニルメチルヘプタデシルエーテル、イソプロペニルフェニルメチルオクタデシルエーテル、イソプロペニルフェニルメチルノナデシルエーテル、イソプロペニルフェニルメチルエイコシルエーテル、イソプロペニルフェニルメチルヘンエイコシルエーテル、イソプロペニルフェニルメチルドコシルエーテルなどの長鎖アルキル基を有するイソプロペニルフェニル系単量体;4-ビニル安息香酸ヘキシル、4-ビニル安息香酸オクチル、4-ビニル安息香酸ノニル、4-ビニル安息香酸デシル、4-ビニル安息香酸ドデシル、4-ビニル安息香酸テトラデシル、4-ビニル安息香酸ヘキサデシル、4-ビニル安息香酸オクタデシル、4-ビニル安息香酸エイコシル、4-ビニル安息香酸ドコシル、4-イソプロペニル安息香酸ヘキシル、4-イソプロペニル安息香酸オクチル、4-イソプロペニル安息香酸ノニル、4-イソプロペニル安息香酸デシル、4-イソプロペニル安息香酸ドデシル、4-イソプロペニル安息香酸テトラデシル、4-イソプロペニル安息香酸ヘキサデシル、4-イソプロペニル安息香酸オクタデシル、4-イソプロペニル安息香酸エイコシル、4-イソプロペニル安息香酸ドコシルなどの長鎖アルキル基を有するビニル安息香酸エステル系またはイソプロペニル安息香酸エステル系単量体;例えば、テトラエチレンオキサイドビニルフェニルエーテル、メチルテトラエチレンオキサイドビニルフェニルエーテル、エチルテトラエチレンオキサイドビニルフェニルエーテル、プロピルテトラエチレンオキサイドビニルフェニルエーテル、n-ブチルテトラエチレンオキサイドビニルフェニルエーテル、n-ペンチルテトラエチレンオキサイドビニルフェニルエーテル、テトラプロピレンオキサイドビニルフェニルエーテル、メチルテトラプロピレンオキサイドビニルフェニルエーテル、エチルテトラプロピレンオキサイドビニルフェニルエーテル、プロポキシテトラプロピレンオキサイドビニルフェニルエーテル、n-ブチルテトラプロピレンオキサイドビニルフェニルエーテル、n-ペンタキシテトラプロピレンオキサイドビニルフェニルエーテル、ポリエチレンオキサイドビニルフェニルエーテル、メチルポリエチレンオキサイドビニルフェニルエーテル、エチルポリエチレンオキサイドビニルフェニルエーテル、ポリプロピレンオキサイドビニルフェニルエーテル、メチルポリプロペンオキサイドビニルフェニルエーテル、エチルポリプロピレンオキサイドエテニルフェニルエーテル、ポリエチレンオキサイドビニルベンジルエーテル、メチルポリエチレンオキサイドビニルベンジルエーテル、エチルポリエチレンオキサイドエテニルベンジルエーテル、ポリプロピレンオキサイドビニルベンジルエーテル、メチルビニルポリプロピレンオキサイドビニルベンジルエーテル、エチルポリプロピレンオキサイドビニルベンジルエーテル、ポリエチレンオキサイドビニルフェニルエチルエーテル、メチルポリエチレンオキサイドビニルフェニルエチルエーテル、エチルポリエチレンオキサイドビニルフェニルエチルエーテル、ポリオキシプロピレンビニルフェニルエチルエーテル、メチルポリプロピレンオキサイドビニルフェニルエチルエーテル、エチルポリプロピレンオキサイドビニルフェニルエチルエーテルなどの長鎖ポリアルキレンオキサイド部位を有するビニルフェニルエーテル系単量体;例えば、ポリエチレンオキサイドイソプロペニルフェニルエーテル、メチルポリエチレンオキサイドイソプロペニルフェニルエーテル、エチルポリエチレンオキサイドイソプロペニルフェニルエーテル、ポリプロピレンオキサイドイソプロペニルフェニルエーテル、メチルポリプロピレンオキサイドイソプロペニルフェニルエーテル、エチルポリプロペンオキサイドイソプロペニルフェニルエーテル、ポリエチレンオキサイドイソプロペニルベンジルエーテル、メチルポリエチレンオキサイドイソプロペニルベンジルエーテル、エチルポリエチレンオキサイドイソプロペニルベンジルエーテル、ポリプロピレンオキサイドイソプロペニルベンジルエーテル、メチルポリプロピレンオキサイドイソプロペニルベンジルエーテルなどのポリアルキレンオキサイド部位を有するイソプロペニル系単量体;例えば、コハク酸ビニルフェニルノニル、ヘキサヒドロフタル酸ビニルフェニルメチルデシル、テレフタル酸ビニルフェニルエチルドデシルなどのジカルボン酸のモノ長鎖アルキルエステル系単量体;例えば、コハク酸ビニルフェニルポリエチレンオキサイド、ヘキサヒドロフタル酸ビニルフェニルメチルポリエチレンオキサイド、テレフタル酸ビニルフェニルエチルポリエチレンオキサイドなどのジカルボン酸のモノポリアルキレンオキサイドエステル;4-ビニル安息香酸メチルポリエチレンオキサイド、4-ビニル安息香酸エチルポリエチレンオキサイド、4-イソプロペニル安息香酸メチルポリプロピレンオキサイド、4-イソプロペニル安息香酸エチルポリプロピレンオキサイドなどのポリアルキレンオキサイド部位を有するビニル安息香酸エステル系またはイソプロペニル安息香酸エステル系単量体;例えば、スチレンスルホン酸、2-プロペニルオキシベンゼンスルホン酸、2-メチル-2-プロペニルスルホン酸、2-メチル-2-プロペニルオキシベンゼンスルホン酸等のアルケニル基含有スルホン酸類;例えば、エスチレンスルホン酸アンモニウム、スチレンスルホン酸モノメチルアンモニウム、スチレンスルホン酸ジメチルアンモニウム、スチレンゼンスルホン酸トリメチルアンモニウム、スチレンスルホン酸テトラメチルアンモニム、スチレンスルホン酸エチルアンモニウム、スチレンスルホン酸ジエチルアンモニウム、スチレンスルホン酸トリエチルアンモニウム、スチレンスルホン酸テトラエチルアンモニウム、スチレンスルホン酸プロピルアンモニウム、スチレンスルホン酸ジプロピルアンモニウム、スチレンスルホン酸トリプロピルアンモニウム、スチレンスルホン酸ブチルアンモニウム、スチレンスルホン酸ペンチルアンモニウムまたはスチレンスルホン酸ヘキシルアンモニウム等のスチレンスルホン酸のアンモニウム塩類;スチレンスルホン酸ナトリウム、スチレンスルホン酸カリウム、スチレンスルホン酸リチウム、スチレンスルホン酸マグネシウム、スチレンスルホン酸亜鉛、スチレンスルホン酸鉄等のスチレンスルホン酸の金属塩類;ビニルオキシベンゼンスルホン酸アンモニウム、ビニルオキシベンゼンスルホン酸ナトリウム、ビニルオキシベンゼンスルホン酸カリウム等のアルケニル基含有ビニルオキシベンゼンスルホン酸の金属塩やアンモニウム塩類;2-メチル-2-プロペニルオキシベンゼンスルホン酸アンモニウム、2-メチル-2-プロペニルオキシベンゼンスルホン酸ナトリウム、2-メチル-2-プロペニルオキシベンゼンスルホン酸カリウム等の2-メチル-2-プロペニルオキシベンゼンスルホン酸の金属塩やアンモニウム塩類;例えば、メタアクリルアミド、N-メチルメタアクリルアミド、N-エチルメタアクリルアミド、N-プロピルメタアクリルアミド、N-イソプロピルメタアクリルアミド、N-ブチルメタアクリルアミド、N-プロピルメタアクリルアミド、N-tert-ブチルメタアクリルアミド、N-ヘキシルメタアクリルアミド、N-オクチルメタアクリルアミド、N-ノニルメタアクリルアミド、N-トリコシルメタアクリルアミド、N-ノナデシルメタアクリルアミド、N-ドコシルメタアクリルアミド、N-メチレンメタアクリルアミド、N-トリデシルメタアクリルアミド、N-4-カルバモイルフェニルメタアクリルアミド、β-2-フリルメタアクリルアミド、2,3-ビス2-フリルアクリルアミド、N-9H-フルオレン-2-イルメタアクリルアミド、2,3,3-トリクロロメタアクリルアミド、N-R-1-フェニルエチルメタアクリルアミド、N-S-1-フェニルエチルメタアクリルアミド、N-5,5-ジメチルヘキシルメタアクリルアミド、Z-N-メチル-3-フェニルメタアクリルアミド、Z-3-フェニルメタアクリルアミド、N,N-ジエチル-3-フェニルメタアクリルアミド、N-2-1H-イミダゾール-5-イルエチルメタアクリルアミド、Z-N,N-ジメチル-3-フェニルメタアクリルアミド、クロトンアミド、マレインアミド、フマルアミド、メサコンアミド、シトラコンアミド、イタコンアミド、3-フェニル-2-プロペンアミド、2-メチルプロパ-2-エノイルアミン、N,N-ジメチルメタアクリルアミド、N,N-ジエチル-メタアクリルアミド、N-[3-N’,N’-ジメチルアミノプロピル]-メタアクリルアミド、N-ジブチルアミノメチルメタアクリルアミド、N-メチル-N-フェニルメタアクリルアミド、N-ビニルメタンアミド、N-ビニルアセトアミドなどの脂肪族系、あるいは芳香族系のメタアクリルアミド類;例えば、N-メトキシメチルメタアクリルアミド、N-メトキシエチルメタアクリルアミド、N-メトキシプロピルメタアクリルアミド、N-メトキシブチルメタアクリルアミド、N-メトキシヘキシルメタアクリルアミド、N-メトキシオクチルメタアクリルアミド、N-メトキシデシルメタアクリルアミド、N-メトキシドデシルメタアクリルアミド、N-メトキシオクタデシルメタアクリルアミド、N-エトキシメチルメタアクリルアミド、N-エトキシエチルメタアクリルアミド、N-エトキシプロピルメタアクリルアミド、N-エトキシブチルメタアクリルアミド、N-エトキシヘキシルメタアクリルアミド、N-エトキシオクチルメタアクリルアミド、N-イソプロポキシメチルメタアクリルアミド、N-イソプロポキシエチルメタアクリルアミド、N-イソプロポキシプロピルメタアクリルアミド、N-イソプロポキシブチルメタアクリルアミド、N-イソプロポキシヘキシルメタアクリルアミド、N-イソプロポキシオクチルメタアクリルアミド、N-ブトキシメチルメタアクリルアミド、N-ブトキシエチルメタアクリルアミド、N-ブトキシプロピルメタアクリルアミド、N-ブトキシブチルメタアクリルアミド、N-ブトキシヘキシルメタアクリルアミド、N-ブトキシオクチルメタアクリルアミド、N-イソブトキシメチルメタアクリルアミド、N-イソブトキシエチルメタアクリルアミド、N-イソブトキシプロピルメタアクリルアミド、N-イソブトキシブチルメタアクリルアミド、N-イソブトキシヘキシルメタアクリルアミド、N-イソブトキシオクチルメタアクリルアミド、N-ペントキシメチルメタアクリルアミド、N-1-メチル-2-メトキシエチルメタアクリルアミド、N-オキセタン-2-イルメトキシメチルメタアクリルアミド、N-オキセタン-3-イルメトキシメチルメタアクリルアミド、N,N-ジメトキシメチルメタアクリルアミド、N,N-ジエトキシメチルメタアクリルアミド等のN-アルコキシ基含有のメタアクリルアミド類;例えば、メタアクリルアミドスルホン酸、tert-ブチル-メタアクリルアミドスルホン酸、メタアクリルアミド-2-メチル-1-プロパンスルホン酸等のスルホン酸含有のメタアクリルアミド類;例えば、4-アクリロイルモルホリン、N-ビニル-2-ピロリドン、N-ビニル-ε-カプロラクタムなどの環状アミド基含有メタアクリルアミド類;例えば、メタアクリロニトリル、α-クロロアクリロニトリル、クロトンニトリル、マレインニトリル、フマロニトリル、メサコンニトリル、シトラコンニトリル、イタコンニトリル、2-プロペンニトリル、メタアクリル酸2-シアノエチルなどのニトリル基含有エチレン性不飽和単量体類;例えば、2-ビニルピリジン、4-ビニルピリジン、2-ビニルピペラジン、N-ビニルイミダゾール、4-ビニルピペラジン、2,4-ジアミノ-6-ビニル-s-トリアジンなどの窒素原子含有複素環ビニル系単量体;例えば、マレイミド、メチルマレイミド、エチルマレイミド、プロピルマレイミド、ブチルマレイミド、オクチルマレイミド、ドデシルマレイミド、ステアリルマレイミド、フェニルマレイミド、シクロヘキシルマレイミドなどのマレイミド誘導体類;例えば、ギ酸ビニル、酢酸ビニル、プロピオン酸ビニル、酪酸ビニル、カプリン酸ビニル、ラウリン酸ビニル、バーサチック酸ビニル、ピバリン酸ビニル、パルミチン酸ビニル、ステアリン酸ビニル等のカルボン酸のビニルエステル類;例えば、酢酸メタアリル、プロピオン酸メタアリル、酪酸メタアリル、カプリン酸メタアリル、ラウリン酸メタアリル、オクチル酸アリル、ヤシ油脂肪酸、ピバリン酸ビニル等の飽和カルボン酸のメタアリルエステル類;例えば、グリシジルシンナマート、アリルグリシジルエーテル、ビニルシクロヘキセンモノオキシラン、1,3-ブタジエンモノオキシラン等のグリシジル基含有ビニルエステル類;例えば、塩化ビニル、塩化ビニリデン、アリルクロライド等のビニルエステル類;例えば、アレン、1,2-ブタジエン、1,3-ブタジエン、2-メチル-1,3-ブタジエン、2-クロロ-1,3-ブタジエンなどのジエン類;例えば、cis-コハク酸ジアリル、2-メチリデンコハク酸ジアリル、E-ブタ-2-エン酸ビニル、Z-オクタデカ-9-エン酸ビニル、9Z,12Z,15Z-オクタデカ-9,12,15-トリエン酸ビニル等の多官能の不飽和結合を含有するエチレン性不飽和単量体類;例えば、エチレン、プロピレン、1-ブテン、2-ブテン、2-メチルプロペン、1-ヘキセン、1-オクテン、1-デセン、1-ドデセン、1-テトラデセン、1-ヘキサデセン、1-オクタデセン、1-エイコセン、1-ドコセン、1-テトラコセン、1-ヘキサコセン、1-オクタコセン、1-トリアコンテン、1-ドトリアコンテン、1-テトラトアコンテン、1-ヘキサトリアコンテン、1-オクタトリアコンテン、1-テトラコンテン等ならびにその混合物やポリブテン-1,ポリペンテン-1,ポリ4-メチルペンテン-1等などのアルケン類などが挙げられる。また、例えば、上述のグリシジル基含有エテニルエステル類と脂肪酸とを反応させて得られた共重合可能なエチレン性不飽和単量体、上述のハロゲン化アルキルスチレン類と長鎖アルコール、ポリエチレンオキサイド、およびポリエチレンオキサイドモノアルキルエーテルより選ばれる少なくとも一種のアルコール性水酸基含有化合物を反応させて得られた共重合可能なエチレン性不飽和単量体等も、前記したa3のエチレン性不飽和単量体に含まれる。さらに、重量平均分子量Mw200~2,000,000の重合体部位及びエチレン性不飽和二重結合を有する高分子量のエチレン性不飽和単量体、いわゆるマクロモノマーであっても良い。特にこれらに限定されるものではない。これらは、1種だけを用いてもよいし、あるいは、複数種を併用してもよい。本発明における官能基として水酸基を有するエチレン性不飽和単量体a1及び/又はカルボキシル基を有するエチレン性不飽和単量体a2は、共重合体Aの前駆体AP構成する全エチレン性不飽和単量体100重量中、1~40重量含有して共重合することが好ましい。より好ましくは、1~30重量である。a1及び/又はa2が1重量未満であると、後述の二個以上の酸素原子を有する四員環以上の環状化合物fを開環付加反応することが困難になるだけでなく、架橋剤Bとの反応も困難となり、制電効果が得られないだけでなく、凝集力の低下も起こりやすくなるため、熱時や湿熱時に発泡や浮きハガレが起こりやすくなる場合がある。一方、40重量を超えると、ガラス転移温度が向上するため、接着力が低下したり、制電効果が低下したりする場合がある。本発明において、水酸基を有するエチレン性不飽和単量体a1及び/又はカルボキシル基を有するエチレン性不飽和単量体a2、更に必要に応じてa1、a2以外のエチレン性不飽和単量体a3を共重合することにより得られる共重合体Aの前駆体APは、定法に従い、重合開始剤を用いて、塊状重合、溶液重合、乳化重合、懸濁重合などの方法により合成される。好ましくは溶液重合で合成される。重合開始剤の例としては、2,2’-アゾビスイソブチロニトリルや2,2’-アゾビス、1,1’-アゾビスシクロヘキサン1-カルボニトリルや2,2’-アゾビス2,4-ジメチルバレロニトリル、2,2’-アゾビス2,4-ジメチル-4-メトキシバレロニトリルやジメチル2,2’-アゾビス2-メチルプロピオネート、4,4’-アゾビス4-シアノバレリック酸や2,2’-アゾビス2-ヒドロキシメチルプロピオニトリル、2,2’-アゾビス[2-2-イミダゾリン-2-イルプロパン]などのアゾ系化合物が挙げられる。また、過酸化ベンゾイルやtert-ブチルパーベンゾエート、クメンヒドロパーオキシドやジイソプロピルパーオキシジカーボネート、ジ-n-プロピルパーオキシジカーボネートやジ2-エトキシエチルパーオキシジカーボネート、tert-ブチルパーオキシ-2-エチルヘキサノエート、tert-ブチルパーオキシネオデカノエートやtert-ブチルパーオキシビバレート、3,5,5-トリメチルヘキサノイルパーオキシドやジプロピオニルパーオキシド、ジアセチルパーオキシドなどの有機過酸化物が挙げられる。また合成時には、ラウリルメルカプタン、n-ドデシルメルカプタン等のメルカプタン類、α-メチルスチレンダイマー、リモネン等の連鎖移動剤を使用しても良い。本発明の二個以上の酸素原子を有する四員環以上の環状化合物fとしては、酸素原子を2個以上有する環状化合物であれば特に制限はなく、上述の水酸基を有するエチレン性不飽和単量体a1及び/又はカルボキシル基を有するエチレン性不飽和単量体a2の官能基に、環状化合物fが開環付加して側鎖形成をしうる化合物であり、そして、環状化合物fの開環付加は、1分子のみの単独付加でも良いし、側鎖の末端に生成する水酸基及び/又はカルボキシル基へ、環状化合物fがさらに開環付加するなど、多重に開環付加してもよい。このように開環付加が多重化すると側鎖をよりに長鎖にすることができる。これにより側鎖はより柔軟な動きが可能になるため、その末端に有する水酸基及び/又はカルボキシル基は後述の架橋剤Bとより効率良い反応が可能となる。また、側鎖に酸素原子を複数有することになるため、被着体との親和性がより高くなり、さらに制電剤の移動が容易になるため、制電効果が向上するという利点がある。このような二個以上の酸素原子を有する四員環以上の環状化合物fとしては、環状ホルマールf-1及び/又は、環状カーボネートf-2が挙げられ、環状構造を一つ以上有するものが好ましく、その他、脂環、芳香族あるいは複素環を有していても問題無く使用できる。環状ホルマールf-1としては、例えば、エチレングリコールのカルボニルをアセタール化したり、ホルムアルデヒドとオキシランとを反応したりして得られるジオキソラン類f-1-1、ポリエチレングリコールを硫酸等の鉱酸や芳香族スルホン酸触媒の存在下に反応する方法や、硫酸、三フッ化ホウ素等の酸触媒を用いてエチレンオキサイドを環化二量化する方法によって合成することができるジオキサン類f-1-2、あるいは、ホルムアルデヒドの三量体が主体となるトリオキサン類f-1-3等が挙げられる。ジオキソラン類f-1-1としては、より具体的には、例えば、1,2-ジオキソラン、1,3-ジオキソラン、2‐メチル‐1,3‐ジオキソラン、2,2-ジメチル-1,3-ジオキソラン、4‐フェニル‐1,3‐ジオキソラン、グリセロールホルマール、ジメチラン、グリケタール、ジオキサドロール、デキソキサドロール、レボキサドロール、クロラリド、2,2‐ジメチル‐4‐エチル‐4‐[2,6‐ジクロロフェニルメトキシメチル]‐1,3‐ジオキソラン、ホンダレン、スピロキセピン、トリキソラン、シヘプトラン、エタコナゾール、ピポキソラン、プロピコナゾール、プランフェリン、オキサベトリニル、ドキソフィリン、イトラコナゾール、1,4‐ジオキサスピロ[4.5]デカン、2,2‐ジメチル‐1,3‐ジオキソラン‐4‐カルボアルデヒド、2‐メチル‐1,3‐ジオキソラン‐2‐イル酢酸メチル、2‐フェニル‐1,3‐ジオキソラン‐2‐イル酢酸2‐ヒドロキシエチル、ドデカン酸2,2‐ジメチル‐1,3‐ジオキソラン‐4‐イルメチル、2‐フェニル‐1,3‐ジオキソラン‐2‐酢酸エチル、2,4‐ジメチル‐1,3‐ジオキソラン‐2‐酢酸エチル、2‐[ビス2‐プロペニルオキシメチル]‐4,5‐ビス2‐プロペニルオキシ‐1,3‐ジオキソラン、ドミオドール、4‐メチル‐1,3‐ジオキソラン‐4‐エタノール、2‐エチル‐2‐メチル‐1,3‐ジオキソラン‐4‐メタノール、2‐イソブチル‐2‐メチル‐1,3‐ジオキソラン‐4‐メタノール、1,4‐ジオキサスピロ[4.5]デカン‐2‐メタノール、2,2-ジメチル-1,3-ジオキソラン-4-メタノール、4,4‐ジメチル‐1,3‐ジオキソラン‐5‐メタノール、1,3‐ジオキソラン‐5,5‐ジメタノール、2‐1,2‐ジヒドロキシエチル‐1,3‐ジオキソラン、R---2,2-ジメチル-1,3-ジオキソラン-4-メタノール、2‐ベンジル‐1,3‐ジオキソラン‐4‐メタノール、-4,5-ビスヒドロキシメチル-2,2-ジメチル-1,3-ジオキソラン、2‐フェニル‐1,3‐ジオキソラン‐4‐イルメタノール、4S-α,α,α’,α-テトラフェニル-2,2-ジメチル-1,3-ジオキソラン-4α,5β-ジメタノール、4α,5β-ビス-2,2-ジメチル-1,3-ジオキソラン、2‐エトキシ‐4‐4‐メチル‐1,3‐ジオキソラン‐2‐イルフェノール、-2,2-ジメチル-α,α,α’,α’-テトラフェニル-1,3-ジオキソラン-4,5-ジメタノール、2,2-ジメチル-1,3-ジオキソラン-4α,5β-ジイルビス、-2,2-ジメチル-4α,5β-ビス-1,3-ジオキソラン、α,α,α’,α’-テトラフェニル-2,2-ジメチル-1,3-ジオキソラン-4α,5β-ジメタノール、2,2-ジメチル-α,α,α’,α’-テトラフェニル-1,3-ジオキソラン-4α,5β-ジメタノール、-2,2-ジメチル1,3-ジオキソラン-4,5-ビスα,α’-ビス、-2,2-ジメチル-α,α,α’,α’-テトラフェニル-1,3-ジオキソラン-4,5-ビス、2,2-ジメチル-1,3-ジオキソラン-4α,5β-ビス、-2,2-ジメチル-4α,5β-ビス-1,3-ジオキソラン、-α,α,α’,α’-テトラフェニル-2,2-ジメチル-1,3-ジオキソラン-4α,5β-ジメタノール、-2,2-ジメチル-4,5-ジヒドロ-1,3-ジオキソール-4,5-ジイルビス、α,α’--2,2-ジメチル-1,3-ジオキソラン-4,5-ジイルビス、α,α,α’,α’-テトラフェニル-2,2-ジメチル-1,3-ジオキソラン-4,5-ジメタノール、α,α,α’,α’-テトラフェニル-2,2-ジメチル-1,3-ジオキソラン-4α,5β-ビスメタノール、α,α’-ビス、-α,α,α’,α’-テトラフェニル-2,2-ジメチル-1,3-ジオキソラン-4,5-ジメタノール、-trans-α’,α’-ビス、1,1,4,4-テトラフェニル-2-O,3-O-イソプロピリデン-D-トレイトール、-2,2-ジメチル-1,3-ジオキソラン-4,5-ジイルビス、-2,2-ジメチル-4α,5β-ビス-1,3-ジオキソラン、2,2-ジメチル-1,3-ジオキソラン-4,5-ビス、-2,2-ジメチル-α,α,α’,α’-テトラフェニル-1,3-ジオキソラン-4α,5β-ジメタノール、-2,2-ジメチル-4α,5β-ビス-1,3-ジオキソラン、2,2-ジメチル-1,3-ジオキソラン-4α,5β-ビス、α,α’-ビスジオキサン、2‐[2‐1,3‐ジオキソラン‐2‐イルエチル]‐2,3‐ジヒドロ‐1H‐イソインドール‐1,3‐ジオン、メチルアクリレート、メチルメタクリレート、シクロヘキサンスピロ-2-メチルアクリレート、シクロヘキサンスピロ-2-メチルメタクリレート、メチルアクリレート、メチルメタアクリレート、5‐4‐メチル‐1,3‐ジオキソラン‐2‐イル‐1,3‐ベンゾジオキソール等のジオキソラン誘導体類;例えば、1,2‐オキサチオラン2‐オキシド、1,2‐オキサチオラン1‐オキシド、1,2‐オキサセレノラン2‐オキシド、1‐オキサ‐2‐テルラシクロペンタン2‐オキシド、2‐クロロ‐4‐メチル‐1,3,2‐ジオキサルソラントリメチレンスルホキシラート、1,3,5‐ジオキサチアン、2‐クロロ‐4‐メチル‐1,3,2‐ジオキサホスホラン、2‐スルフィド、2‐クロロ‐1,3,2‐ジオキサルセナン、2‐ブロモ‐1,3,2‐ジオキサルセナン、2‐クロロ‐1,3,2‐ジオキサホスホリナン2‐スルフィド、2‐チオラト‐1,3,2‐ジオキサホスホリナン2‐セレニド等の2個の酸素原子以外に、更に他の原子を有するジオキサン誘導体類が挙げられる。ジオキサン類f-1-2としては、より具体的には、例えば、1,2-ジオキサン、ムクビリン、プラコルチン、3‐メチル‐4‐アセチル‐6‐ヘキシル‐1,2‐ジオキサン‐3‐オール、3‐メチル‐4‐アセチル‐6,6‐ビス4‐フルオロフェニル‐1,2‐ジオキサン‐3‐オール、3‐メチル‐4‐アセチル‐6‐フェニル‐1,2‐ジオキサン‐3‐オール、4‐アセチル‐3,4‐ジメチル‐6,6‐ジフェニル‐1,2‐ジオキサン‐3‐オール、6,6‐ジフェニル‐3‐メチル‐1,2‐ジオキサン‐3‐オール、6,6‐ビス4‐メチルフェニル‐3‐メチル‐1,2‐ジオキサン‐3‐オール、3‐ヒドロキシ‐3‐メチル‐6,6‐ジフェニル‐1,2‐ジオキサン‐4‐カルボン酸エチル、4‐アセチル‐4‐メチル‐6,6‐ビス4‐メチルフェニル‐1,2‐ジオキサン‐3‐オール、3,3,6,6‐テトラキス4‐メトキシフェニル‐1,2‐ジオキサン、3,6‐ビス4‐メトキシフェニル‐3,6‐ビス4‐メチルフェニル‐1,2‐ジオキサン、3,3,6,6‐テトラキス2‐メトキシフェニル‐1,2‐ジオキサン、3,6‐ビス4‐メトキシフェニル‐3,6‐ビス4‐クロロフェニル‐1,2‐ジオキサン、3,3,6,6‐テトラキス4‐フェノキシフェニル‐1,2‐ジオキサン、3,3,6,6‐テトラキス4‐メチルフェニル‐1,2‐ジオキサン、3,6‐ビス4‐メチルフェニル‐3,6‐ジフェニル‐1,2‐ジオキサン、3,6‐ビス2,4‐ジメチルフェニル‐3,6‐ジフェニル‐1,2‐ジオキサン、3,3,6,6‐テトラフェニル‐1,2‐ジオキサン、4-アセチル-6-ヘキシル-3-メチル-1,2-ジオキサン-3-オール、4-アセチル-3,4-ジメチル-6,6-ジフェニル-1,2-ジオキサン-3-オール、4-アセチル-6-フェニル-3-メチル-1,2-ジオキサン-3-オール、6,6-ジフェニル-4--3-メチル-1,2-ジオキサン-3-オール、6,6-ジフェニル-4-ベンゾイル-3-メチル-1,2-ジオキサン-3-オール、-3β,6αジメチル-4α,5β-ビス-1,2-ジオキサン、6,6-ジフェニル-4-アセチル-3-メチル-4-エチル-1,2-ジオキサン-3-オール、-4α-アセチル-6,6-ジフェニル-3-メチル-1,2-ジオキサン-3α-オール、-3β,6α-ジメチル-4α,5β-ビス-1,2-ジオキサン、4-アセチル-6,6-ビス-3-メチル-1,2-ジオキサン-3-オール、4-アセチル-6,6-ビス-3-メチル-1,2-ジオキサン-3-オール、4-アセチル-6,6-ビス-3-メチル-1,2-ジオキサン-3-オール、4-アセチル-6,6-ビス-3-メチル-1,2-ジオキサン-3-オール、α,6-ジメチル-6-4-メチル-6--3-ヘキセニル-1,2-ジオキサン-3-酢酸、4-エチル-6--6-メチル-1,2-ジオキサン-3-酢酸メチル、-6-2--1,4,4αβ,7,8,8αβ-ヘキサヒドロ-1,1,3,6-テトラメチルナフタレン-2-イルエチル-α,6-ジメチル-1,2-ジオキサン-3-酢酸、-2--6β-メチル-6--2,3,3α,4,5,9β-ヘキサヒドロ-3aα,4α,7,9bα-テトラメチルナフト1,2-bフラン-2α-イル-1,2-ジオキサン-3β-イルプロピオン酸メチル、-2--6-2--デカヒドロ-1,2α,4a-トリメチル-5-メチレンナフタレン-1β-イルエチル-6-メチル-1,2-ジオキサン-3-イルプロパン酸、-2--6β-メチル-6-2--デカヒドロ-1,1-ジメチル-3,6-ジメチレンナフタレン-2α-イルエチル-1,2-ジオキサン-3β-イルプロピオン酸等の1,2-ジオキサン誘導体類;例えば、1,3-ジオキサン、パラルドール、ドキシピコミン、2,4-ジフェニル-1,3-ジオキサン、5-ヒドロキシ-1,3-ジオキサン、2-シクロヘキシル-1、3-ジオキサン、1,3-ジオキサン-2-オン、2α,4α-ジメチル-1,3-ジオキサン、5,6-ジメチル-1,3-ジオキサン、5,5-ジエチル-1,3-ジオキサン、4,6-ジブチル-1,3-ジオキサン、2-エチル-1,3-ジオキサン、2-メチレン-1,3-ジオキサン、4,6-ジメチル-1,3-ジオキサン、2,2-ジフェノキシ-1,3-ジオキサン、2,2,4-トリメチル-1,3-ジオキサン、5,5-ジフルオロ-1,3-ジオキサン、2α-tert-ブチル-4α-メチル-1,3-ジオキサン、2-フェニル-4-メチル-1,3-ジオキサン、4-メチル-4-フェニル-1,3-ジオキサン、4,6-ジメチル-2-メチレン-1,3-ジオキサン、4,5,5-トリメチル-1,3-ジオキサン、4,6-ジネオペンチル-1,3-ジオキサン、2-エチル-5-メチル-1,3-ジオキサン、2,5-ジメチル-5-フェニル-1,3-ジオキサン、2-ペンタデシル-1,3-ジオキサン、2-ヘキシル-1,3-ジオキサン、2-ブチル2,5,5-トリメチル-1,3-ジオキサン、5--1,3-ジオキサン、2-フェニル-2-ベンゾイル-1,3-ジオキサン、2,4,4,6-テトラメチル-1,3-ジオキサン、2α,4α,5α-トリメチル-1,3-ジオキサン、2α-ヘキシル-1,3-ジオキサン-5β-オール、5,5-ジメチル-2-ビニル-1,3-ジオキサン、4--1,3-ジオキサン、2-メチル-1,3-ジオキサン-2-、4,5-ジメチル-1,3-ジオキサン-5-メタノール、4,5-ジメチル-1,3-ジオキサン-4-メタノール、4,4,5-トリメチル-1,3-ジオキサン-5-オール、5-エチル-2--4-プロピル-1,3-ジオキサン、5,5’-スピロビ1,3-ジオキサン、4-メチル-1,3-ジオキサン、2,2-ジメチル-5-フェニル-1,3-ジオキサン-4,6-ジオン、3,3-ジメチル-1,5-ジオキサスピロ5,5ウンデカン-9-オン、2-1,3-ジオキサン-2-イルエチルトリフェニルホスホニウムブロミド、2,2-ジメチル-5-メチル-1,3-ジオキサン-4,6-ジオン、4-フェニル-1,3-ジオキサン、5,5-ジメチル-1,3-ジオキサン-2-オン、5-ブロモ-2,2,5-トリメチル-1,3-ジオキサン-4,6-ジオン、5-プロピル-2-2-4-トリフルオロメチルフェニルエチル-1,3-ジオキサン、5-プロピル-2-4-3,4,5-トリフルオロフェニルシクロヘキシル-1,3-ジオキサン、5-プロピル-2-4-3,5-ジフルオロフェニルエチル-1,3-ジオキサン、5-プロピル-2-4-3-フルオロ-4-トリフルオロメトキシフェニルシクロヘキシル-1,3-ジオキサン、5-プロピル-2-4-4-トリフルオロメチルフェニルブチル-1,3-ジオキサン、5-プロピル-2-4-3,5-ジフルオロフェニルシクロヘキシル-1,3-ジオキサン、5-プロピル-2-4-{4-3-フルオロ-4-クロロフェニル-3,5-ジフルオロフェニル}シクロヘキシル-1,3-ジオキサン、4-5-ペンチル-1,3-ジオキサン-2-イルシクロヘキサンカルボン酸、4-5-ペンチル-1,3-ジオキサン-2-イル-シクロヘキサンカルボン酸3,4,5-トリフルオロフェニルエステル、1-2-1,3-ジオキサン-2-イルエチルシクロヘキシル-3,4,5-トリフルオロベンゼン、1-2-5-プロピル-1,3-ジオキサン-2-イルエチルシクロヘキシル-3,4,5-トリフルオロベンゼン、Z-6-2-2-クロロフェニル-4-2-ヒドロキシフェニル-1,3-ジオキサン-5-イルヘキサ-4-エン酸、Z-6--2-[4-メトキシフェノキシ-o-フェニル]-4-o-ヒドロキシフェニル-1,3-ジオキサン-シス-5-イルヘキサ-4-エン酸]、Z-6-2-3-[6-クロロ-4H-クロメン-4-オン6-クロロ-4-オキソ-4H-クロメン-3-イル]-4-2-ヒドロキシフェニル-1,3-ジオキサン-シス-5-イルヘキサ-4-エン酸、Z-6-2R,4R,5S-2-2-クロロフェニル-4-2-ヒドロキシフェニル-1,3-ジオキサン-5-イルヘキサ-4-エン酸、Z-6-2S,4S,5R-2-2-クロロフェニル-4-2-メトキシフェニル-1,3-ジオキサン-5-イルヘキサ-4-エン酸、Z-6-2S,4S,5R-2-2-クロロフェニル-4-2-アセトキシフェニル-1,3-ジオキサン-5-イルヘキサ-4-エン酸、メチル-Z-6-2S,4S,5R-2-2-クロロフェニル-4-2-ヒドロキシフェニル-1,3-ジオキサン-5-イルヘキサ-4-エノエート、Z-6-2S,4S,5R-2-2-クロロフェニル-4-2-ヒドロキシフェニル-1,3-ジオキサン-5-イルヘキサ-4-エノエートメチル、Z-6-2S,4S,5R-4-2-アセトキシフェニル-2-2-クロロフェニル-1,3-ジオキサン-5-イルヘキサ-4-エン酸等の1,3-ジオキサン誘導体類;例えば、1,4-ジオキサン、1,4-ジオキサン-2,3-ジチオン、25ジメチル-1,4-ジオキサン、ピペロキサン、サフロキサン、グリコリド、DL‐ラクチド、5α,6α-ジメチル-1,4-ジオキサン-2-オン、2,5-ジビニル-1,4-ジオキサン、2,2’-ビ、2,2,3,3,5,6,6-ヘプタクロロ-1,4-ジオキサン、メチレン-1,4-ジオキサン、-2,3-ジクロロ-1,4-ジオキサン、2-メチル-3-メチレン-1,4-ジオキサン、2,5-ジメチル-3-メチレン-1,4-ジオキサン、2-エチル-5-メチル-1,4-ジオキサン、36ジエチル-1,4-ジオキサン-2,5-ジオン、2,6-ジメチル-1,4-ジオキサン、2-メチル-1,4-ジオキサン-2,3-ジオール、2--1,4-ジオキサン、3,6-ジイソブチル-1,4-ジオキサン-2,5-ジオン、2,2,3,3,5,6-ヘキサフルオロ-5,6-ジクロロ-1,4-ジオキサン、2,3-ビス-1,4-ジオキサン、1,4-ジオキサン-2-イルヒドロペルオキシド、3,6-ジプロピル-1,4-ジオキサン-2,5-ジオン、2,5,6-トリメチル-1,4-ジオキサン-2,3-ジオール、2,3,3-トリフルオロ2-1,4-ジオキサン、5,6-ジメチル-1,4-ジオキサン-2,3-ジオール、2--2-イルメチル-1,4-ジオキサン、酢酸メチル、2,2,3,3-テトラフルオロ-5,5,6,6-テトラクロロ-1,4-ジオキサン、1,4-ジオキサン-2,6-ジメタノール、2--1,4-ナフトキノン、1,4-ジオキサン-2,5-ビスメタノール、NNビス-1,4-ジオキサン-2,5-ジイミン、3,6-ビスオキシ-1,4-ジオキサン-2,5-ジオン、-2,3,3-トリフルオロ5,5,6,6-テトラクロロ2-1,4-ジオキサン、2,3-エポキシ-2,3,5,5,6-ペンタフルオロ-6--1,4-ジオキサン、2,2’-二酢酸ジメチル、ビスモルホリン-4-、1,4-ジオキサン-2α,3β-ジイル、2,5-ビス-1,4-ジオキサン、3,3-ジクロロ5-1,4-ジオキサン-2-オン、2,5-ジメチル-1,4-ジオキサン、2--1,4-ジオキサン、2,3,3,5,6-ペンタフルオロ-2--5,6-ジクロロ-1,4-ジオキサン、-1,4-ジオキサン、trans-2,3-ジクロロ-1,4-ジオキサン、2-3--1-メチレン-2-プロピニル-1,4-ジオキサン、2,5-ジヒドロキシ-3,6-ジメチル-3,6-ジホスホノ-2,5-ジホスファ-1,4-ジオキサン-2,5-ジオン、NNビスビスNグリシン、-3α-イソプロピル-5α--1-ブトキシカルボニルピロリジン-2-イル-6-ブロモメチレン-1,4-ジオキサン2オン、3,5,5,6-テトラフルオロ-3,6-ビス-1,4-ジオキサン-2-オン、2,2,3,5,6-ペンタフルオロ-5--3,6-ビス-1,4-ジオキサン、-3α-イソプロピル-5β--1-ブトキシカルボニルピロリジン-2-イル-6-ブロモメチレン-1,4-ジオキサン-2-オン、-3α-イソプロピル-5β--1-ブトキシカルボニルピロリジン-2-イル-6-メチレン-1,4-ジオキサン-2-オン、3,3,6,6,-テトラメチル-1,4-ジオキサン-2,5-ジオン、-1,4-ジオキサン-2,3-ジイルビスビス、α-エチニル―α-メチル-1,4-ジオキサン2メタノール、2,3-ジクロロ-p-ジオキサン、3,6-ビス-1,4-ジオキサン、1,4-ジオキサン-2-オン、-3α-イソプロピル-5α--1-N--L-Ala-L-Ala-ピロリジン-2-イル-6-メチレン-1,4-ジオキサン-2-オン、5-メトキシ-1,4-ジオキサシクロヘキサン、2,2,3,5,6-ペンタフルオロ-5-オキシ-3,6-ビス-1,4-ジオキサン、2,3,5,6-テトラメチル-1,4-ジオキサン-2,5-ジオール、-3α-イソプロピル-5β--1-N-L-Ala-L-Ala-ピロリジン-2-イル-6-メチレン-1,4-ジオキサン-2-オン、1,1,1,2,4,5,5,5-オクタフルオロ-2,4-ビス2,3,5,5,6-ペンタフルオロ-3,6-ビス-1,4-ジオキサン-2-イルオキシ-3-ペンタノン、1,3-ジヒドロキシアセトン、1,4-ジオキサン-2α,5β-ジオール、1,4-ジオキサン-2,3-ジオール、1,4-ジオキサン-2,5-ジオン、ビスチオビス等の1,4-ジオキサン誘導体類等が挙げられる。トリオキサン類f-1-3としては、より具体的には、例えば、1,3,5-トリオキサン、2,4,6‐トリエチル‐1,3,5‐トリオキサン、2,4,6‐トリプロピル‐1,3,5‐トリオキサン、2,4,6-トリイソプロピル-1,3-5-トリオキサン、2,4,6‐トリブチル‐1,3,5‐トリオキサン、2,4,6‐トリイソブチル‐1,3,5‐トリオキサン、2,4,6‐トリヘキシル‐1,3,5‐トリオキサン、2,4,6‐トリオクチル‐1,3,5‐トリオキサン、2,2,4,4,6,6‐ヘキサメチル‐1,3,5‐トリオキサン、2,4,6-トリス1-メチルエチル-1,3,5-トリオキサン、2‐1,1‐ジメチルエチル‐1,3,5‐トリオキサン、2,4,6‐トリアセチル‐1,3,5‐トリオキサン、2,4‐ジエチル‐6‐メチル‐1,3,5‐トリオキサン、2‐エチル‐4,6‐ジメチル‐1,3,5‐トリオキサン、2,4,6‐トリシクロペンチル‐1,3,5‐トリオキサン、2‐シクロヘキシル‐4,6‐ジメチル‐1,3,5‐トリオキサン、2,4,6‐トリシクロヘキシル‐1,3,5‐トリオキサン、2‐シクロヘキシル‐4,6‐ジベンジル‐1,3,5‐トリオキサン、2,4,6‐トリベンジル‐1,3,5‐トリオキサン、2,4,6‐トリフェネチル‐1,3,5‐トリオキサン、2,4,6‐トリス4‐ペンテニル‐1,3,5‐トリオキサン、1,3,5‐トリオキサン‐2‐オン、1,3,5‐トリオキサン‐2,4‐ジオン、1,3,5‐トリオキサン‐2,4,6‐トリオン、2,4,6-トリスクロルメチル-1,3,5-トリオキサン、2,4,6‐トリスジクロロメチル‐1,3,5‐トリオキサン、2,4,6‐トリス2‐クロロエチル‐1,3,5‐トリオキサン、2,2‐ジクロロ‐1,3,5‐トリオキサン、2,2,4,4‐テトラクロロ‐1,3,5‐トリオキサン、2,2′,2′′‐1,3,5‐トリオキサン‐2,4,6‐トリイルトリスエタノール、2,2′,2′′‐[1,3,5‐トリオキサン‐2,4,6‐トリイルトリスメチレン]トリス1,3‐プロパンジオール、1,3,5‐トリオキサン‐2,4,6‐トリスプロパン酸メチル、4,4′,4′′‐1,3,5‐トリオキサン‐2,4,6‐トリイル三酪酸、1,3,5‐トリオキサン‐2,4,6‐トリカルボン酸トリエチル、2‐トリエチルシリル‐1,3,5‐トリオキサン、2‐トリメチルシリル‐1,3,5‐トリオキサン、2,4,6-トリイミン-1,3-5-トリオキサン、2,4,6‐トリビニル‐1,3,5‐トリオキサン、1,3,5‐トリオキサン‐2,4,6‐トリプロピオニトリル、シアメリド等の1,3,5-トリオキサン誘導体類等が挙げられる。例えば、1,2,4-トリオキサン、3‐2‐フラニル‐5,5,6,6‐テトラメチル‐1,2,4‐トリオキサン、3‐4‐キノリニル‐5,5,6,6‐テトラメチル‐1,2,4‐トリオキサン、4‐5,5,6,6‐テトラメチル‐1,2,4‐トリオキサン‐3‐イルベンズアルデヒド、3,3′‐p‐フェニレンビス5,5,6,6‐テトラメチル‐1,2,4‐トリオキサン、3‐2,6‐ジメチル‐5‐ヘプテニル‐5,5,6,6‐テトラメチル‐1,2,4‐トリオキサン、4‐5,5,6,6‐テトラメチル‐1,2,4‐トリオキサン‐3‐イルベンジルアルコール、フェニルカルバミド酸4‐5,5,6,6‐テトラメチル‐1,2,4‐トリオキサン‐3‐イルベンジル、1‐[4‐5,5,6,6‐テトラメチル‐1,2,4‐トリオキサン‐3‐イルベンジリデン]‐2‐カルバモイルヒドラジン、3‐2‐メチル‐6‐p‐トリル‐5‐ヘキセニル‐5,5,6,6‐テトラメチル‐1,2,4‐トリオキサン、3‐2‐メチル‐5‐デセニル‐5,5,6,6‐テトラメチル‐1,2,4‐トリオキサン、6S‐6α‐[R‐α‐メチルベンジル]スピロ[1,2,4‐トリオキサン‐3,1′‐シクロペンタン]、6‐1‐フェニルエテニルスピロ[1,2,4‐トリオキサン‐3,1′‐シクロヘキサン]、ジスピロ[シクロヘキサン‐1,3′‐[1,2,4]トリオキサン‐6′,1′′‐シクロヘキサン]、6‐1‐フェニルビニルスピロ[1,2,4‐トリオキサン‐3,1′‐シクロペンタン]、3,3‐ジメチル‐6‐[1‐ビフェニル‐4‐イルビニル]‐1,2,4‐トリオキサン、6‐ブロモメチル‐6‐メチル‐3‐フェニル‐1,2,4‐トリオキサン、6‐ブロモメチル‐6‐メチル‐3‐ヘプチル‐1,2,4‐トリオキサン、6‐ヨードメチル‐6‐メチル‐3‐フェニル‐1,2,4‐トリオキサン、3,3,6,6‐テトラフルオロ‐1,2,4‐トリオキサン、3,6‐ジフルオロ‐1,2,4‐トリオキサン、3‐フェニル‐1,2,4‐トリオキサン‐6‐オール、5‐メチル‐3‐フェニル‐1,2,4‐トリオキサン‐6‐オール、5,5‐ジメチル‐3‐フェニル‐1,2,4‐トリオキサン‐6‐オール、3‐フェニル‐6‐メチル‐1,2,4‐トリオキサン‐6‐オール、3‐フェニル‐6‐メチル‐1,2,4‐トリオキサン‐6‐イルヒドロペルオキシド、3,3,6‐トリメチル‐1,2,4‐トリオキサン‐6‐オール、α,α‐ジメチル‐3‐フェニル‐1,2,4‐トリオキサン‐6‐メタノール、3‐フェニル‐6‐メチル‐1,2,4‐トリオキサン‐6‐メタノール、2‐メチル‐6‐3,3‐ジメチル‐1,2,4‐トリオキサン‐6‐イル‐1,6‐ヘプタジエン‐3‐オール、4‐3,3‐ジメチル‐1,2,4‐トリオキサン‐6‐イル‐4‐ペンテン‐1‐オール、1‐フェニル‐4‐スピロ[1,2,4‐トリオキサン‐3,1′‐シクロペンタン]‐6‐イル‐4‐ペンテン‐1‐オール、1‐フェニル‐4‐スピロ[1,2,4‐トリオキサン‐3,1′‐シクロヘキサン]‐6‐イル‐4‐ペンテン‐1‐オール等の1,2,4-トリオキサン誘導体類等が挙げられが、1,3-ジオキソラン、1,3-ジオキサン、1,3,5-トリオキサンあたりが反応性の点で好ましく用いられる。本発明における環状カーボネートf-2としては、グリコールとジアルキルカーボネートとの反応によって得られるポリマーを解重合する方法特開平2-56356号公報参照、または対応するアルキレンオキシドと二酸化炭素の反応によって合成することができる。環状カーボネートは、5員環,6員環または7員環構造を有し、その具体例としては、例えば、エチレンカーボネート、プロピレンカーボネート、ブチレンカーボネート、4‐ペンチル‐1,3‐ジオキソラン‐2‐オン、4‐ブチル‐1,3‐ジオキソラン‐2‐オン、4‐プロピル‐1,3‐ジオキソラン‐2‐オン、4‐イソプロポキシメチル‐1,3‐ジオキソラン‐2‐オン、4‐ヘキシル‐1,3‐ジオキソラン‐2‐オン、4‐ヘキシル‐5‐メチレン‐1,3‐ジオキソラン‐2‐オン、4,5‐ジメチル‐1,3‐ジオキソラン‐2‐オン、4,4,5,5‐テトラメチル‐1,3‐ジオキソラン‐2‐オン、4‐オクチル‐1,3‐ジオキソラン‐2‐オン、4‐ノニル‐5‐ビニル‐1,3‐ジオキソラン‐2‐オン、4‐デシル‐1,3‐ジオキソラン‐2‐オン、4,5‐ビスメチレン‐1,3‐ジオキソラン‐2‐オン、4,4‐ジメチル‐1,3‐ジオキソラン‐2‐オン、4,4,5,5‐テトラエチル‐1,3‐ジオキソラン‐2‐オン、ヘキサヒドロ‐1,3‐ベンゾジオキソール‐2‐オン、4‐イソプロピル‐4‐メチル‐5‐メチレン‐1,3‐ジオキソラン‐2‐オン、ビニレンカーボネート、アリルエチレンカーボネート、アリルコハク酸無水物、4‐ビニル‐1,3‐ジオキソラン‐2‐オン、4‐フェネチル‐5‐ビニル‐1,3‐ジオキソラン‐2‐オン、4‐メチレン‐1,3‐ジオキソラン‐2‐オン、4‐3‐ブテニル‐1,3‐ジオキソラン‐2‐オン、4‐5‐ヒドロキシ‐6,6‐ジメチルテトラヒドロ‐2H‐ピラン‐2‐イル‐1,3‐ジオキソラン‐2‐オン、4‐[E‐ヨードメチレン]‐5‐シクロプロピル‐1,3‐ジオキソラン‐2‐オン、4‐シクロヘキシル‐5‐ビニル‐1,3‐ジオキソラン‐2‐オン、4‐アリルオキシ‐4,5,5‐トリメチル‐1,3‐ジオキソラン‐2‐オン、4‐[1E‐1,3‐ブタジエニル]‐1,3‐ジオキソラン‐2‐オン、4‐エチル‐4‐メチル‐5‐メチレン‐1,3‐ジオキソラン‐2‐オン、4‐2‐メチル‐2‐プロペニリデン‐5,5‐ジメチル‐1,3‐ジオキソラン‐2‐オン、4‐[4‐メトキシカルボニルオキシブチル]‐1,3‐ジオキソラン‐2‐オン、4‐ビニル‐5,5‐ジエチル‐1,3‐ジオキソラン‐2‐オン、4‐フェニル‐5‐ビニル‐1,3‐ジオキソラン‐2‐オン、4,5,5‐トリメチル‐4‐1‐プロピニル‐1,3‐ジオキソラン‐2‐オン、4‐ビニル‐5,5‐ビス2‐シクロヘキシルエチル‐1,3‐ジオキソラン‐2‐オン、4,5,5‐トリメチル‐4‐3‐メチル‐3‐ブテン‐1‐イニル‐1,3‐ジオキソラン‐2‐オン、4‐ビニルオキシメチル‐1,3‐ジオキソラン‐2‐オン、4,4‐ジメチル‐5‐[E‐3‐ブテン‐1‐イリデン]‐1,3‐ジオキソラン‐2‐オン、4‐[E‐3‐ブテン‐1‐イリデン]‐1,3‐ジオキソラン‐2‐オン、4,4‐ジメチル‐5‐[Z‐1‐フェニル‐3‐ブテン‐1‐イリデン]‐1,3‐ジオキソラン‐2‐オン、メタクリル酸2‐オキソ‐1,3‐ジオキソラン‐4‐イルメチル、4‐メチル‐5‐[E‐3‐ブテン‐1‐イリデン]‐1,3‐ジオキソラン‐2‐オン、4‐メチル‐5‐[Z‐3‐ブテン‐1‐イリデン]‐1,3‐ジオキソラン‐2‐オン、4,4‐ジメチル‐5‐[Z‐2‐ブチン‐1‐イリデン]‐1,3‐ジオキソラン‐2‐オン、4,4‐ジメチル‐5‐[E‐エチリデン]‐1,3‐ジオキソラン‐2‐オン、4,4‐ジメチル‐5‐[Z‐3‐ブテン‐1‐イリデン]‐1,3‐ジオキソラン‐2‐オン、4‐1‐ヘキシニル‐4‐メチル‐1,3‐ジオキソラン‐2‐オン、4‐1‐プロペニルオキシメチル‐1,3‐ジオキソラン‐2‐オン、4‐[1E‐1‐メチル‐3‐ブテニリデン]‐1,3‐ジオキソラン‐2‐オン、4‐[1Z‐1‐フェニル‐3‐ブテニリデン]‐1,3‐ジオキソラン‐2‐オン、4,4‐ジペンチル‐5‐[1E‐1,3‐ブタジエニル]‐1,3‐ジオキソラン‐2‐オン、4‐フェニル‐5‐メチレン‐1,3‐ジオキソラン‐2‐オン、4‐メチル‐5‐メチレン‐1,3‐ジオキソラン‐2‐オン、4‐メチル‐4‐ビニル‐5‐メチレン‐1,3‐ジオキソラン‐2‐オン、4‐プロパルギル‐5‐メチレン‐1,3‐ジオキソラン‐2‐オン、4‐[E‐ブロモメチレン]‐1,3‐ジオキソラン‐2‐オン、[E‐2‐オキソ‐5,5‐ジメチル‐1,3‐ジオキソラン‐4‐イリデン]酢酸エチル、4‐[E‐2‐tert‐ブトキシカルボニルオキシエチリデン]‐1,3‐ジオキソラン‐2‐オン、4‐エチル‐5‐メチレン‐1,3‐ジオキソラン‐2‐オン、4‐ヒドロキシメチル‐1,3‐ジオキソラン‐2‐オン、、4‐[E‐2‐tert‐ブトキシカルボニルオキシエチリデン]‐5‐メチル‐1,3‐ジオキソラン‐2‐オン、4,5‐ジビニル‐1,3‐ジオキソラン‐2‐オン、4‐1‐ナフチル‐5‐ビニル‐1,3‐ジオキソラン‐2‐オン、4,4‐ビス2‐シクロヘキシルエチル‐5‐[1E‐1,3‐ブタジエニル]‐1,3‐ジオキソラン‐2‐オン、4S‐4‐フェニル‐4‐メチル‐5‐1,3‐ブタジエニル‐1,3‐ジオキソラン‐2‐オン、4‐2‐プロピン‐1‐イリデン‐5,5‐ジメチル‐1,3‐ジオキソラン‐2‐オン、4,4‐ジメチル‐5‐メチレン‐1,3‐ジオキソラン‐2‐オン、5‐ブチル‐5‐メチル‐4‐メチレン‐1,3‐ジオキソラン‐2‐オン、グリセリンカーボネート、4‐ブトキシメチル‐1,3‐ジオキソラン‐2‐オン、4‐アリルオキシメチル‐1,3‐ジオキソラン‐2‐オン、4‐ヒドロキシメチル‐1,3‐ジオキソラン‐2‐オン、4‐メトキシメチル‐1,3‐ジオキソラン‐2‐オン、4‐4‐エテニルベンジルオキシメチル‐1,3‐ジオキソラン‐2‐オン、4‐エチル‐4‐メチル‐5‐3‐フェニルプロピリデン‐1,3‐ジオキソラン‐2‐オン、4‐エチル‐4‐メチル‐5‐ベンジリデン‐1,3‐ジオキソラン‐2‐オン、4‐ヘキシルチオメチル‐1,3‐ジオキソラン‐2‐オン、4,4‐ジメチル‐5‐[E‐2‐フェニルエチリデン]‐1,3‐ジオキソラン‐2‐オン、4‐p‐トリル‐1,3‐ジオキソラン‐2‐オン、4‐メチル‐5‐フェニル‐1,3‐ジオキソラン‐2‐オン、4‐ベンジル‐1,3‐ジオキソラン‐2‐オン、4‐ベンジルオキシメチル‐1,3‐ジオキソラン‐2‐オン、4‐フェニル‐1,3‐ジオキソラン‐2‐オン、4‐フェニル‐4‐メチル‐5‐メチレン‐1,3‐ジオキソラン‐2‐オン、4‐フェニル‐1,3‐ジオキソラン‐2‐オン、4‐メチル‐4‐フェニル‐1,3‐ジオキソラン‐2‐オン、4‐フェノキシ‐1,3‐ジオキソラン‐2‐オン、4‐ブトキシ‐4,5‐ジメチル‐5‐フェニル‐1,3‐ジオキソラン‐2‐オン、4S‐4β‐フェニルエチニル‐4‐フェネチル‐5‐[Z‐ベンジリデン]‐1,3‐ジオキソラン‐2‐オン、4‐[4‐フェノキシカルボニルオキシブチル]‐1,3‐ジオキソラン‐2‐オン、4‐[4‐グリシジルカルバモイルオキシブチル]‐1,3‐ジオキソラン‐2‐オン、4‐オキシラニル‐1,3‐ジオキソラン‐2‐オン、4‐[4‐2‐オキソ‐1,3‐ジオキソラン‐4‐イルメチルカルバモイルオキシブチル]‐1,3‐ジオキソラン‐2‐オン、4‐2‐オキソ‐1,3‐ジオキソラン‐4‐イルメチルカルバモイルオキシメチル‐1,3‐ジオキソラン‐2‐オン、4,4′‐ビ[1,3‐ジオキソラン‐2‐オン]、4,4′‐テトラメチレンビス1,3‐ジオキソラン‐2‐オン、4,4′‐エチレンビスチオビステトラメチレンビス1,3‐ジオキソラン‐2‐オン、4,4′‐[1,6‐ヘキサンジイルビスオキシメチレン]ビス1,3‐ジオキソラン‐2‐オン、4,4′‐[ヘキサメチレンビスチオエチレン]ビス1,3‐ジオキソラン‐2‐オン、4,4′‐[イソブチリデンビス4,1‐フェニレンビスオキシビスメチレン]ビス1,3‐ジオキソラン‐2‐オン、4,4′‐[イソプロピリデンビス[4,1‐フェニレンオキシメチレン]]ビス1,3‐ジオキソラン‐2‐オン、4,4‐ジメチル‐5‐[Z‐ベンジリデン]‐1,3‐ジオキソラン‐2‐オン、4‐[2‐ベンジルオキシエチル]‐1,3‐ジオキソラン‐2‐オン、4‐[2‐トリチルオキシエチル]‐1,3‐ジオキソラン‐2‐オン、4,5‐ジフェニル‐1,3‐ジオキソラン‐2‐オン、4,4‐ジメチル‐5‐[1‐1‐ナフチルエテニル]‐1,3‐ジオキソラン‐2‐オン、4,4‐ジメチル‐5‐[1‐2‐ナフチルエテニル]‐1,3‐ジオキソラン‐2‐オン、4,4‐ジメチル‐5‐[1‐4‐メチルフェニルエテニル]‐1,3‐ジオキソラン‐2‐オン、4,4‐ジメチル‐5‐[1‐4‐メトキシフェニルエテニル]‐1,3‐ジオキソラン‐2‐オン、4,4‐ジメチル‐5‐[1‐4‐ヒドロキシフェニルエテニル]‐1,3‐ジオキソラン‐2‐オン、4,4‐ジメチル‐5‐1‐メチレン‐2‐フェニル‐2‐プロペニル‐1,3‐ジオキソラン‐2‐オン、4,4‐ジメチル‐5‐[E‐1‐メチレン‐3‐フェニル‐2‐プロペニル]‐1,3‐ジオキソラン‐2‐オン、4,4‐ジメチル‐5‐1‐フェニルエテニル‐1,3‐ジオキソラン‐2‐オン、4‐メチル‐5‐1‐フェニルエテニル‐1,3‐ジオキソラン‐2‐オン、4,4‐ジメチル‐5‐[E‐3‐フェニル‐1‐プロペニル]‐1,3‐ジオキソラン‐2‐オン、4‐1‐フェニルエテニル‐1,3‐ジオキソラン‐2‐オン、4,4‐ジメチル‐5‐1‐フェニル‐1‐プロペニル‐1,3‐ジオキソラン‐2‐オン、4,4‐ジメチル‐5‐1,2‐ジフェニルエテニル‐1,3‐ジオキソラン‐2‐オン、4,4‐ジメチル‐5‐2‐メチル‐1‐フェニル‐1‐プロペニル‐1,3‐ジオキソラン‐2‐オン、4,4,5‐トリメチル‐5‐1‐フェニルエテニル‐1,3‐ジオキソラン‐2‐オン、4‐ベンジルオキシメチル‐1,3‐ジオキソラン‐2‐オン、4,4‐ジフェニル‐1,3‐ジオキソラン‐2‐オン、4,4′‐[1,3‐フェニレンビスオキシメチレン]ビス1,3‐ジオキソラン‐2‐オン、4,4‐ジメチル‐5‐[Z‐1‐ナフチルメチレン]‐1,3‐ジオキソラン‐2‐オン、4,4‐ジメチル‐5‐[Z‐4‐メトキシベンジリデン]‐1,3‐ジオキソラン‐2‐オン、4,4‐ジメチル‐5‐[Z‐4‐ヒドロキシベンジリデン]‐1,3‐ジオキソラン‐2‐オン、4‐フェニルエチニル‐4‐メチル‐1,3‐ジオキソラン‐2‐オン、4‐フェニルエチニル‐4,5‐ジメチル‐1,3‐ジオキソラン‐2‐オン、4‐[1‐4‐メトキシフェノキシビニル]‐5,5‐ジエチル‐1,3‐ジオキソラン‐2‐オン、4‐[1‐4‐メトキシフェノキシエテニル]‐5,5‐ジメチル‐1,3‐ジオキソラン‐2‐オン、4‐[3‐ベンジルオキシプロピル]‐5‐メチル‐1,3‐ジオキソラン‐2‐オン、7‐[2‐2‐オキソ‐1,3‐ジオキソラン‐4‐イルエトキシ]‐2H‐1‐ベンゾピラン‐2‐オン、7‐[2‐2‐オキソ‐4‐メチル‐1,3‐ジオキソラン‐4‐イルエトキシ]‐2H‐1‐ベンゾピラン‐2‐オン、4‐トリフルオロメチル‐5‐フェニルチオ‐1,3‐ジオキソラン‐2‐オン、5‐ベンジルオキシ‐1,3‐ジオキソラン‐2‐オン、4‐イソブトキシメチル‐1,3‐ジオキソラン‐2‐オン、4‐4‐ノニルベンジルオキシメチル‐1,3‐ジオキソラン‐2‐オン、4‐4‐クロロフェニルチオメチル‐1,3‐ジオキソラン‐2‐オン、4‐[3‐クロロメチルフェニル]‐1,3‐ジオキソラン‐2‐オン、4‐[4‐クロロメチルフェニル]‐1,3‐ジオキソラン‐2‐オン、4,4‐ジプロピル‐5‐[1‐4‐メトキシフェノキシエテニル]‐1,3‐ジオキソラン‐2‐オン、4,4‐ジペンチル‐5‐[1‐4‐メトキシフェノキシエテニル]‐1,3‐ジオキソラン‐2‐オン、4,4‐ジイソプロピル‐5‐[1‐4‐メトキシフェノキシエテニル]‐1,3‐ジオキソラン‐2‐オン、4,4‐ジフェネチル‐5‐[1‐4‐メトキシフェノキシエテニル]‐1,3‐ジオキソラン‐2‐オン、4,4‐ビス2‐シクロヘキシルエチル‐5‐[1‐4‐メトキシフェノキシエテニル]‐1,3‐ジオキソラン‐2‐オン、4‐[1‐フェニルチオシクロヘキシル]‐1,3‐ジオキソラン‐2‐オン、4‐3‐メトキシ‐4‐エトキシフェニル‐5‐ヒドロキシメチル‐1,3‐ジオキソラン‐2‐オン、4‐フェノキシカルボニルオキシメチル‐1,3‐ジオキソラン‐2‐オン、4‐ベンジリデン‐5,5‐ジメチル‐1,3‐ジオキソラン‐2‐オン、4‐[2‐ナフチルメチレン]‐5,5‐ジメチル‐1,3‐ジオキソラン‐2‐オン、4‐4‐クロロベンジリデン‐5,5‐ジメチル‐1,3‐ジオキソラン‐2‐オン、4‐[4‐トリフルオロメチルベンジリデン]‐5,5‐ジメチル‐1,3‐ジオキソラン‐2‐オン、5‐メチル‐5‐フェニル‐4‐3‐フェニルプロピリデン‐1,3‐ジオキソラン‐2‐オン、5,5‐ジメチル‐4‐3‐フェニルプロピリデン‐1,3‐ジオキソラン‐2‐オン、4‐[4‐クロロカルボニルオキシブチル]‐1,3‐ジオキソラン‐2‐オン、4‐クロロ‐1,3‐ジオキソラン‐2‐オン、4‐クロロ‐4,5‐ジメチル‐1,3‐ジオキソラン‐2‐オン、4‐クロロカルボニルオキシメチル‐1,3‐ジオキソラン‐2‐オン、4‐p‐クロロフェノキシメチル‐1,3‐ジオキソラン‐2‐オン、4‐クロロメチル‐1,3‐ジオキソラン‐2‐オン、フルオロエチレンカーボネート、4‐フルオロ‐5‐メチル‐1,3‐ジオキソラン‐2‐オン、4‐フルオロメチル‐1,3‐ジオキソラン‐2‐オン、4‐2,2,3,3,4,4,5,5,5‐ノナフルオロペンチル‐1,3‐ジオキソラン‐2‐オン、4,5‐ジフルオロ‐1,3‐ジオキソラン‐2‐オン、4‐フルオロ‐4‐メチル‐1,3‐ジオキソラン‐2‐オン、4,4‐ジフルオロ‐1,3‐ジオキソラン‐2‐オン、4,5‐ジクロロ‐1,3‐ジオキソラン‐2‐オン、4‐α,α‐ジフルオロベンジル‐1,3‐ジオキソラン‐2‐オン、4‐[テトラヒドロフラン‐3‐イルジフルオロメチル]‐1,3‐ジオキソラン‐2‐オン、4S,5R‐4,5‐ジフェニル‐1,3‐ジオキソラン‐2‐オン、4α,5α‐ジメチル‐1,3‐ジオキソラン‐2‐オン、4R,5R‐4,5‐ジメチル‐1,3‐ジオキソラン‐2‐オン、4S,5S‐4,5‐ジメチル‐1,3‐ジオキソラン‐2‐オン、4S‐4β‐メチル‐1,3‐ジオキソラン‐2‐オン、R‐4‐メチル‐1,3‐ジオキソラン‐2‐オン、S‐5‐エチル‐1,3‐ジオキソラン‐2‐オン、4‐[トリフェニルシリルメチル]‐5,5‐ジメチル‐1,3‐ジオキソラン‐2‐オン、4‐[9‐3‐チエニルノニル]‐1,3‐ジオキソラン‐2‐オン、4‐メチルアミノメチル‐1,3‐ジオキソラン‐2‐オン、4‐4‐クロロフェニルチオ‐1,3‐ジオキソラン‐2‐オン、4‐フェニルチオ‐1,3‐ジオキソラン‐2‐オン、4‐4‐メトキシフェニルチオ‐1,3‐ジオキソラン‐2‐オン、4‐4‐ブロモフェニルチオ‐1,3‐ジオキソラン‐2‐オン、4‐フルオロ‐4‐[4‐メトキシフェニルチオ]‐1,3‐ジオキソラン‐2‐オン、4‐フルオロ‐4‐4‐ブロモフェニルチオ‐1,3‐ジオキソラン‐2‐オン、4‐フェニルチオフルオロメチル‐1,3‐ジオキソラン‐2‐オン、4‐フェニルチオジフルオロメチル‐1,3‐ジオキソラン‐2‐オン、4‐フェニルチオメチル‐1,3‐ジオキソラン‐2‐オン、4‐[ジフルオロフェニルスルホニルメチル]‐1,3‐ジオキソラン‐2‐オン、4‐[ジフルオロフェニルスルフィニルメチル]‐1,3‐ジオキソラン‐2‐オン、4,4′‐[スルホニルビスp‐フェニレンオキシメチレン]ビス1,3‐ジオキソラン‐2‐オン、4‐4‐メチルフェニルチオ‐1,3‐ジオキソラン‐2‐オン、4‐フルオロ‐4‐4‐メチルフェニルチオ‐1,3‐ジオキソラン‐2‐オン、4‐[[4‐フルオロメチルフェニル]チオ]‐1,3‐ジオキソラン‐2‐オン、4,4,5,5‐テトラメチル‐2‐フェニルスルホニルオキシイミノ‐1,3‐ジオキソラン、2‐4‐ニトロフェノキシ‐4‐メチル‐2‐ホスファV‐1,3‐ジオキソラン‐2‐オン、4‐フルオロ‐4‐フェニルチオ‐1,3‐ジオキソラン‐2‐オン、4‐フルオロ‐4‐4‐クロロフェニルチオ‐1,3‐ジオキソラン‐2‐オン、4‐グリシジルオキシメチル‐1,3‐ジオキソラン‐2‐オン、グリシジルカルバミド酸2‐オキソ‐1,3‐ジオキソラン‐4‐イルメチル、4‐ノルボルナ‐5‐エン‐2‐イル‐1,3‐ジオキソラン‐2‐オン、4‐[2‐2‐ナフチルエチル]‐5‐メトキシ‐1,3‐ジオキソラン‐2‐オン、4‐[2‐1‐ナフチルエチル]‐5‐メトキシ‐1,3‐ジオキソラン‐2‐オン、4,4‐ジメチル‐5‐3‐チエニルメチレン‐1,3‐ジオキソラン‐2‐オン、4‐[2‐[ジメチルトリメチルシリルオキシシリル]エチル]‐1,3‐ジオキソラン‐2‐オン、4‐[2‐[メチルビストリメチルシリルオキシシリル]エチル]‐1,3‐ジオキソラン‐2‐オン、4‐[2‐トリメチルシリルエチル]‐1,3‐ジオキソラン‐2‐オン、4‐[4‐グリシジルカルバモイルオキシブチル]‐1,3‐ジオキソラン‐2‐オン、4‐[4‐2‐オキソ‐1,3‐ジオキソラン‐4‐イルメチルカルバモイルオキシブチル]‐1,3‐ジオキソラン‐2‐オン、4‐[4‐グリシジルカルバモイルオキシブチル]‐1,3‐ジオキソラン‐2‐オン、4‐2‐オキソ‐1,3‐ジオキソラン‐4‐イルメチルカルバモイルオキシメチル‐1,3‐ジオキソラン‐2‐オンなどの5員環カーボネート類;例えば、炭酸トリメチレン、4‐メチル‐1,3‐ジオキサン‐2‐オン、炭酸2,2‐ジメトキシプロパン‐1,3‐ジイル、5‐メチル‐1,3‐ジオキサン‐2‐オン、5,5‐ジメチル‐1,3‐ジオキサン‐2‐オンネオペンチルグリコールカーボネートともいう、5‐メチル‐5‐プロピル‐1,3‐ジオキサン‐2‐オン、5‐ヒドロキシメチル‐5‐メチル‐1,3‐ジオキサン‐2‐オン、4‐フェニル‐1,3‐ジオキサン‐2‐オン、5‐ヒドロキシメチル‐5‐エチル‐1,3‐ジオキサン‐2‐オン、4‐メチレン‐1,3‐ジオキサン‐2‐オン、5,5‐ジメチル‐4‐エテニル‐1,3‐ジオキサン‐2‐オン、5‐シアノ‐5‐メチル‐1,3‐ジオキサン‐2‐オン、4,4‐ジメチル‐1,3‐ジオキサン‐2‐オン、5‐ブチル‐1,3‐ジオキサン‐2‐オン、5,5‐ジエチル‐1,3‐ジオキサン‐2‐オン、5‐エチル‐5‐フェニル‐1,3‐ジオキサン‐2‐オン、メタクリル酸2‐オキソ‐5‐エチル‐1,3‐ジオキサン‐5‐イルメチル、5‐メチル‐5‐フェニル‐1,3‐ジオキサン‐2‐オン、4‐スチリル‐5,5‐ジメチル‐1,3‐ジオキサン‐2‐オン、4‐スチリル‐1,3‐ジオキサン‐2‐オン、4‐1‐ヘプテニル‐1,3‐ジオキサン‐2‐オン、4‐エテニル‐6‐フェニル‐1,3‐ジオキサン‐2‐オン、4‐イソプロペニル‐6‐フェニル‐1,3‐ジオキサン‐2‐オン、4‐アリル‐6‐フェニル‐1,3‐ジオキサン‐2‐オン、4‐エテニル‐6‐tert‐ブチル‐1,3‐ジオキサン‐2‐オン、4‐スチリル‐5,5‐ジメチル‐6‐イソプロピル‐1,3‐ジオキサン‐2‐オン、5‐[2‐2‐アミノ‐9H‐プリン‐9‐イルエチル]‐1,3‐ジオキサン‐2‐オン、4‐1‐フェニルエテニル‐1,3‐ジオキサン‐2‐オン、5,5‐ジフェニル‐1,3‐ジオキサン‐2‐オン、5‐メチル‐4‐1‐フェニルエテニル‐1,3‐ジオキサン‐2‐オン、4,4‐ジメチル‐6‐1‐フェニルエテニル‐1,3‐ジオキサン‐2‐オン、5‐メチレン‐1,3‐ジオキサン‐2‐オン、4‐[E‐スチリル]‐1,3‐ジオキサン‐2‐オン、5‐オクチル‐1,3‐ジオキサン‐2‐オン、5‐ドデシル‐1,3‐ジオキサン‐2‐オン、2‐オキソ‐5‐メチル‐1,3‐ジオキサン‐5‐カルボン酸ベンジル、4,6‐ジメチル‐1,3‐ジオキサン‐2‐オン、4‐メトキシ安息香酸2‐オキソ‐5‐メチル‐1,3‐ジオキサン‐5‐イルメチル、安息香酸2‐オキソ‐5‐メチル‐1,3‐ジオキサン‐5‐イルメチル、4‐ニトロ安息香酸2‐オキソ‐5‐メチル‐1,3‐ジオキサン‐5‐イルメチル、4,4,6‐トリメチル‐1,3‐ジオキサン‐2‐オン、5‐エチル‐5‐メトキシカルボニルオキシメチル‐1,3‐ジオキサン‐2‐オン、5‐エチル‐5‐エトキシカルボニルオキシメチル‐1,3‐ジオキサン‐2‐オン、5‐4‐ブトキシフェニル‐1,3‐ジオキサン‐2‐オン、5‐[4‐ペンチルオキシフェニル]‐1,3‐ジオキサン‐2‐オン、5‐4‐プロポキシフェニル‐1,3‐ジオキサン‐2‐オン、5‐[4‐ヘキシルオキシフェニル]‐1,3‐ジオキサン‐2‐オン、5‐アリル‐1,3‐ジオキサン‐2‐オン、5‐ベンジルオキシカルボニル‐1,3‐ジオキサン‐2‐オン、5‐メチル‐4‐ベンゾイルオキシメチル‐1,3‐ジオキサン‐2‐オン、5‐メチル‐4‐4‐ニトロベンゾイルオキシメチル‐1,3‐ジオキサン‐2‐オン、5‐メチル‐4‐4‐メトキシベンゾイルオキシメチル‐1,3‐ジオキサン‐2‐オン、5‐4‐メチレン‐5‐ヘキセン‐1‐イリデン‐1,3‐ジオキサン‐2‐オン、4‐フルオロ‐1,3‐ジオキサン‐2‐オン、4‐フルオロ‐4‐メチル‐1,3‐ジオキサン‐2‐オン、5‐エチル‐5‐4‐ビニルベンジルオキシメチル‐1,3‐ジオキサン‐2‐オン、4‐フルオロ‐4‐メチル‐1,3‐ジオキサン‐2‐オン、5‐エチル‐5‐4‐ビニルベンジルオキシメチル‐1,3‐ジオキサン‐2‐オン、5‐ベンジルオキシ‐1,3‐ジオキサン‐2‐オン、5‐ヒドロキシ‐1,3‐ジオキサン‐2‐オン、4‐メチレン‐5,5‐ジメチル‐1,3‐ジオキサン‐2‐オン、5‐エチル‐5‐2‐ヒドロキシエチル‐1,3‐ジオキサン‐2‐オン、4‐[1‐フェニルチオシクロヘキシル]‐1,3‐ジオキサン‐2‐オン、4‐[4‐オクチルオキシフェニルアゾ]‐6‐ヘキシル‐1,3‐ジオキサン‐2‐オン、4‐4‐メトキシフェニルアゾ‐6‐ヘキシル‐1,3‐ジオキサン‐2‐オン、4‐[4‐オクチルオキシフェニルアゾ]‐6‐デシル‐1,3‐ジオキサン‐2‐オン、2‐オキソ‐5‐メチル‐1,3‐ジオキサン‐5‐カルボン酸アリル、4‐[1‐フェニルチオシクロヘキシル]‐5,5‐ジメチル‐1,3‐ジオキサン‐2‐オン、4‐アリル‐6‐メチル‐1,3‐ジオキサン‐2‐オン、5‐エチル‐5‐ベンジルオキシメチル‐1,3‐ジオキサン‐2‐オン、5‐[2‐ベンジルオキシエトキシ]‐1,3‐ジオキサン‐2‐オン、5‐アリルオキシ‐1,3‐ジオキサン‐2‐オン、5‐[3‐2‐ヒドロキシエチルチオプロポキシ]‐1,3‐ジオキサン‐2‐オン、5‐ベンジルオキシカルボニルアミノ‐1,3‐ジオキサン‐2‐オン、5‐[6‐[4‐4‐ペンチルシクロヘキシルフェノキシ]ヘキシルオキシ]‐1,3‐ジオキサン‐2‐オン、4‐ヨードメチル‐6‐[2‐4‐メトキシベンジルオキシエチル]‐1,3‐ジオキサン‐2‐オン、5S‐4‐ビニル‐5β‐2,2‐ジメトキシエチル‐1,3‐ジオキサン‐2‐オン、5‐アリル‐5‐プロパルギル‐1,3‐ジオキサン‐2‐オン、4‐ビニル‐5‐1‐メチル‐5‐イミダゾリルメチル‐1,3‐ジオキサン‐2‐オン、5‐ベンジリデン‐1,3‐ジオキサン‐2‐オン、5‐グリシジルオキシメチル‐5‐エチル‐1,3‐ジオキサン‐2‐オン、5‐アリルオキシメチル‐5‐エチル‐1,3‐ジオキサン‐2‐オン、5,5‐ビスアジドメチル‐1,3‐ジオキサン‐2‐オン、5‐メチル‐5‐[[2‐ビニルスルホニルエチル]チオメチル]‐1,3‐ジオキサン‐2‐オン、5‐アリルオキシメチル‐5‐エチル‐1,3‐ジオキサン‐2‐オン、5,5′‐オキシビスメチレンビス5‐エチル‐1,3‐ジオキサン‐2‐オン、5,5′‐4,7‐ジチアデカン‐1,10‐ジイルビス1,3‐ジオキサン‐2‐オン、5,5′‐エチレンビスチオビステトラメチレンビス1,3‐ジオキサン‐2‐オン、5‐メチル‐5‐2‐オキソ‐1,3‐ジオキソラン‐4‐イルメチル‐1,3‐ジオキサン‐2‐オン、5‐エチル‐5‐2‐オキソ‐1,3‐ジオキソラン‐4‐イルメチル‐1,3‐ジオキサン‐2‐オン、5‐[2‐オキソ‐1,3‐ジオキソラン‐4‐イルメチル]‐5‐プロピル‐1,3‐ジオキサン‐2‐オン、5‐2‐オキソ‐1,3‐ジオキソラン‐4‐イルメトキシ‐5‐エチル‐1,3‐ジオキサン‐2‐オン等の6員環カーボネート類;例えば、1,3‐ジオキセパン‐2‐オン、5‐メチル‐1,3‐ジオキセパン‐2‐オン、4‐メチル‐1,3‐ジオキセパン‐2‐オン、5,5‐ジメチル‐1,3‐ジオキセパン‐2‐オン、5‐フェニル‐1,3‐ジオキセパン‐2‐オン、4‐フェニル‐1,3‐ジオキセパン‐2‐オン、4‐フルオロ‐1,3‐ジオキセパン‐2‐オン、4‐フルオロ‐4‐メチル‐1,3‐ジオキセパン‐2‐オン、4‐[1‐フェニルチオシクロヘキシル]‐1,3‐ジオキセパン‐2‐オン、5,5′‐エチレンビスチオビストリメチレンビス1,3‐ジオキセパン‐2‐オン等の7員環カーボネート類が挙げられるが、エチレンカーボネート、プロピレンカーボネート、グリセリンカーボネート等の5員環カーボネートが反応性の点で好ましく用いられる。本発明において、a1及び/又はa2、及び必要に応じてa3で示されるエチレン性不飽和単量体を共重合することにより得られる、共重合体Aの前駆体AP中の水酸基及び/又はカルボキシル基に、上述の環状ホルマールf-1や環状カーボネートf-2を開環付加反応することによって、側鎖に有酸素結合基を有した共重合体Aを得ることができる。そして、環状化合物fの開環付加は、上述したように1分子のみの単独付加でも良いし、側鎖の末端に生成する水酸基及び/又はカルボキシル基へ、環状化合物fがさらに開環付加するなど、多重に開環付加してもよい。このように開環付加が多重化すると側鎖をよりに長鎖にすることができる。これにより側鎖は上述したように被着体との親和性が高まり、かつ効果的な導電パスとなりうる。本発明の環状化合物fは、共重合体Aの前駆体AP100重量部に対して、1~150重量部を用いてなることが好ましい。環状化合物fが1重量部未満であると、イオン性化合物C等の制電剤が移動しにくいため、効果的な制電性能が得られない場合がある。一方、150重量部を超えると、凝集力の低下を招くため、熱時や湿熱時に発泡やクラックが起こりやすくなる場合がある。本発明において、側鎖に環状化合物の開環付加を施すには、製造法1あるいは、予めa1及び/又はa2、及び必要に応じてa3で示されるエチレン性不飽和単量体を共重合することにより共重合体Aの前駆体APを得た工程1のち、前駆体APに含有されている水酸基及び/又はカルボキシル基に、環状エステルfを開環付加反応させることにより共重合体Aを得る工程2方法と、製造法2あるいは、予めa1及び/又はa2、及び必要に応じてa3で示されるエチレン性不飽和単量体に環状エステルfを共存させて、エチレン性不飽和単量体を共重合するとともに、環状エステルfの開環付加反応を同時におこなうことにより、共重合体Aを得る工程3方法、のいずれかの方法により、共重合体Aに有酸素結合基を導入することができる。本発明において、共重合体Aの側鎖に有酸素結合基を導入する方法は、上述のとおり、二つの方法が示されるが、重合安定性や、制電性能の点で製造法2で有酸素結合基を導入する方法が好ましい。また、環状化合物fの開環付加反応は後述の触媒によって、エーテル酸素の隣の炭素原子への求核攻撃により炭素-酸素間結合が切断し、共重合体A中の水酸基が開始点となって開環付加し、末端に新たな水酸基を生成する。その後、同様にして環状化合物fが開環付加してアニオン重合することが一般的である。従って、共重合体Aの水酸基あるいはカルボキシル基への開環付加の反応性は、水酸基への反応性の方が著しく速いため、水酸基とカルボキシル基が共存している場合には、環状化合物fのほとんどは、水酸基に優先的に反応し、カルボキシル基にはほとんど開環付加しないため、注意が必要である。また、共重合体A中の官能基がカルボキシル基のみの場合における開環付加反応は、後述の触媒によって、環状化合物の酸素原子に求電子付加してカルボカチオンが生成し、共重合体A中のカルボキシル基が開始点となって開環付加し、末端に新たなカルボキシル基を生成する。同様にして環状化合物fが開環付加してカチオン重合するが、水酸基への反応性の方が著しく速いため、含有している水分が開始点となって、カチオン重合するのが一般的である。環状化合物fは、共重合体Aの前駆体AP100重量部に対して、1~150重量部含有することが好ましく、より具体的には、水酸基を有するエチレン性不飽和単量体a1及び/又はカルボキシル基を有するエチレン性不飽和単量体a21モルに対し、1.2~100モルの範囲内になるように反応させることが好ましく、1.5~80モルの範囲内になるように反応させることがより好ましく、1.8~60モルの範囲内になるように反応させることがさらに好ましく、1.8~40モルの範囲内になるように反応させることが特に好ましい。上記範囲を逸脱すると、感圧式接着剤に用いた場合にタック及び凝集力を共に満足できない恐れがある。本発明において側鎖にエステル基を導入する反応において、触媒を適宜使用することもできる。アニオン重合系触媒としては、アンモニア、アミン類、4級アンモニウム塩類、4級ホスホニウム塩類、アルカリ金属水酸化物類、アルカリ土類金属水酸化物類、トシル酸類、ルイス延期類、錫,鉛,チタン,鉄,亜鉛,ジルコニウム,コバルト等を含有した有機金属化合物類、金属ハロゲン化物類等が挙げられる。また、カチオン重合系触媒としては、硫酸、燐酸、過塩素酸、スルホン酸のようなプロトン酸、あるいは、弗化硼素、塩化アルミニウムのようなルイス酸等が挙げられる。アミン類としては、例えば、トリエチルアミン、ピリジン、フェニルアミン、モルホリン、N-メチルモルホリン、ピロリジン、ピペリジン、N-メチルピペリジン、シクロヘキシルアミン、n-ブチルアミン、ジメチルオキサゾリン、イミダゾール、N-メチルイミダゾール、N,N-ジメチルエタノールアミン、N,N-ジエチルエタノールアミン、N,N-ジメチルイソプロパノールアミン、N-メチルジエタノールアミン等を挙げることができる。4級アンモニウム塩類としては、例えば、テトラメチルアンモニウムブロマイド、テトラメチルアンモニウムクロライド、テトラメチルアンモニウムフルオライドトリヒドレート、テトラメチルアンモニウムヘキサフルオロホスフェート、テトラメチルアンモニウムヒドロゲンフタレート、テトラメチルアンモニウムヒドロキサイドペンタヒドレート、テトラメチルアンモニウムヒドロキサイド、テトラメチルアンモニウムアイオダイド、テトラメチルアンモニウムニトレート、テトラメチルアンモニウムパークロレート、テトラメチルアンモニウムテトラフルオロボレート、テトラメチルアンモニウムトリブロマイド、フェニルトリメチルアンモニウムブロマイド、テトラエチルアンモニウムブロマイド、テトラエチルアンモニウムクロライド、テトラエチルアンモニウムフルオライドトリヒドレート、テトラエチルアンモニウムヒドロキサイド、テトラエチルアンモニウムアイオダイド、テトラエチルアンモニウムパークロレート、テトラエチルアンモニウムテトラフルオロボレート、テトラエチルアンモニウム-p-トルエンスルホネート、テトラプロピルアンモニウムブロマイド、テトラプロピルアンモニウムクロライド、テトラプロピルアンモニウムアイオダイド、テトラプロピルアンモニウムヒドロキサイド、テトラプロピルアンモニウムパークロレート、テトラ-n-プロピルアンモニウムヒドロゲンスルフェート、テトラ-n-プロピルアンモニウムパールテネートVII、テトラブチルアンモニウムブロマイド、テトラブチルアンモニウムトリブロマイド、テトラブチルアンモニウムクロライド、テトラブチルアンモニウムアイオダイド、テトラブチルアンモニウムヒドロキサイド、テトラブチルアンモニウムヘキサフルオロホスフェート、テトラブチルアンモニウムヒドロゲンサルフェート、テトラブチルアンモニウムニトレート、テトラブチルアンモニウムテトラヒドロボレート、テトラブチルアンモニウムテトラフルオロボレート、テトラブチルアンモニウムシアノトリヒドロボレート、テトラブチルアンモニウムジフルオロトリフェニルスタンネート、テトラブチルアンモニウムフルオライドトリヒドレート、テトラブチルアンモニウムテトラチオフェネートIV、テトラブチルアンモニウムフルオライドヒドレイト、テトラ-n-ブチルアンモニウムジヒドロゲントリフルオライド、テトラ-n-ブチルアンモニウムトリフルオロメタンスルホネート、トリブチルアンモニウムビス2,3-ジメルカプト-2-ブテンジニトリレート-S,S’ニコレート、テトラ-n-ヘプチルアンモニウムブロマイド、テトラ-n-ヘプチルアンモニウムクロライド、テトラ-n-ヘプチルアンモニウムアイオダイド、テトラ-n-ヘキシルアンモニウムベンゾエート、テトラ-n-ヘキシルアンモニウムブロマイド、テトラ-n-ヘキシルアンモニウムクロライド、テトラ-n-ヘキシルアンモニウムアイオダイド、テトラ-n-ヘキシルアンモニウムパークロレート、テトラオクチルアンモニウムブロマイド、テトラオクタデシルアンモニウムブロマイド等を挙げることができる。4級ホスホニウム塩類としては、例えば、ベンジルトリフェニルホスホニウムクロライド、テトラフェニルホスホニウムブロマイド、エチルトリフェニルホスホニウムブロマイド、エチルトリフェニルホスホニウムアイオダイド、テトラブチルホスホニウムクロライド、テトラブチルホスホニウムブロマイド、テトラブチルホスホニウムテトラフルオロボレート、テトラブチルホスホニウムヘキサフルオロホスフェート、テトラブチルホスホニウムテトラフェニルボレート、テトラブチルホスホニウムベンゾトリアゾレート、テトラブチルホスホニウムビス1,2-ベンゼンジチオレートニコレートIII、テトラブチルホスホニウムビス4-メチル-1,2-ベンゼンジチオレートニコレートIII、テトラブチルホスホニウムビス4,5-メルカプト-1,3-ジチオール-2-チオネート-S4、S5ニコレートIII等を挙げることができる。アルカリ金属もしくはアルカリ土類金属の水酸化物としては、例えば、水酸化リチウム、水酸化ナトリウム、水酸化カリウム等のアルカリ金属水酸化物類;水酸化マグネシウム、水酸化カルシウム、水酸化ストロンチウム、水酸化バリウム等のアルカリ土類金属水酸化物類;を挙げることができる。有機錫化合物類としては、例えば、ジブチル錫ジクロライド、ジブチル錫オキサイド、ジブチル錫ジブロマイド、ジブチル錫ジマレエート、ジブチル錫ジラウレートDBTDL、ジブチル錫ジアセテート、ジブチル錫スルファイド、トリブチル錫スルファイド、トリブチル錫オキサイド、トリブチル錫アセテート、トリエチル錫エトキサイド、トリブチル錫エトキサイド、ジオクチル錫オキサイド、トリブチル錫クロライド、トリブチル錫トリクロロアセテート、2-エチルヘキサン酸錫等を挙げることができる。有機ジルコニウム化合物類としては、例えば、酢酸ジルコニウム、安息香酸ジルコニウム、ナフテン酸ジルコニウム等を挙げることができる。有機チタン化合物類としては、例えば、ジブチルチタニウムジクロライド、テトラブチルチタネート、テトラブトキシチタネート、テトラエチルチタネート、テトライソプロピルチタネート、ブトキシチタニウムトリクロライド等を挙げることができる。有機鉛化合物類としては、例えば、酢酸鉛、Z-オクタデカ-9-エン酸鉛、2-エチルヘキサン酸鉛、安息香酸鉛、ナフテン酸鉛などを挙げることができる。有機鉄化合物類としては、例えば、2-エチルヘキサン酸鉄、鉄アセチルアセトネートなどを挙げることができる。有機コバルト化合物類としては、例えば、酢酸コバルト、安息香酸コバルト、2-エチルヘキサン酸コバルト等を挙げることができる。有機亜鉛化合物類としては、例えば、酢酸亜鉛、シュウ酸亜鉛、ナフテン酸亜鉛、2-エチルヘキサン酸亜鉛等を挙げることができる。金属ハロゲン化物類としては、例えば、塩化第一錫、臭化第一錫、ヨウ化第一錫等を挙げることができる。トシル酸類としては、例えば、p-トルエンスルホン酸、ベンゼンスルホン酸、キシレンスルホン酸、エチルベンゼンスルホン酸、クロロベンゼンスルホン酸等が挙げられ、これらのアルカリ金属塩、アンモニウム塩、アミン塩、及び水和物も含まれる。さらには、三フッ化ホウ素、酢酸マンガン、酸化ゲルマニウム、三酸化アンチモン、三塩化アルミニウム、塩化亜鉛、塩化チタン等のルイス酸類が挙げられる。これらの触媒は一種のみを用いても、又は二種以上を併用しても良い。触媒の使用量としては、環状エステル化合物f100重量部に対して0.0001~20重量部用いることが好ましく、0.0001~10重量部の範囲がより好ましい。20重量部を超える量を用いると、生成物が着色したり、失活していない触媒が接着物性に悪影響を与えるなどの恐れがある。本発明における共重合体A中の水酸基及び/又はカルボキシル基は、前述したように、官能基として水酸基を有するチレン性不飽和単量体a1、カルボキシル基を有するエチレン性不飽和単量体a2に由来するものであるか、あるいは環状化合物fを開環付加反応させて生成した側鎖末端の水酸基、あるいはカルボキシル基である。本発明において、共重合体Aの官能基が水酸基の場合、その水酸基価は、0.01~50mgKOH/gが好ましく、0.1~30mgKOH/gがより好ましい。そして共重合体Aにカルボキシル基と水酸基を有する場合であって、カルボキシル基と反応しうる架橋剤Bを用いた場合は0.1~10mgKOH/gが好ましく、0.1~8mgKOH/gがより好ましい。一方、共重合体Aの官能基がカルボキシル基の場合、その酸価は0.01~50mgKOH/gが好ましく、0.1~30mgKOH/gがより好ましい。そして水酸基と反応しうる架橋剤Bを用いた場合は0.1~10mgKOH/gが好ましい。上記それぞれの数値範囲外のときは、感圧式接着剤として用いた場合の耐湿熱性が低下する恐れがある。水酸基価や酸価が0.01mgKOH/gよりも低いと、水酸基又はカルボキシル基に対する架橋剤Bの反応性が劣り、硬化した樹脂の凝集力が不足する恐れがある。また、水酸基価又は酸価が50mgKOH/gよりも高くなると、架橋剤Bを配合した感圧式接着剤組成物のポットライフが短くなる恐れがある。しかし、求める物性によっては側鎖の末端は、水酸基とカルボキシル基以外の官能基を有しても良い。本発明において、共重合体Aの水酸基価、あるいは酸価の調節には、新たに封止化合物Dで共重合体A中の水酸基及び/又はカルボキシル基と封止反応させて水酸基価、あるいは酸価を調整することが可能である。封止化合物Dは、共重合体A中の水酸基及び/又はカルボキシル基と反応しうる官能基を有することが必要である。具体的には、シラン化合物d1、酸無水物基含有化合物d2、モノイソシアネート化合物d3およびアミン化合物d4等を挙げることができる。また封止化合物Dは、単独で使用しても、2種以上を組み合わせて使用してもよい。本発明で用いられるシラン化合物d1としては、例えば、ヒドロシラン類、アルコキシシラン類、クロロシラン類、シラノール類、シリルアミン類あるいはこれらの環状化合物が挙げられる。ヒドロシラン類としては、例えば、トリメチルシラン、トリエチルシラン、トリプロピルシラン、トリブチルシラン、トリヘキシルシラン、ジエチルメチルシラン、ブチルジメチルシラン、ジメチルフェニルシラン、トリフェニルシラン、メチルフェニルエテニルシラン、ペンタメチルジシロキサン、アリルジメチルシラン、トリストリメチルシロキシシラン、1,1,1,3,5,5,5-ヘプタメチルトリシロキサン、1,1,1,3,5,7,7,7-オクタメチルテトラシロキサン、1,3,5,7,9-オクタフェニルシクロテトラシロキサン等の単官能のSi-H基を有するヒドロシラン類が挙げられる。アルコキシシラン類としては、例えば、メトキシトリメチルシラン、メトキシトリエチルシラン、メトキシジメチルエチニルシラン、ジメチルエトキシエチニルシラン、エトキシトリメチルシラン、エトキシトリエチルシラン、アリルオキシトリメチルシラン、エトキシジメチルエテニルシラン、トリメチルプロポキシシラン、トリメチルイソプロポキシシラン、1-メチルプロポキシトリメチルシラン、ブトキシトリメチルシラン、イソブトキシトリメチルシラン、t-ブトキシトリメチルシラン、ヘキシルオキシトリメチルシラン、3-アミノプロピルジメチルエトキシシラン、テトラヒドロフルフリロキシトリメチルシラン、フェノキシトリメチルシラン、シクロヘキシルオキシトリメチルシラン、1-シクロヘキセニルオキシトリメチルシラン、ジメチルエトキシフェニルシラン、ベンジルオキシトリメチルシラン、メトキシトリプロピルシラン、ベンジルジメチルエトキシシラン、2-エチルヘキシルオキシトリメチルシラン、オクチルオキシトリメチルシラン、ドデシルオキシトリメチルシラン等の単官能のアルコキシ基を有するアルコキシシラン類が挙げられる。クロロシラン類としては、例えば、トリメチルクロロシラン、ジメチルエテニルクロロシラン、アリルジメチルクロロシラン、ジメチルプロピルクロロシラン、ジメチルイソプロピルクロロシラン、トリエチルクロロシラン、t-ブチルジメチルクロロシラン、ジメチルフェニルクロロシラン、メチルフェニルエテニルクロロシラン、ベンジルジメチルクロロシラン、トリプロピルクロロシラン、ジメチルオクチルクロロシラン、トリブチルクロロシラン、ジフェニルメチルクロロシラン、ジフェニルエテニルクロロシラン、トリフェニルクロロシラン、トリヘキシルクロロシラン、ジメチルオクタデシルクロロシラン、トリベンジルクロロシラン等の単官能のクロロシリル基を有するクロロシラン類が挙げられる。シラノール類としては、例えば、トリメチルシラノール、トリエチルシラノール、トリフェニルシラノール等の単官能のシラノール基を有するシラノール化合物が挙げられる。シリルアミン類としては、例えば、トリメチルシリルジメチルアミン、トリメチルシリルジエチルアミン、ジメチルアミノトリメチルシラン、アリルアミノトリメチルシラン、N-メチル-N-トリメチルシリルアセトアミド、アニリノトリメチルシラン、1-トリメチルシリルピロール、1-トリメチルシリルピロリドン、1-トリメチルシリルイミダゾール、1-トリメチルシリル-1,2,4-トリアゾール等の単官能のシリルアミノ基を保有するシリルアミン類;1,1,3,3-テトラメチルジシラザン、ヘキサメチルジシラザン、1,3-ジビニル-1,1,3,3-テトラメチルジシラザン、N,N’-ビストリメチルシリル-N-フェニルウレア等の2官能のシリルアミノ基を保有するシリルアミン類;1,1,3,3,5,5-ヘキサメチルシクロトリシラザン、1,1,3,3,5,5,7,7-オクタメチルシクロテトラシラザン等の3官能以上の環状シリルアミノ基を保有するシリルアミン類等が挙げられる。酸無水物基含有化合物d2としては、例えば、分子量90~500程度の公知のジカルボン酸類化合物の無水物及び誘導体、3官能以上のポリカルボン酸類の酸無水物環を有するものが含まれ、脂肪族化合物、芳香族化合物及び脂環式化合物の何れであっても良い。脂肪族ジカルボン酸としては、例えば、シュウ酸、マロン酸、コハク酸、グルタル酸、アジピン酸、ピメリン酸、スベリン酸、アゼライン酸、セバシン酸、マレイン酸、クロロZ-ブタ-2-エン二酸、E-ブタ-2-エン二酸、ドデカン二酸、ヘプタン二酸、2-メチル-Z-ブタ-2-エン二酸、ペンタン二酸、2-メチリデンブタン二酸、テトラヒドロフラン-2,5-ジオン、2,5-ジヒドロフラン-2,5-ジオン等が挙げられ、これらの脂肪族ジカルボン酸の無水物が利用できる。又、テトラヒドロフラン-2,5-ジオンの誘導体メチルテトラヒドロフラン-2,5-ジオン、2,2-ジメチルテトラヒドロフラン-2,5-ジオン、ブチルテトラヒドロフラン-2,5-ジオン、イソブチルテトラヒドロフラン-2,5-ジオン、ヘキシル無水コハク酸、オクチル無水コハク酸、ドデセニルテトラヒドロフラン-2,5-ジオン、フェニルテトラヒドロフラン-2,5-ジオン等、テトラヒドロピラン-2,6-ジオンの誘導体テトラヒドロピラン-2,6-ジオン、3-アリルテトラヒドロピラン-2,6-ジオン、2,4-ジメチルテトラヒドロピラン-2,6-ジオン、2,4-ジエチルテトラヒドロピラン-2,6-ジオン、ブチルテトラヒドロピラン-2,6-ジオン、ヘキシルテトラヒドロピラン-2,6-ジオン等、2,5-ジヒドロフラン-2,5-ジオンの誘導体2-メチル2,5-ジヒドロフラン-2,5-ジオン、2,3-ジメチル2,5-ジヒドロフラン-2,5-ジオン、ブチル2,5-ジヒドロフラン-2,5-ジオン、ペンチル2,5-ジヒドロフラン-2,5-ジオン、ヘキシル2,5-ジヒドロフラン-2,5-ジオン、オクチル2,5-ジヒドロフラン-2,5-ジオン、デシル2,5-ジヒドロフラン-2,5-ジオン、ドデシル2,5-ジヒドロフラン-2,5-ジオン、2,3-ジクロロ2,5-ジヒドロフラン-2,5-ジオン、フェニル2,5-ジヒドロフラン-2,5-ジオン、2,3-ジフェニル2,5-ジヒドロフラン-2,5-ジオン等などの無水物誘導体も利用できる。芳香族ジカルボン酸としては、例えば、o-フタル酸、イソフタル酸、テレフタル酸、2,5-ジメチルベンゼン-1,4-ジカルボン酸、4,4-ビフェニルジカルボン酸、1,4-ナフタレンジカルボン酸、2,6-ナフタレンジカルボン酸、ビシクロ2,2,1ヘプタ-2-エンジカルボン酸、ジフェニルメタン-4,4 ́-ジカルボン酸、フェニル-2,3-ジヒドロ-1H-インデンジカルボン酸等が挙げられ、これらの芳香族ジカルボン酸の無水物が利用できる。又、1,3-ジヒドロイソベンゾフラン-1,3-ジオン、4-メチル-1,3-ジヒドロイソベンゾフラン-1,3-ジオン等が挙げられ、又、ヘキサヒドロ-1,3-ジヒドロイソベンゾフラン-1,3-ジオンの誘導体3-メチル-ヘキサヒドロ-1,3-ジヒドロイソベンゾフラン-1,3-ジオン、4-メチル-ヘキサヒドロ-1,3-ジヒドロイソベンゾフラン-1,3-ジオン、テトラヒドロ-1,3-ジヒドロイソベンゾフラン-1,3-ジオンの誘導体1,2,3,6-テトラヒドロ-1,3-ジヒドロイソベンゾフラン-1,3-ジオン、3-メチル-1,2,3,6-テトラヒドロ-1,3-ジヒドロイソベンゾフラン-1,3-ジオン、4-メチル-1,2,3,6-テトラヒドロ-1,3-ジヒドロイソベンゾフラン-1,3-ジオン、メチルブテニル-1,2,3,6-テトラヒドロ-1,3-ジヒドロイソベンゾフラン-1,3-ジオン等などの1,3-ジヒドロイソベンゾフラン-1,3-ジオン誘導体も利用できる。脂環族ジカルボン酸としては、例えば、ダイマー酸、1,4-シクロヘキシルジカルボン酸、1,3-シクロヘキシルジカルボン酸、1,2-シクロヘキシルジカルボン酸、cis-4-シクロヘキセン-1,2-ジカルボン酸等が挙げられ、これらの脂環族ジカルボン酸の無水物等が利用できる。さらに、4,5,6,7,8,8-ヘキサクロロ-3a,4,7,7a-テトラヒドロ-4,7-メタノイソベンゾフラン-1,3-ジオン、1,4,5,6,7,7-ヘキサクロロ-5-ノルボルネン-2,3-ジカルボン酸無水物、ビフェニルジカルボン酸無水物、5-ノルボルネン-2,3-ジカルボン酸無水物、エンドメチレン-1,2,3,6-テトラヒドロ-1,3-ジヒドロイソベンゾフラン-1,3-ジオン、メチル-3,6-エンドメチレン-1,2,3,6-テトラヒドロ-1,3-ジヒドロイソベンゾフラン-1,3-ジオン、1,2-シクロヘキサンジカルボン酸無水物、1-シクロペンテン-1,2-ジカルボン酸無水物、メチルシクロヘキセンジカルボン酸無水物、1,8-ナフタレンジカルボン酸無水物、オクタヒドロ-1,3-ジオキソ-4,5-イソベンゾフランジカルボン酸無水物等が挙げられる。3官能以上のポリカルボン酸類の無水物環を有するものとしては、例えば、1,3-ジヒドロ-1,3-ジオキソ-5-イソベンゾフランカルボン酸が挙げられる。また、無水物環を二つ以上有する3官能以上のポリカルボン酸類としては、例えば、1,2,3,4-ブタンテトラカルボン酸二無水物、1,2,3,4-シクロブタンテトラカルボン酸二無水物、1,3-ジメチル-1,2,3,4-シクロブタンテトラカルボン酸二無水物、1,2,3,4-シクロペンタンテトラカルボン酸二無水物、2,3,5-トリカルボキシシクロペンチルエタン酸二無水物、2,3,5,6-テトラカルボキシシクロヘキサン二無水物、2,3,5,6-テトラカルボキシノルボルナン二無水物、3,5,6-トリカルボキシノルボルナン-2-エタン酸二無水物、2,3,4,5-テトラヒドロフランテトラカルボン酸二無水物、5-2,5-ジオキソテトラヒドロフリル-3-メチル-3-シクロヘキセン-1,2-ジカルボン酸二無水物、ビシクロ[2,2,2]-オクト-7-エン-2,3,5,6-テトラカルボン酸二無水物、無水ピロメリット酸、1,2,4,5-ベンゼンテトラカルボン酸二無水物、エテンオキサイドジ-1,3-ジヒドロ-1,3-ジオキソ-5-イソベンゾフランカルボン酸エステル、プロペンオキサイドジ-1,3-ジヒドロ-1,3-ジオキソ-5-イソベンゾフランカルボン酸エステル、ブテンオキサイドジ-1,3-ジヒドロ-1,3-ジオキソ-5-イソベンゾフランカルボン酸エステル、3,3’,4,4’-ベンゾフェノンテトラカルボン酸二無水物、2,2’,3,3’-ベンゾフェノンテトラカルボン酸二無水物、3,3’,4,4’-ビフェニルスルホンテトラカルボン酸二無水物、2,2’,3,3’-ビフェニルスルホンテトラカルボン酸二無水物、1,4,5,8-ナフタレンテトラカルボン酸二無水物、2,3,6,7-ナフタレンテトラカルボン酸二無水物、ナフタレン-1,8:4,5-テトラカルボン酸二無水物、4,4’-ヘキサフルオロプロピリデンジフタル酸無水物、3,3’,4,4’-ビフェニルエーテルテトラカルボン酸二無水物、3,3’,4,4’-ジメチルジフェニルシランテトラカルボン酸二無水物、3,3’,4,4’-テトラフェニルシランテトラカルボン酸二無水物、1,2,3,4-フランテトラカルボン酸二無水物、4,4’-ビス3,4-ジカルボキシフェノキシジフェニルスルフィド二無水物、4,4’-ビス3,4-ジカルボキシフェノキシジフェニルスルホン二無水物、4,4’-ビス3,4-ジカルボキシフェノキシジフェニルプロパン二無水物、3,3’,4,4’-パーフルオロイソプロピリデンジフタル酸二無水物、3,3’,4,4’-ビフェニルテトラカルボン酸二無水物、ビスフタル酸フェニルホスフィンオキサイド二無水物、p-フェニレン-ビストリフェニルフタル酸二無水物、m-フェニレン-ビストリフェニルフタル酸二無水物、ビストリフェニルベンゼンジカルボン酸-4,4’-ジフェニルエーテル二無水物、ビストリフェニルベンゼンジカルボン酸-4,4’-ジフェニルメタン二無水物、9,9-ビス[4-3,4-ジカルボキシフェノキシフェニル]フルオレン無水物、エチレンオキサイドビスアンヒドロトリメリテート、3,4-ジカルボキシ-1,2,3,4-テトラヒドロ-1-ナフタレンブタン二酸二無水物、3,4-ジカルボキシ-1,2,3,4-テトラヒドロ-6-メチル-1-ナフタレンブタン二酸二無水物、9,9-ビス3,4-ジカルボキシフェニルフルオレン二無水物、ビシクロ[2.2.1]ヘプト-5-エン-2,3-ジカルボン酸無水物、メチル無水ナジック酸、アリルビシクロ[2.2.1]ヘプト-5-エン-2,3-ジカルボン酸無水物、メタリルビシクロ[2.2.1]ヘプト-5-エン-2,3-ジカルボン酸無水物、アリルメチルビシクロ[2.2.1]ヘプト-5-エン-2,3-ジカルボン酸無水物、メタリルメチルビシクロ[2.2.1]ヘプト-5-エン-2,3-ジカルボン酸無水物等が挙げられる。これらの酸無水物は、各々、単独又は2種以上を組み合わせて酸無水物基含有化合物d2として使用できる。無水物環を一つ保有している環状無水物基含有化合物を用いると、接着性、耐熱性、耐湿熱性及び透明性に優れた感圧接着剤組成物を得ることができるので好ましい。本発明で用いられるモノイソシアネート化合物d3としては、例えば、メチルイソシアネート、エチルイソシアネート、プロピルイソシアネート、ブチルイソシアネート、オクチルイソシアネート、デシルイソシアネート、ヘキサデシルイソシアネート、ステアリルイソシアネート、シクロヘキシルイソシアネート、フェニルイソシアネート、ベンジルイソシアネート、p-クロロフェニルイソシアネート、p-ニトロフェニルイソシアネート、2-クロロエチルイソシアネート、2,4-ジクロロフェニルイソシアネート、3-クロロ-4-メチルフェニルイソシアネート、トリクロロアセチルイソシアネート、クロロスルホニルイソシアネート、R--α-メチルベンジルイソシアネート、S---α-メチルベンジルイソシアネート、R---1-1-ナフチルエチルイソシアネート、R--1-フェニルエチルイソシアネート、S---1-フェニルエチルイソシアネート、p-トルエンスルホニルイソシアネート等が挙げられる。本発明に用いられる、モノイソシアネート化合物d3は、それぞれ単独で又は2種以上組み合わせて使用することができる。本発明で用いられるアミン化合物d4としては、公知の1級アミノ基を含有する化合物が使用できる。例えば、メチルアミン、エチルアミン、プロピルアミン、イソプロピルアミン、ブチルアミン、イソブチルアミン、t-ブチルアミン、ペンチルアミン、イソペンチルアミン、ヘキシルアミン、ヘプチルアミン、オクチルアミン、2-エチルヘキシルアミン、ジイソブチルアミン、ノニルアミン、デシルアミン、ウンデシルアミン、ドデシルアミン、テトラデシルアミン、ヘキサデシルアミン、オクタデシルアミン、エイコシルアミン、ドコシルアミン、アミルアミン,2-メチル-3-ペンチルアミン、3-イソブトキシプロピルアミン、3-メトキシプロピルアミン、3-プロポキシプロピルアミン,3-ブトキシプロピルアミン,3-2-エチルヘキシルオキシプロピルアミン、3-デシルオキシプロピルアミン、ラウリルアミン、ミリスチルアミン、セチルアミン、ココナットアミン、ステアリルアミン、オレイルアミン、3-ラウリルオキシプロピルアミン、3-ミリスチルオキシプロピルアミン、牛脂アミン、ポリオキシプロペンアミン、ポリオキシエテンアミン、2-アミノエタノール、6-アミノカプロニトリル、ロジンアミン等の脂肪族アミン類;例えば、シクロヘキシルアミン、アニリン、ベンジルアミン、フェネチルアミン、p-メトキシフェネチルアミン、1-フェニルエチルアミン、1-4-メチルフェニルエチルアミン、1-3-メトキシフェニルエチルアミン、2-フェニルメトキシシクロペンタンアミン、1-1-ナフチルエチルアミン、1-2-ナフチルエチルアミン、5-アミノインダン、1-アミノテトラリン、1-メチル-3-フェニルプロピルアミン、1-アミノ-3-フェノキシ-2-プロパノール、o-トルイジン、2-エチルアニリン、2-フルオロアニリン、o-アニシジン、m-トルイジン、m-アニシジン、m-フェネチジン、p-トルイジン、2,3-ジメチルアニリン、1-アミノピペリジン、N-アミノ-4-ピペコリン、N-アミノエチルピペリジン、N-アミノエチル-2-ピペコリン、N-アミノエチル-4-ピペコリン、N-アミノプロピルピペリジン、N-アミノプロピル-2-ピペコリン、N-アミノプロピル-4-ピペコリン、N-アミノブチルピペリジン、4-アミノメチル-1-ブチルピペリジン、N-アミノヘキシルピペリジン、N-アミノエチルモルホリン、N-アミノプロピルモルホリン、N-アミノブチルモルホリン、N-アミノヘキシルモルホリン、3-アミノ-1-ベンジルピロリジン、1-ベンジル-2-メチル-3-アミノピロリジン、1-アミノ-4-メチルピペラジン、フルフリルアミン、アミノピラジン、2-アミノメチルピラジン、2-アミノエチルピラジン、ピラジンアミド、5-メチルピラジンアミド、2-アミノ-3,5-ジブロモピラジン、ピコリンアミド、イソニコチンアミド、2-アミノニコチン酸、2-アミノピリジン、3-アミノピリジン、4-アミノピリジン、2-アミノ-3-メチルピリジン、2-アミノメチルピリジン、3-アミノメチルピリジン、4-アミノメチルピリジン、2-アミノ-4-メチルピリジン、2-アミノ-6-メチルピリジン、2-アミノ-4-エチルピリジン、2-アミノ-4-プロピルピリジン、2-アミノ-3-ニトロピリジン、2-アミノ-5-ニトロピリジン、3-アミノ-2-クロロピリジン、4-アミノ-2-クロロピリジン、2-アミノ-5-クロロピリジン、2-アミノ-3,5-ジクロロピリジン、3-アミノ-2,6-ジクロロピリジン、3-アミノ-2-クロロ-4-ピコリン、2-アミノ-3,5-ジクロロ-6-メチルピリジン、2-アミノ-5-クロロ-3-メチルピリジン、3-アミノ-3,5-ジクロロ-4-メチルピリジン、4-アミノ-3,5-ジクロロ-4,6-ジメチルピリジン、3-アミノエチル-6-クロロピリジン等の脂環、芳香環あるいはヘテロ環の環状構造を保有するアミン類が挙げられる。本発明では、水酸基価、あるいは酸価の調整は、共重合体Aの官能基が水酸基の場合、封止化合物Dは、シラン化合物d1又はモノイソシアネート化合物d3を用いることが好ましく、単官能のものを用いることが好ましい。また、酸無水物基含有化合物d2を用いる場合は、水酸基からカルボキシル基への変更が可能となるだけでなく、新たにエステル結合が形成されるため、制電性能向上のため、好ましい。また共重合体Aの官能基がカルボキシル基の場合、封止化合物Dは、アミン化合物d4を用いることが好ましい。本発明では、用いる封止化合物Dの種類により共重合体Aの側鎖末端の構造を変えることで、感圧式接着剤組成物に用いた場合に様々な機能を付与することができる。例えば、シラン化合物を用いた場合には、ガラスへの接着力が向上するなど密着性を改善できる。また、モノイソシアネート化合物を用いた場合には、形成するウレタン結合により耐熱や耐湿熱性が向上する。さらにアミン化合物を用いた場合には、形成するアミド結合や酸塩基結合により、制電性能を向上させることができる。本発明で、水酸基価、あるいは酸価を調整する封止反応において、触媒を適宜使用することもできる。触媒としては、上述したアンモニア、アミン類、4級アンモニウム塩類、4級ホスホニウム塩類、アルカリ金属水酸化物類、アルカリ土類金属水酸化物類、ルイス酸類、錫,鉛,チタン,鉄,亜鉛,ジルコニウム,コバルト等を含有した有機金属化合物類、金属ハロゲン化物類等が挙げられる。本発明における共重合体Aにおいて、良好な粘着特性タック、接着力、凝集力を示すためには、ガラス転移温度Tgが-60~0°Cであることが必要である。Tgが-60°Cよりも低い場合は凝集力が低下し、耐久性が低下する可能性がある。一方、Tgが0°Cを超えると、タックが発現しなくなり、付着性が落ちるため好ましくない。本発明の共重合体Aにおいて、それぞれの樹脂の構成成分である各エチレン性不飽和単量体や環状化合物fから形成され得る単独重合体のTgが既知であれば、各単独重合体のTgとエチレン性不飽和単量体や環状化合物fの構成比とに基づいて、共重合体AのTgを理論的に求めることができ、ひいては架橋された感圧式接着剤組成物のTgを求めることが可能である。ところで、感圧式接着剤の場合、主成分たる共重合体Aに対し、後述の架橋剤Bは、少量配合することが一般的である。このような感圧式接着剤から形成される接着剤層は、架橋状態が緩い換言すると疎なので、緻密に架橋される硬化塗膜とは異なり、接着剤層のTgは、架橋前の共重合体AのTgにほぼ等しい。従って、感圧式接着剤から形成される感圧式接着剤層のTgが0°C以下、好ましくは-5°C以下となるように、各種エチレン性不飽和単量体や、あるいは環状化合物fの種類、量を選択すればよい。一方、共重合体Aに対し、後述の架橋剤Bを多量配合して得られる、いわゆる架橋性IPN構造を形成した接着剤層は、架橋後のTgが架橋前と大幅に異なるため、DSC測定示差走査熱量測定や動的粘弾性測定により求めることが好ましい。本発明における共重合体Aにおいて、良好な耐久性耐熱性、耐湿熱性、リワーク性を維持するためには重量平均分子量Mwが、500,000~2,000,000の範囲であることが必要である。共重合体AのMwが2,000,000を越えると流動性が低下するだけでなく、後述のイオン性化合物Cとの相溶性も低下するため、感圧式接着剤組成物の塗工性が低下したり、浮き、ハガレ等の耐久性が低下したり、塗膜が白化したりする場合がある。共重合体AのMwが500,000未満の場合は、光学用感圧式接着フィルムをガラス等の液晶用セル部材に貼着した後、感圧式接着剤層の凝集破壊が起こりやすくなる場合がある。次に、架橋剤Bについて説明する。本発明において、共重合体Aに架橋剤Bを含有させることで、感圧式接着剤が得られる。本発明の架橋剤Bとは、上述したように、感圧式接着剤組成物の架橋構造を形成するため、さらに架橋構造に加えて架橋性IPN構造を形成するために使用され、より具体的には、共重合体Aの水酸基及び/又はカルボキシル基と反応しうる化合物である。共重合体A中の官能基がカルボキシル基の場合、架橋剤Bの官能基としてはイソシアネート基、オキシラン基、アミノ基、アジリジル基、オキサゾリン基、金属キレート基が挙げられ、共重合体A中の官能基が水酸基の場合は、架橋剤Bの官能基としてはイソシアネート基、N-ヒドロキシメチル基が挙げられる。特に、イソシアネート基を有するポリイソシアネート化合物b1は、架橋反応後の感圧式接着剤の接着性や被覆層への密着性に優れていることから好ましく用いられる。例えば、イソシアネート基を有するポリイソシアネート化合物b1としては、芳香族ポリイソシアネート、脂肪族ポリイソシアネート、芳香脂肪族ポリイソシアネート、脂環族ポリイソシアネート等が挙げられる。芳香族ポリイソシアネートとしては、1,3-フェニレンジイソシアネート、4,4’-ジフェニルジイソシアネート、1,4-フェニレンジイソシアネート、4,4’-ジフェニルメタンジイソシアネート、2,4-トリレンジイソシアネート、2,6-トリレンジイソシアネート、4,4’-トルイジンジイソシアネート、2,4,6-トリイソシアネートトルエン、1,3,5-トリイソシアネートベンゼン、ジアニシジンジイソシアネート、4,4’-ジフェニルエーテルジイソシアネート、4,4’,4-トリフェニルメタントリイソシアネート等を挙げることができる。脂肪族ポリイソシアネートとしては、トリメチレンジイソシアネート、テトラメチレンジイソシアネート、ヘキサメチレンジイソシアネート別名:HDI、ペンタメチレンジイソシアネート、1,2-プロピレンジイソシアネート、2,3-ブチレンジイソシアネート、1,3-ブチレンジイソシアネート、ドデカメチレンジイソシアネート、2,4,4-トリメチルヘキサメチレンジイソシアネート等を挙げることができる。芳香脂肪族ポリイソシアネートとしては、ω,ω’-ジイソシアネート-1,3-ジメチルベンゼン、ω,ω’-ジイソシアネート-1,4-ジメチルベンゼン、ω,ω’-ジイソシアネート-1,4-ジエチルベンゼン、1,4-テトラメチルキシリレンジイソシアネート、1,3-テトラメチルキシリレンジイソシアネート等を挙げることができる。脂環族ポリイソシアネートとしては、3-イソシアネートメチル-3,5,5-トリメチルシクロヘキシルイソシアネート別名:IPDI、1,3-シクロペンタンジイソシアネート、1,3-シクロヘキサンジイソシアネート、1,4-シクロヘキサンジイソシアネート、メチル-2,4-シクロヘキサンジイソシアネート、メチル-2,6-シクロヘキサンジイソシアネート、4,4’-メチレンビスシクロヘキシルイソシアネート、1,4-ビスイソシアネートメチルシクロヘキサン等を挙げることができる。また一部上記ポリイソシアネートの2-メチルペンタン-2,4-ジオールアダクト体、イソシアヌレート環を有する3量体等も併用することができる。ポリフェニルメタンポリイソシアネート別名:PAPI、ナフチレンジイソシアネート、及びこれらのポリイソシアネート変性物等を使用し得る。なおポリイソシアネート変性物としては、カルボジイミド基、ウレトジオン基、ウレトイミン基、水と反応したビュレット基、イソシアヌレート基のいずれかの基、またはこれらの基の2種以上を有する変性物を使用できる。ポリオールとジイソシアネートの反応物もポリイソシアネートとして使用することができる。これらポリイソシアネート化合物としては、4,4’-ジフェニルメタンジイソシアネート、ヘキサメチレンジイソシアネート、3-イソシアネートメチル-3,5,5-トリメチルシクロヘキシルイソシアネートイソホロンジイソシアネート、キシリレンジイソシネート、4,4’-メチレンビスシクロヘキシルイソシアネート別名:水添MDI等の無黄変型または難黄変型のポリイシソアネート化合物を用いると耐候性の点から、特に好ましい。架橋剤Bとしてポリイソシアネート化合物b1を使用する場合、反応促進のため、必要に応じて公知の触媒を使用することができる。例えば三級アミン系化合物、有機金属系化合物等が挙げられ、単独でもあるいは複数を使用することもできる。3級アミン系化合物としては、トリエチルアミン、トリエチレンジアミン、N,N-ジメチルベンジルアミン、N-メチルモルホリン、ジアザビシクロウンデセン別名:DBU等が挙げられ、場合によっては単独、もしくは併用することもできる。有機金属系化合物としては、錫系化合物、非錫系化合物を挙げることができる。錫系化合物としては、ジブチル錫ジクロライド、ジブチル錫オキサイド、ジブチル錫ジブロマイド、ジブチル錫ジマレエート、ジブチル錫ジラウレート別名:DBTDL、ジブチル錫ジアセテート、ジブチル錫スルファイド、トリブチル錫スルファイド、トリブチル錫オキサイド、トリブチル錫アセテート、トリエチル錫エトキサイド、トリブチル錫エトキサイド、ジオクチル錫オキサイド、トリブチル錫クロライド、トリブチル錫トリクロロアセテート、2-エチルヘキサン酸錫等が挙げられる。非錫系化合物としては、例えばジブチルチタニウムジクロライド、テトラブチルチタネート、ブトキシチタニウムトリクロライドなどのチタン系、オレイン酸鉛、2-エチルヘキサン酸鉛、安息香酸鉛、ナフテン酸鉛などの鉛系、2-エチルヘキサン酸鉄、鉄2,4-ペンタジオネートなどの鉄系、安息香酸酸コバルト、2-エチルヘキサン酸コバルトなどのコバルト系、ナフテン酸亜鉛、2-エチルヘキサン酸亜鉛などの亜鉛系、ナフテン酸ジルコニウムなどが挙げられる。上記触媒の中で、ジブチル錫ジラウレート別名:DBTDL、2-エチルヘキサン酸錫等が反応性や衛生性の点で好ましい。また、エポキシ化合物b2の例としては、2,2-ビスプロパン2-クロロメチルオキシラン型のオキシラン系樹脂や2,2-ビスメタン型、2,2-ビス4-ヒドロキシフェニルエタン型、2,2-ビス4-ヒドロキシフェニルブタン型、4,4’-スルフォニルジフェノール型、1,1-ジクロロ-2,2-ビス4-ヒドロキシフェニルエテン型、1,3-ビス2-4-ヒドロキシフェニル-2-プロピルベンゼン型、2,2-ビス4-ヒドロキシ-3-メチルフェニルプロパン型、2,2-ビス4-ヒドロキシ-3-メチルフェニルメタン型、2,2-ビス4-ヒドロキシ-3-メチルフェニルヘキサフルオロプロパン型、2,2-ビス4-ヒドロキシ-3,5-ジメチルフェニルプロパン型、2,2-ビス4-ヒドロキシシクロヘキシルプロパン型、2,2-ビス2-ヒドロキシ-5-ビフェニルイルプロパン型及びこれらの共重合型のオキシラン系樹脂、フェノールノボラック型、オルソクレゾールノボラック型、パラターシャリーブチルフェノールノボラック型、パラオクチルフェノールノボラック型、ノニルフェノールノボラック型及びこれらの共縮合型のオキシラン樹脂、エチレンオキサイドジグリシジルエーテル、ポリエチレンオキサイドジグリシジルエーテル、グリセリンジグリシジルエーテル、グリセリントリグリシジルエーテル、1,6-ヘキサンジオールジグリシジルエーテル、トリメチロールプロパントリグリシジルエーテル、ジグリシジルアニリン、N,N,N’,N’-テトラグリシジル-m-キシリレンジアミン、1、3-ビスN、N’-ジグリシジルアミノメチルシクロヘキサンなどが挙げられる。アジリジン化合物b3の例としては、N,N’-ジフェニルメタン-4,4’-ビス1-アジリジンカルボキサイト、N,N’-トルエン-2,4-ビス1-アジリジンカルボキサイト、ビスイソフタロイル-1-2-メチルアジリジン、トリ-1-アジリジニルホスフィンオキサイド、N,N’-ヘキサメチレン-1,6-ビス1-アジリジンカルボキサイト、2-メチルペンタン-2,4-ジオール-トリ-β-アジリジニルプロピオネート、2,2-ビスヒドロキシメチル1,3-プロパンジオール-トリ-β-アジリジニルプロピオネート、トリス-2,4,6-1-アジリジニル-1、3、5-トリアジン、2-メチルペンタン-2,4-ジオールトリス[3-1-アジリジニルプロピオネート]、2-メチルペンタン-2,4-ジオールトリス[3-1-アジリジニルブチレート]、2-メチルペンタン-2,4-ジオールトリス[3-1-2-メチルアジリジニルプロピオネート]、2-メチルペンタン-2,4-ジオールトリス[3-1-アジリジニル-2-メチルプロピオネート]、2,2-ビスヒドロキシメチル1,3-プロパンジオールテトラ[3-1-アジリジニルプロピオネート]、ジフェニルメタン-4,4-ビス-N,N’-エチレンウレア、1,6-ヘキサメチレンビス-N,N’-エチレンウレア、2,4,6-トリエチレンイミノ-Syn-トリアジン、ビス[1-2-エチルアジリジニル]ベンゼン-1,3-カルボン酸アミド等が挙げられる。カルボジイミド化合物b4としては、カルボジイミド基-N=C=N-を分子内に2個以上有する化合物が好ましく用いられ、公知のポリカルボジイミドを用いることができる。また、カルボジイミド化合物b4としては、カルボジイミド化触媒の存在下でジイソシアネートを脱炭酸縮合反応させることによって生成した高分子量ポリカルボジイミドも使用できる。このような化合物としては、以下のジイソシアネートを脱炭酸縮合反応させたものが挙げられる。ジイソシアネートとしては、4,4’-ジフェニルメタンジイソシアネート、3,3’-ジメトキシ-4,4’-ジフェニルメタンジイソシアネート、3,3’-ジメチル-4,4’-ジフェニルメタンジイソシアネート、4,4’-ジフェニルエーテルジイソシアネート、3,3’-ジメチル-4,4’-ジフェニルエーテルジイソシアネート、2,4-トリレンジイソシアネート、2,6-トリレンジイソシアネート、1-メトキシフェニル-2,4-ジイソシアネート、イソホロンジイソシアネート、4,4’-ジシクロヘキシルメタンジイソシアネート、テトラメチルキシリレンジイソシアネートの内の一種、またはこれらの混合物を使用することができる。カルボジイミド化触媒としては、1-フェニル-2-ホスホレン-1-オキシド、3-メチル-2-ホスホレン-1-オキシド、1-エチル-3-メチル-2-ホスホレン-1-オキシド、1-エチル-2-ホスホレン-1-オキシド、あるいはこれらの3-ホスホレン異性体等のホスホレンオキシドを利用することができる。このような高分子量ポリカルボジイミドとしては日清紡績株式会社製のカルボジライトシリーズが挙げられる。その中でもカルボジライトV-01,03,05,07,09は有機溶剤との相溶性に優れており好ましい。オキサゾリン化合物b5としては、分子内にオキサゾリン基を2個以上有する化合物が好ましく用いられ、具体的には、2’-メチレンビス2-オキサゾリン、2,2’-エテンビス2-オキサゾリン、2,2’-エテンビス4-メチル-2-オキサゾリン、2,2’-プロペンビス2-オキサゾリン、2,2’-テトラメチレンビス2-オキサゾリン、2,2’-ヘキサメチレンビス2-オキサゾリン、2,2’-オクタメチレンビス2-オキサゾリン、2,2’-p-フェニレンビス2-オキサゾリン、2,2’-p-フェニレンビス4,4’-ジメチル-2-オキサゾリン、2,2’-p-フェニレンビス4-メチル-2-オキサゾリン、2,2’-p-フェニレンビス4-フェニル-2-オキサゾリン、2,2’-m-フェニレンビス2-オキサゾリン、2,2’-m-フェニレンビス4-メチル-2-オキサゾリン、2,2’-m-フェニレンビス4,4’-ジメチル-2-オキサゾリン、2,2’-m-フェニレンビス4-フェニレンビス-2-オキサゾリン、2,2’-o-フェニレンビス2-オキサゾリン、2,2’-o-フェニレンビス4-メチル-2-オキサゾリン、2,2’-ビス2-オキサゾリン、2,2’-ビス4-メチル-2-オキサゾリン、2,2’-ビス4-エチル-2-オキサゾリン、2,2’-ビス4-フェニル-2-オキサゾリン等を挙げることができる。または、2-イソプロペニル-2-オキサゾリンや、2-イソプロペニル-4,4-ジメチル-2-オキサゾリンなどのビニル系単量体とこれらのビニル系単量体と共重合し得る他の単量体との共重合体でもよい。金属キレート化合物b6の例としては、アルミニウム、鉄、銅、亜鉛、スズ、チタン、チタン、ニッケル、アンチモン、マグネシウム、バナジウム、クロム、ジルコニウムなどの多価金属が2,4-ペンタンジオンやアセト酢酸エチルに配位した化合物を挙げられる。次に、イオン性化合物Cについて説明する。本発明に用いられる下記一般式1で表されるアンモニウム塩系の化合物C1、下記一般式2で表されるアルカリ金属塩系の化合物C2、及び下記一般式3で表されるアンモニウム塩系の化合物C3について説明する。一般式1一般式1中R1~R8は、それぞれ独立に、水素原子、置換基を有してもよいアルキル基、置換基を有してもよいアルケニル基、置換基を有してもよいアルキニル基、置換基を有してもよいアリール基、又は、置換基を有してもよい複素環基を表し、R5~R8は、隣り合う置換基同士で環を形成してもよい。一般式2一般式2中R1~R4は、それぞれ独立に、水素原子、置換基を有してもよいアルキル基、置換基を有してもよいアルケニル基、置換基を有してもよいアルキニル基、置換基を有してもよいアリール基、又は、置換基を有してもよい複素環基を表し、Aは、アルカリ金属イオンを表す。一般式3一般式3中R5~R8は、それぞれ独立に、水素原子、置換基を有してもよいアルキル基、置換基を有してもよいアルケニル基、置換基を有してもよいアルキニル基、置換基を有してもよいアリール基、又は、置換基を有してもよい複素環基を表し、隣り合う置換基同士で環を形成してもよい。R9は、置換基を有してもよいアルキレン結合基、置換基と二重結合を有してもよいアルキレン結合基、置換基と三重結合を有してもよいアルキレン結合基、置換基を有してもよいアリーレン結合基、置換基を有してもよい複素環結合基、又は、エーテル結合基、エステル結合基、チオエーテル結合基、ジチオール結合基、カルボニル結合基、スルフィニル結合基、スルホニル結合基、ホスホニル結合基、アミノ結合基、イミノ結合基、もしくはシリル結合基を表す。R10は、水素原子、置換基を有してもよいアルキル基、置換基を有してもよいアリール基、又は、ハロゲン基を表す。R11は、水素原子、置換基を有してもよいアルキル基、置換基を有してもよいアリール基、又は、-R9R10を表す。アンモニウム塩系の化合物C1、又はC3は、カチオン部がNR5R6R7R8であり、アニオン部も含め、構成部がすべて有機物となることから、上記感圧式接着剤や溶剤への相溶性が高いという特徴を持つ。又、アンモニウム塩系の化合物C1、またはC3を用いた場合、制電性能が環境湿度の影響を受けにくい。又、アルカリ金属塩系の化合物C2は、カチオン部がアルカリ金属イオンであるので、製造工程が短縮でき安価で製造することができるといった特徴を持つ。しかし、アルカリ金属塩系の化合物C2を用いた場合、電子部品、例えば、内装回路、トランジスタ、IC、CPUを汚染する可能性があり、これらが汚染されると動作異常の発生が懸念される。又、アルカリ金属塩系の化合物C2を用いた場合、被着体がアルミニウム等であると、高温多湿の環境で浮きが発生し易い。更に、アルカリ金属塩系の化合物C2を用いた場合、制電性能が環境湿度の影響を受けやすい。よって、本発明においては、上記一般式1、又は3で表されるアンモニウム塩系の化合物C1、又はC3を用いることがより好ましい。置換基を有してもよいアルキル基、としては、炭素数1~30のアルキル基が好ましく、例えば、メチル基、エチル基、プロピル基、ブチル基、ヘキシル基、オクチル基、デシル基、ドデシル基、オクダデシル基、イソプロピル基、イソブチル基、sec-ブチル基、tert-ブチル基、1-エチルペンチル基、シクロペンチル基、シクロヘキシル基、トリフルオロメチル基、2-エチルヘキシル基、フェナシル基、1-ナフトイルメチル基、2-ナフトイルメチル基、4-メチルスルファニルフェナシル基、4-フェニルスルファニルフェナシル基、4-ジメチルアミノフェナシル基、4-シアノフェナシル基4-メチルフェナシル基、2-メチルフェナシル基、3-フルオロフェナシル基、3-トリフルオロメチルフェナシル基、3-ニトロフェナシル基等が挙げられる。置換基を有してもよいアルケニル基としては、炭素数2~10のアルケニル基が好ましく、例えば、ビニル基、アリル基、スチリル基等が挙げられる。置換基を有してもよいアルキニル基としては、炭素数2~10のアルキニル基が好ましく、例えば、エチニル基、プロピニル基、プロパルギル基等が挙げられる。置換基を有してもよいアリール基としては、炭素数6~30のアリール基が好ましく、フェニル基、ビフェニル基、1-ナフチル基、2-ナフチル基、9-アンスリル基、9-フェナントリル基、1-ピレニル基、5-ナフタセニル基、1-インデニル基、2-アズレニル基、9-フルオレニル基、ターフェニル基、クオーターフェニル基、o-、m-、及びp-トリル基、キシリル基、o-、m-、及びp-クメニル基、メシチル基、ペンタレニル基、ビナフタレニル基、ターナフタレニル基、クオーターナフタレニル基、ヘプタレニル基、ビフェニレニル基、インダセニル基、フルオランテニル基、アセナフチレニル基、アセアントリレニル基、フェナレニル基、フルオレニル基、アントリル基、ビアントラセニル基、ターアントラセニル基、クオーターアントラセニル基、アントラキノリル基、フェナントリル基、トリフェニレニル基、ピレニル基、クリセニル基、ナフタセニル基、プレイアデニル基、ピセニル基、ペリレニル基、ペンタフェニル基、ペンタセニル基、テトラフェニレニル基、ヘキサフェニル基、ヘキサセニル基、ルビセニル基、コロネニル基、トリナフチレニル基、ヘプタフェニル基、ヘプタセニル基、ピラントレニル基、オバレニル基等が挙げられる。置換基を有してもよい複素環基としては、窒素原子、酸素原子、硫黄原子、リン原子を含む、芳香族あるいは脂肪族の複素環が好ましい。例えば、チエニル基、ベンゾ[b]チエニル基、ナフト[2,3-b]チエニル基、チアントレニル基、フリル基、ピラニル基、イソベンゾフラニル基、クロメニル基、キサンテニル基、フェノキサチイニル基、2H-ピロリル基、ピロリル基、イミダゾリル基、ピラゾリル基、ピリジル基、ピラジニル基、ピリミジニル基、ピリダジニル基、インドリジニル基、イソインドリル基、3H-インドリル基、インドリル基、1H-インダゾリル基、プリニル基、4H-キノリジニル基、イソキノリル基、キノリル基、フタラジニル基、ナフチリジニル基、キノキサニリル基、キナゾリニル基、シンノリニル基、プテリジニル基、4aH-カルバゾリル基、カルバゾリル基、β-カルボリニル基、フェナントリジニル基、アクリジニル基、ペリミジニル基、フェナントロリニル基、フェナジニル基、フェナルサジニル基、イソチアゾリル基、フェノチアジニル基、イソキサゾリル基、フラザニル基、フェノキサジニル基、イソクロマニル基、クロマニル基、ピロリジニル基、ピロリニル基、イミダゾリジニル基、イミダゾリニル基、ピラゾリジニル基、ピラゾリニル基、ピペリジル基、ピペラジニル基、インドリニル基、イソインドリニル基、キヌクリジニル基、モルホリニル基、チオキサントリル基等が挙げられる。ハロゲン基としては、例えばフッ素原子、塩素原子、臭素原子、ヨウ素原子等のハロゲン基が挙げられる。置換基を有してもよいアルキレン結合基、としては、炭素数1~30のアルキレン基が好ましく、例えば、メチレン結合基、エチレン結合基、プロピレン結合基、ブチレン結合基、ヘキシレン結合基、オクチレン結合基、デシレン結合基、ドデシレン結合基、オクダデシレン結合基、イソプロピレン結合基、イソブチレン結合基、sec-ブチレン結合基、tert-ブチレン結合基、1-エチルペンチレン結合基、シクロペンチレン結合基、シクロヘキシレン結合基、トリフルオロメチレン結合基、2-エチルヘキシルレン結合基、フェナシレン結合基、1-ナフトイルメチレン結合基、2-ナフトイルメチレン結合基、4-メチルスルファニルフェナシレン結合基、4-フェニルスルファニルフェナシレン結合基、4-ジメチルアミノフェナシレン結合基、4-シアノフェナシレン結合基4-メチルフェナシレン結合基、2-メチルフェナシレン結合基、3-フルオロフェナシレン結合基、3-トリフルオロメチルフェナシレン結合基、3-ニトロフェナシレン結合基等が挙げられる。置換基と二重結合を有してもよいアルキレン結合基としては、1つ以上の二重結合を有する炭素数2~10のアルキレン結合基が挙げられる。置換基と三重結合を有してもよいアルキレン結合基としては、1つ以上の三重結合を有する炭素数2~10のアルキレン結合基が挙げられる。置換基を有してもよいアリーレン結合基としては、炭素数6~30のアリーレン結合基が好ましく、フェニレン結合基、ビフェニレン結合基、ナフチレン結合基、9-アンスリレン結合基、フェナントリレン結合基、ピレニルレン結合基、ナフタセニレン結合基、インデニレン結合基、アズレニレン結合基、フルオレニレン結合基、ターフェニレン結合基、クオーターフェニレン結合基、トリレン結合基、キシリレン結合基、クメニレン結合基、メシチレン結合基、ペンタレニレン結合基、ビナフタレニレン結合基、ターナフタレニレン結合基、クオーターナフタレニレン結合基、ヘプタレニレン結合基、ビフェニレニレン結合基、インダセニレン結合基、フルオランテニレン結合基、アセナフチレニレン結合基、アセアントリレニレン結合基、フェナレニレン結合基、フルオレニレン結合基、アントリレン結合基、ビアントラセニレン結合基、ターアントラセニレン結合基、クオーターアントラセニレン結合基、アントラキノリレン結合基、フェナントリレン結合基、トリフェニレニレン結合基、ピレニレン結合基、クリセニレン結合基、ナフタセニレン結合基、プレイアデニレン結合基、ピセニレン結合基、ペリレニレン結合基、ペンタフェニレン結合基、ペンタセニレン結合基、テトラフェニレニル基、ヘキサフェニレン結合基、ヘキサセニレン結合基、ルビセニレン結合基、コロネニレン結合基、トリナフチレニレン結合基、ヘプタフェニレン結合基、ヘプタセニレン結合基、ピラントレニレン結合基、オバレニレン結合基等が挙げられる。置換基を有してもよい複素環結合基としては、窒素原子、酸素原子、硫黄原子、リン原子を含む、芳香族あるいは脂肪族の複素環結合基が好ましい。例えば、チエニリレン結合基、ベンゾ[b]チエニリレン結合基、ナフト[2,3-b]チエニリレン結合基、チアントレニリレン結合基、フリリレン結合基、ピラニリレン結合基、イソベンゾフラニリレン結合基、クロメニリレン結合基、キサンテニリレン結合基、フェノキサチイニリレン結合基、2H-ピロリリレン結合基、ピロリリレン結合基、イミダゾリレン結合基、ピラゾリレン結合基、ピリジリレン結合基、ピラジニリレン結合基、ピリミジニリレン結合基、ピリダジニリレン結合基、インドリジニリレン結合基、イソインドリレン結合基、3H-インドリレン結合基、インドリレン結合基、1H-インダゾリレン結合基、プリニリレン結合基、4H-キノリジニリレン結合基、イソキノリレン結合基、キノリレン結合基、フタラジニリレン結合基、ナフチリジニリレン結合基、キノキサニリレン結合基、キナゾリニリレン結合基、シンノリニリレン結合基、プテリジニリレン結合基、4aH-カルバゾリレン結合基、カルバゾリレン結合基、β-カルボリニリレン結合基、フェナントリジニリレン結合基、アクリジニリレン結合基、ペリミジニリレン結合基、フェナントロリニリレン結合基、フェナジニリレン結合基、フェナルサジニリレン結合基、イソチアゾリリレン結合基、フェノチアジニリレン結合基、イソキサゾリレン結合基、フラザニリレン結合基、フェノキサジニリレン結合基、イソクロマニリレン結合基、クロマニリレン結合基、ピロリジニリレン結合基、ピロリニリレン結合基、イミダゾリジニリレン結合基、イミダゾリニリレン結合基、ピラゾリジニリレン結合基、ピラゾリニリレン結合基、ピペリジリレン結合基、ピペラジニリレン結合基、インドリニリレン結合基、イソインドリニリレン結合基、キヌクリジニリレン結合基、モルホリニリレン結合基、チオキサントリリレン結合基等が挙げられる。他の結合基としては、エーテル結合基、エステル結合基、チオエーテル結合基、ジチオール結合基、カルボニル結合基、スルフィニル結合基、スルホニル結合基、ホスホニル結合基、アミノ結合基、イミノ結合基、又は、シリル結合基等、それぞれ酸素原子、窒素原子、燐原子、又は硫黄原子を含む結合基を表す。更に、前述した置換基を有してもよいアルキル基、又はアルキレン結合基、置換基を有してもよいアルケニル基、置換基を有してもよいアルキニル基、置換基と二重結合を有してもよいアルキレン結合基、置換基と三重結合を有してもよいアルキレン結合基、置換基を有してもよいアリール基、又はアリーレン結合基及び置換基を有してもよい複素環基、又は複素環結合基の水素原子は更に他の置換基で置換されていても良い。そのような置換基としては、例えばフッ素原子、塩素原子、臭素原子、ヨウ素原子等のハロゲン基、トリフルオロメチル基、ペルフルオロエチル基、ペルフルオロアルキル基、トリクロロメチル基、ペルクロロアルキル基、トリブロモメチル基等のハロゲン化アルキル基、メトキシ基、エトキシ基、tert-ブトキシ基等のアルコキシ基、フェノキシ基、p-トリルオキシ基等のアリールオキシ基、メトキシカルボニル基、ブトキシカルボニル基、フェノキシカルボニル基、ビニルオキシカルボニル基、アリールオキシカルボニル基等のアルコキシカルボニル基、アセトキシ基、プロピオニルオキシ基、ベンゾイルオキシ基等のアシルオキシ基、アセチル基、ベンゾイル基、イソブチリル基、アクリロイル基、メタクリロイル基、メトキサリル基等のアシル基、メチルスルファニル基、tert-ブチルスルファニル基等のアルキルスルファニル基、フェニルスルファニル基、p-トリルスルファニル基等のアリールスルファニル基、メチルアミノ基、シクロヘキシルアミノ基等のアルキルアミノ基、ジメチルアミノ基、ジエチルアミノ基、モルホリノ基、ピペリジノ基等のジアルキルアミノ基、フェニルアミノ基、p-トリルアミノ基等のアリールアミノ基、メチル基、エチル基、tert-ブチル基、ドデシル基等のアルキル基、フェニル基、p-トリル基、キシリル基、クメニル基、ナフチル基、アンスリル基、フェナントリル基等のアリール基等の他、ヒドロキシル基、カルボキシル基、スルホンアミド基、ホルミル基、メルカプト基、スルホ基、メシル基、p-トルエンスルホニル基、アミノ基、ニトロ基、ニトロソ基、シアノ基、トリフルオロメチル基、トリクロロメチル基、トリメチルシリル基、ホスフィニコ基、ホスホノ基、アルキルスルホニル基、アリールスルホニル基、トリアルキルアンモニウム基、ジメチルスルホニウミル基、トリフェニルフェナシルホスホニウミル基等が挙げられる。このような置換基のうち、好ましい置換基として電子求引性の置換基が挙げられる。電子求引性の置換基が置換することにより、一般的にイオン性化合物は解離しやすくなり、制電性能は高くなる。このような、電子求引性の置換基とは、共鳴効果や誘起効果によって相手から電子をひきつける置換基の総称であり、その多くは、ハメット則において、置換基定数σが正の値で示される。これらの置換基としては、特に制限はないが、具体的には、ChemicalReviewVol.91、第165-195項1991年発行に記載のσpが0より大きなものが挙げられ、より具体的には、ハロゲン基、シアノ基、カルボキシル基、ニトロ基、ニトロソ基、アシル基、アルキルオキシカルボニル基、アリールオキシカルボニル基、アルキルスルホニル基、アリールスルホニル基、トリアルキルアンモニウム基、アミド基、ペルフルオロアルキル基、ペルフルオロアルキルチオ基、ペルフルオロアルキルカルボニル基、スルホンアミド基、4-シアノフェニル基等があげられる。また、上記、置換基と同様、好ましい結合基として電子求引性の結合基が挙げられる。電子求引性の結合基が存在することにより、イオン性化合物は解離しやすくなり、制電性能は高くなるため好ましい。このような結合基としては、カルボニル結合基、スルホニル結合基等が好ましく使用される。R1~R4は、化合物の安定性面から考慮して、好ましくは置換基を有してもよいアルキル基、置換基を有してもよいアリール基であり、より好ましくは、置換基を有してもよいアリール基である。R5~R8は、化合物の安定性面から考慮して、置換基を有してもよいアルキル基が好ましい。R9は、化合物の安定性面から考慮して、スルホニル結合基が好ましく、R10は、ハロゲン基が好ましい。また、R11は、R9、及びR10と同様に、スルホニル結合基とハロゲン基、又はハロゲン化アルキル基の組み合わせが好ましい。本発明において一般式1で表されるアンモニウム塩系化合物C1の代表例を、例示化合物C1-1~C1-92として以下の表1~6に、又、一般式2で表されるアルカリ金属塩系化合物C2の代表例を、例示化合物C2-1~C2-10として以下の表7に、又、一般式3で表されるアンモニウム塩系化合物C3の代表例を、例示化合物C3-1~C3-106として以下の表8~14に、それぞれ具体的に例示するが、これらに限られるものではない。尚、例示化合物中のMeはメチル基、Etはエチル基、Buはノルマルブチル基、Prはノルマルプロピル基、i-Prはイソプロピル基、Hexはヘキシル基、Octはオクチル基、c-Hexはシクロヘキシル基、Decはデシル基、Cetはセチルヘキサデシルとも言う基、Phはフェニル基を示す。又、本発明の感圧式接着剤組成物は、上記アンモニウム塩系の化合物C1、アルカリ金属塩系化合物C2、又はアンモニウム塩系の化合物C3と併用してそれ以外の制電剤を使用してもよい。併用する化合物としては、特に限定されないが公知の界面活性剤やアルカリ金属の有機塩が挙げられ、これらは単独で又は複数を併用することができる。又、本発明の感圧式接着剤組成物は、上記、アルカリ金属塩系化合物C2、又はアンモニウム塩系の化合物C3であるイオン化合物Cを共重合体A100重量部に対して0.01~10重量部含むことが好ましく、0.3~3.0重量部含むことがさらに好ましい。0.01重量部未満であると十分な制電性能が得られない場合があり、10重量部以上添加してもそれ以上の制電性能を得るのは困難である場合があり、さらに耐熱性の不良を生じる場合がある。本発明の感圧式接着剤組成物は、有機溶剤を含有することが好ましく、本発明の効果を損なわない範囲で有れば、シランカップリング剤、軟化剤、染料、顔料、酸化防止剤、タッキファイヤ、可塑剤、充填剤および老化防止剤等を配合しても良い。例えば、アセトン、酢酸エチル、シクロヘキサン、トルエン、メチルエチルケトン、イソプロピルアルコール、その他の炭化水素系溶媒等の有機溶媒や、水をさらに添加して、感圧式接着剤組成物の粘度を調整することもできるし、感圧式接着剤組成物を加熱して粘度を低下させることもできる。本発明の感圧式接着剤組成物は、共重合体Aの側鎖に、多数の有酸素結合基を有するため、耐熱、耐湿熱等の耐久性と効果的な制電性能のバランスが良い。つまり、本発明の感圧式接着剤組成物から得られた感圧式接着剤フィルムの接着剤層では、有酸素結合基とイオン性化合物Cが疑似配位結合による固定化をしているため、被着体に貼着後、高温下または高温高湿条件下に長期間曝されても、イオン性化合物C等の制電剤が被着体界面に移行し難く、いわゆる制電剤のブリードに伴う、発泡や浮き、ハガレが発生しない。さらに、多数の有酸素結合基が存在しているため、この有酸素結合の不対電子も多数存在したペンダントしたような状態を呈し、液晶セル用ガラス等の被着体界面近傍の配向するため、不対電子間の距離が短くなり、この不対電子を通してネットワークを形成し、導電パスが形成される。ここで、感圧式接着剤フィルムに積層されている剥離フィルムを剥がして被着体の貼着する場合や、一度貼着された偏光フィルム等を被着体から剥がしたり、また新しい偏光フィルム等が貼り直されたりするリワークの場合に帯電するが、これらの剥離や貼着に伴う圧力変化のため、上記のイオン性化合物C等の制電剤と有酸素結合基との疑似配位結合が壊れ、被着体界面付近の有酸素結合基に由来する導電パス上で速やかにイオン伝導が起こりやすくなるため、帯電防止性能が向上する。また以上の理由により、従来よりも過酷な条件下における耐熱性及び耐湿熱性をも向上することができるため、光学部材用として好ましく使用することができる。本発明の感圧式接着剤組成物は、さらに光学用感圧式接着剤組成物として好適である。即ち、フィルム状基材である光学フィルムと該光学フィルムの少なくとも一方の面に位置する接着層とを具備する積層体の形成に使用されることが好ましい。本発明の光学用感圧式接着剤フィルムは、以下のようにして得ることができる。剥離性フィルムの剥離処理面に感圧式接着剤組成物を塗工、乾燥し、フィルム状基材である光学フィルムを感圧式接着剤層の表面に積層したり、フィルム状基材である光学フィルムに感圧式接着剤組成物を塗工、乾燥し、感圧式接着剤層の表面に剥離性フィルムの剥離処理面を積層したりすることによって、光学用感圧式接着剤フィルムを得ることができる。共重合体Aと架橋剤Bとの架橋反応は、感圧式接着剤組成物の乾燥時、及び形成された感圧式接着剤層表面にフィルム状の光学フィルムや剥離性フィルムを積層する際、さらには積層した後に進行する。ここで、感圧式接着剤組成物及び感圧式接着剤フィルムについて一般的な説明をする。感圧式接着剤組成物は、感圧式接着剤フィルムを形成するために用いられる。感圧式接着剤フィルムの基本的積層構成は、フィルム状基材/感圧式接着剤層/剥離性フィルムのような片面感圧式接着剤フィルム、あるいは剥離性フィルム/感圧式接着剤層/フィルム状基材/感圧式接着剤層/剥離性フィルムのような両面感圧式接着剤フィルムである。使用時に、剥離性フィルムが剥がされ、感圧式接着剤層が被着体に貼付される。感圧式接着剤組成物は、貼着の際、被着体に感圧式接着剤層が触れるその瞬間に感圧式接着剤層がタックを有すのみならず、感圧式接着剤組成物以外の接着剤以下、単に接着剤というとは異なり、貼着中も完全に固化することなく、タックと適度な固さを有しつつ、貼着状態を維持するための凝集力を有することが必要である。凝集力は分子量に大きく依存する。剥離性フィルムとしては、セロハン、各種プラスチックフィルム、紙等のフィルム状基材の表面を剥離処理したものが挙げられる。また、フィルム状基材としては、単層のものであってもよいし、複数の基材を積層してなる多層状態にあるものも用いることができる。フィルム状基材や剥離性フィルムで使用される各種プラスチックフィルムとしては、各種プラスチックシートともいわれ、例えば、ポリビニルアルコールフィルムやトリアセチルセルロースフィルム、ポリプロピレン、ポリエチレン、ポリシクロオレフィン、エチレン-酢酸ビニル共重合体などのポリオレフィン系樹脂のフィルム、ポリエチレンテレフタレートやポリブチレンテレフタレートなどのポリエステル系樹脂のフィルム、ポリカーボネート系樹脂のフィルム、ポリノルボルネン系樹脂のフィルム、ポリアリレート系樹脂のフィルム、アクリル酸系樹脂のフィルム、ポリフェニレンサルファイド樹脂のフィルム、ポリスチレン樹脂のフィルム、ビニル系樹脂のフィルム、ポリアミド系樹脂のフィルム、ポリイミド系樹脂のフィルム、エポキシ系樹脂のフィルムなどが挙げられる。本発明における光学部材としては、上記各種プラスチックフィルムのうち、主に光学用途にて用いられる光学フィルムが好適に使用される。光学フィルムとしては、偏光フィルム、位相差フィルム、楕円偏光フィルム、反射防止フィルム、輝度向上フィルム等が挙げられる。偏光フィルムは、偏光板とも呼ばれ、ポリビニルアルコール系偏光子の両面を2枚のトリアセチルセルロース系保護フィルム以下、TACフィルムというや2枚のシクロオレフィ系フィルムやアクリル系フィルムで挟んだ多層構造フィルムである。常法にしたがって適当な方法で剥離性フィルムや光学フィルムに感圧式接着剤組成物を塗工した後、感圧式接着剤組成物が有機溶媒や水等の液状媒体を含有する場合には、加熱等の方法により液状媒体を除去したり、感圧式接着剤組成物が揮発すべき液状媒体を含有しない場合は、溶融状態にある樹脂層を冷却して固化したりして、剥離性フィルムや光学フィルムの上に感圧式接着剤層を形成することができる。感圧式接着剤層の厚さは、0.1μm~200μmであることが好ましく、0.1μm~100μmであることがより好ましい。0.1μm未満では十分な接着力が得られないことがあり、200μmを超えても接着力等の特性はそれ以上向上しない場合が多い。本発明の感圧式接着剤組成物を剥離性フィルム等に塗工する方法としては、特に制限は無く、マイヤーバー、アプリケーター、刷毛、スプレー、ローラー、グラビアコーター、ダイコーター、リップコーター、コンマコーター、ナイフコーター、リバースコ-ター、スピンコーター等種々の塗工方法が挙げられる。乾燥方法には特に制限はなく、熱風乾燥、赤外線や減圧法を利用したものが挙げられる。乾燥条件としては感圧式接着剤組成物の架橋形態、膜厚や選択した溶剤にもよるが、通常60~180°C程度の熱風加熱でよい。本発明の感圧式接着剤組成物を使用した感圧式接着剤フィルムは、液晶セル、PDPモジュールあるいはタッチスクリーンパネル等のガラス板や上記の各種プラスチックフィルムに貼着して積層体として使用されることが好ましい。本発明の積層体と液晶セル用部材について説明する。本発明の積層体は、例えば、偏光フィルム、位相差フィルム、楕円偏光フィルム、反射防止フィルム、輝度向上フィルム等の各種光学特性を持つ、いわゆるシートフィルムともいう状の光学部材の片方の面に、本発明の感圧式接着剤から形成される感圧式接着剤層を積層し、さらに、その上層に剥離性フィルムを積層して、まず、上述の光学用感圧式接着剤フィルムを形成する。上記、光学用感圧式接着剤フィルムは、ア剥離性フィルムの剥離処理面に感圧式接着剤を塗工、乾燥し、フィルム状の光学部材を接着層の表面に積層したり、イフィルム状の光学部材に、直接、感圧式接着剤を塗工、乾燥し、接着層の表面に剥離性フィルムの剥離処理面を積層したりすることによって得ることができる。共重合体Aと架橋剤Bとの反応は、感圧式接着剤組成物を乾燥する際、及び感圧式接着剤層表面にフィルム状の光学部材や剥離性フィルムを積層する際及び積層した後に進行する。なお、本発明の光学用感圧式接着剤フィルムは、上記態様に限定されるものではなく、光学部材の両方の面に感圧式接着剤層が設けられていてもよい。また、必ずしも剥離性フィルムを使用する必要はない。そして、光学用感圧式接着剤フィルムの接着剤層の表面を覆っていた剥離性フィルムを剥がし、フィルム部材やガラス部材に貼着することによって光学用途に使用可能な積層体として使用することができる。特に、本発明の光学用感圧式接着剤フィルムを液晶セル用ガラス部材に貼着することによって、光学部材/感圧式接着剤層/ガラス部材という構成の光学用ガラス積層体を得たものを液晶セル用部材という。以下に、本発明の具体的な実施例を比較例と併せて説明するが、本発明は、下記実施例に限定されない。また、下記実施例および比較例中、部およびは、それぞれ重量部および重量を表す。<カーボネート基含有アクリル酸エステル系単量体の合成>合成例1反応槽、攪拌機、温度計、還流冷却器、空気導入管を備えた重合反応装置の反応槽に、下記、エチレン性不飽和単量体、環状エステルf、触媒及び有機溶剤をそれぞれ下記の比率で仕込んだ。反応槽]アクリル酸2-ヒドロキシエチルa122.7部ピリジン16.7部トルエン90.0部[滴下装置]メチルクロロフォーメイト17.3部反応槽内の空気を窒素ガスで置換した後、氷冷した。攪拌しながら滴下装置から30分間で滴下し、その後6時間反応した後、蒸留水及びトルエンからなる溶媒で3回加えて洗浄した。さらに飽和食塩水及びトルエンからなる溶媒で1回洗浄し、次いで、分液ロートを用いて上澄み液を分取した。この分取した上澄み液を硫酸マグネシウムで処理した後、エバポレータで揮発成分を除去して、カーボネート基含有アクリル酸エステル系単量体であるアクリル酸エチル-メチルカーボネートを得た。得られた生成物の収率は分子量測定により75であった。合成例2合成例1で用いたメチルクロロフォーメイト17.3gの代わりにブチルクロロフォーメイト25.0gを用いた以外は上記合成方法と同様にして、アクリル酸エチル-ブチルカーボネートを得た。得られた生成物の収率は分子量測定により82であった。<共重合体Aの製造>合成例3反応槽、攪拌機、温度計、還流冷却器、滴下装置、空気導入管を備えた重合反応装置の反応槽及び滴下装置に、下記、エチレン性不飽和単量体、開始剤及び有機溶剤をそれぞれ下記の比率で仕込んだ。反応槽]アクリル酸n-ブチルa349部アクリル酸a21部酢酸メチル30部2,2’-アゾビスイソブチロニトリル0.05部[滴下装置]アクリル酸n-ブチルa329部アクリル酸a21部合成例1で作成したエチレン性不飽和単量体20部酢酸エチル36部2,2’-アゾビスイソブチロニトリル0.05部反応槽内の空気を窒素ガスで置換した後、攪拌しながら窒素雰囲気下中、90°Cまで昇温した。次に滴下装置からエチレン性不飽和単量体、開始剤、及び有機溶剤の混合物を1時間かけて滴下した。滴下終了後、さらに攪拌しながら6時間反応した後、酢酸エチル以下、EAcと称する。50部を加えて室温まで冷却し、濃度約40の透明な溶液を得た。合成例4合成例3で用いたエチレン性不飽和単量体a2をアクリル酸2-ヒドロキシエチルa1に変更した以外は合成例2と同様にして反応を行って、EAcで濃度を約40に調整し、若干粘度上昇が認められたが、透明な溶液を得た。合成例5合成例3で用いた、合成例1で作成したアクリル酸エチル-メチルカーボネートを合成例2で作製したアクリル酸エチル-ブチルカーボネートに変更した以外は合成例3と同様にして反応を行って、EAcで濃度を約40に調整し、若干粘度上昇が認められたが、透明な溶液を得た。<共重合体Aの前駆体AP製造工程1>合成例6反応槽、攪拌機、温度計、還流冷却器、滴下装置、空気導入管を備えた重合反応装置の反応槽及び滴下装置に、下記、エチレン性不飽和単量体、開始剤及び有機溶剤をそれぞれ下記の比率で仕込んだ。反応槽]アクリル酸n-ブチルa349部アクリル酸2-ヒドロキシエチルa110部アクリル酸a21部酢酸メチル30部2,2’-アゾビスイソブチロニトリル0.05部[滴下装置]アクリル酸n-ブチルa329部アクリル酸a21部アクリル酸2-ヒドロキシエチルa110部酢酸エチル36部2,2’-アゾビスイソブチロニトリル0.05部反応槽内の空気を窒素ガスで置換した後、攪拌しながら窒素雰囲気下中、90°Cまで昇温して、合成例3と同様に反応を行い、反応終了後に酢酸エチルで約40に調整して、透明な溶液を得た。合成例7合成例6で用いたエチレン性不飽和単量体を下記のように変更して仕込んだ。反応槽]アクリル酸n-ブチルa343部アクリル酸2-ヒドロキシエチルa110部アクリル酸メチルa35部メタクリル酸メチルa32部酢酸メチル30部2,2’-アゾビスイソブチロニトリル0.05部[滴下装置]アクリル酸n-ブチルa330部アクリル酸2-ヒドロキシエチルa110部酢酸エチル36部2,2’-アゾビスイソブチロニトリル0.05部反応槽内の空気を窒素ガスで置換した後、攪拌しながら窒素雰囲気下中、90°Cまで昇温して、合成例6と同様に反応を行い、反応終了後に酢酸エチルで約40に調整して、透明な溶液を得た。合成例8合成例6で用いたエチレン性不飽和単量体を下記のように変更して仕込んだ。反応槽]アクリル酸n-ブチルa340部アクリル酸a25部アクリル酸メチルa35部酢酸メチル30部2,2’-アゾビスイソブチロニトリル0.05部[滴下装置]アクリル酸n-ブチルa345部アクリル酸a25部酢酸エチル36部2,2’-アゾビスイソブチロニトリル0.05部反応槽内の空気を窒素ガスで置換した後、攪拌しながら窒素雰囲気下中、90°Cまで昇温して、合成例6と同様に反応を行い、反応終了後に酢酸エチルで約40に調整して、透明な溶液を得た。<環状エステルfの開環付加による共重合体Aの製造工程2>合成例9攪拌機、温度計、還流冷却器、滴下装置及び窒素導入管を取り付けた重合反応装置を用意し、反応槽及び滴下装置に、前駆体AP溶液、環状化合物f、触媒及び有機溶剤を各々下記の比率で仕込んだ。[反応槽]合成例6で得られた前駆体AP溶液200部[滴下装置]エチレンカーボネートf244部p-トルエンスルホン酸触媒0.5部酢酸エチル30部反応槽内の空気を窒素ガスで置換した後、樹脂溶液を攪拌し、溶剤を系外に脱離しながら1時間で90°Cに昇温した。次いで、これに滴下装置より環状化合物f混合物を1時間かけて等速で滴下した。さらに、攪拌しながら12時間反応熟成した後、酢酸エチル加えて室温まで冷却して反応を終了し、共重合体Aを含む透明な溶液を得た。合成例10~14合成例9で用いた環状化合物であるエチレンカーボネートf244部を、プロピレンカーボネート51部合成例10、グリセリンカーボネート59部合成例11、1,3-ジオキソラン37部合成例12、1,3-ジオキサン44部合成例13、1,3,5-トリオキサン45部合成例14にそれぞれ変更した以外は合成例9と同様にして反応を行って、EAcで濃度を約40に調整し、透明な溶液を得た。合成例15、16合成例9で用いた前駆体AP溶液200部を、合成例7で得られた前駆体AP溶液合成例15、合成例8で得られた前駆体AP溶液合成例16にそれぞれ変更した以外は合成例9と同様にして反応を行って、EAcで濃度を約40に調整し、透明な溶液を得た。<共重合体Aの封止剤Dによる封止反応工程4>合成例17攪拌機、温度計、還流冷却器、滴下装置及び窒素導入管を取り付けた反応装置を用意し、反応槽及び滴下装置に、合成例12で得た共重合体Aを含む樹脂溶液、モノイソシアネート化合物d3及び有機溶剤をそれぞれ下記の比率で仕込んだ。[反応槽]合成例9で得た共重合体A溶液200部[滴下装置]p-トルエンスルホニルイソシアネートd33部酢酸エチル10部反応槽内の空気を窒素ガスで置換した後、溶液を攪拌しながら90°Cに昇温した。次いで、攪拌中の溶液に滴下装置より上記モノイソシアネート化合物d3混合物を1時間かけて等速で滴下した。滴下終了後、さらに攪拌しながら6時間熟成した後、酢酸エチルを加えて室温まで冷却し、水酸基価を調整した共重合体A’を含む、濃度約40の透明な溶液を得た。合成例18合成例17において用いたモノイソシアネート化合物d3をシラン化合物d1としてトリメチルシラノール2部に変更したこと以外は合成例17と同様にして酢酸エチルを加えて調製を行って、水酸基価を調整した共重合体A’を含む、濃度約40の透明な溶液を得た。合成例19合成例17において用いたモノイソシアネート化合物d3を酸無水物基含有化合物d2として無水マレイン酸2.5部に変更したこと以外は合成例17と同様にして酢酸エチルを加えて調製を行って、水酸基価を調整した共重合体A’を含む、濃度約40の透明な溶液を得た。合成例20合成例17で得られた樹脂溶液にアミン化合物d4としてエチルアミン3部を加えて、合成例17と同様にして反応を行って、酢酸エチルを加えて調製を行って、酸価を調整した共重合体A’を含む、濃度約40の透明な溶液を得た。<開環付加反応を同時におこなう共重合体Aの製造工程3>合成例21反応槽、攪拌機、温度計、還流冷却器、滴下装置、空気導入管を備えた重合反応装置の反応槽及び滴下装置に、下記、エチレン性不飽和単量体、環状エステル、開始剤、触媒及び有機溶剤をそれぞれ下記の比率で仕込んだ。反応槽]アクリル酸n-ブチルa549部アクリル酸2-ヒドロキシエチルa110部アクリル酸a21部酢酸メチル30部2,2’-アゾビスイソブチロニトリル0.05部[滴下装置]アクリル酸n-ブチルa529部アクリル酸a21部アクリル酸2-ヒドロキシエチルa110部酢酸エチル43部エチレンカーボネートf44部2,2’-アゾビスイソブチロニトリル0.1部p-トルエンスルホン酸触媒0.6部反応槽内の空気を窒素ガスで置換した後、攪拌しながら窒素雰囲気下中、90°Cまで昇温した。次いで、これに滴下装置より環状エステルfを含む混合物を2時間かけて等速で滴下した。さらに、攪拌しながら10時間反応熟成した後、酢酸エチルで約40に調整して、室温まで冷却して反応を終了し、共重合体Aを含む透明な溶液を得た。<共重合体Aの封止剤Dによる封止反応工程5>合成例22攪拌機、温度計、還流冷却器、滴下装置及び窒素導入管を取り付けた反応装置を用意し、反応槽及び滴下装置に、合成例18で得た共重合体Aを含む樹脂溶液、モノイソシアネート化合物d3及び有機溶剤をそれぞれ下記の比率で仕込んだ。[反応槽]合成例21で得た共重合体A溶液200部[滴下装置]フェニルイソシアネートd33部酢酸エチル10部反応槽内の空気を窒素ガスで置換した後、溶液を攪拌しながら90°Cに昇温した。次いで、攪拌中の溶液に滴下装置より上記モノイソシアネート化合物d3混合物を1時間かけて等速で滴下した。滴下終了後、さらに攪拌しながら6時間熟成した後、酢酸エチルを加えて室温まで冷却し、水酸基価を調整した共重合体A’を含む、濃度約40の透明な溶液を得た。<アンモニウム塩系の化合物C1の製造>合成例23~114特開2009-84541号公報に従って表1~6記載のアンモニウム塩系の化合物C1-1~C1-92を合成した。<金属塩系の化合物C2の製造>合成例115~124定法に従い、表7記載のアンモニウム塩系の化合物C2-1~C2-10を合成した。<アンモニウム塩系の化合物C3の製造>合成例125~230米国特許第6,372,829号明細書に従って表8~14記載のアンモニウム塩系の化合物C3-1~C3-106を合成した。合成例1、2で得られた有酸素結合基を有するエチレン性不飽和単量体について、外観、收率、及び酸価を以下の方法に従って求め、結果を表15に示した。《外観》エチレン性不飽和単量体の外観を目視にて評価した。《収率》エチレン性不飽和単量体a4の重量平均分子量Mwの測定で収率を確認した。Mwは昭和電工社製GPCゲルパーミエーションクロマトグラフィーShodexGPCSystem-21を用いた。GPCは溶媒に溶解した物質をその分子サイズの差によって分離定量する液体クロマトグラフィーであり、重量平均分子量Mwの決定はポリスチレン換算で行った。《酸価AVの測定》共栓三角フラスコ中に試料をそれぞれ精密に約1g量り採り、トルエン/エタノール容積比:トルエン/エタノール=2/1混合液100mlを加えて溶解した。これに、フェノールフタレイン試液を指示薬として加え、30秒間保持した後、溶液が淡紅色を呈するまで0.1Nアルコール性水酸化カリウム溶液で滴定した。酸価mgKOH/gは次式により求めた。酸価mgKOH/g={5611×a×F/S}ただし、S:試料の採取量ga:0.1Nアルコール性水酸化カリウム溶液の消費量mlF:0.1Nアルコール性水酸化カリウム溶液の力価表15で示した記号は以下の通りである。HEA:アクリル酸2-ヒドロキシエチル、EC:エチレンカーボネート、ND:検出せず。合成例3~22で得られた共重合体Aの溶液、及び水酸基価を調整した共重合体A’の溶液について、溶液外観、不揮発分濃度TS、、溶液粘度Vis、mPas、酸価AV、mgKOH/g、水酸基価OHV、mgKOH/g、重量平均分子量Mw、及びガラス転移温度Tg、°Cを以下の方法に従って求め、結果を表16に示した。《溶液外観》共重合体Aの溶液、及び水酸基価を調整した共重合体A’の溶液の外観を目視にて評価した。《不揮発分濃度NVの測定》共重合体Aの溶液の溶液、及び水酸基価を調整した共重合体A’の溶液、約1gを金属容器に秤量し、150°Cオーブンにて20分間乾燥して、残分を秤量して残率計算をし、不揮発分濃度とした。《溶液粘度Visの測定》共重合体Aの溶液、及び水酸基価を調整した共重合体A’の溶液を23°Cの雰囲気下でB型粘度計東京計器社製にて、3のローターを使用して12rpm、1分間回転の条件で測定し、溶液粘度mPasとした。《重量平均分子量Mwの測定》共重合体A、及び水酸基価を調整した共重合体A’の重量平均分子量Mwの測定は昭和電工社製GPCゲルパーミエーションクロマトグラフィーShodexGPCSystem-21を用いた。GPCは溶媒に溶解した物質をその分子サイズの差によって分離定量する液体クロマトグラフィーであり、重量平均分子量Mwの決定はポリスチレン換算で行った。《酸価AVの測定》共栓三角フラスコ中に試料、約1gを精密に量り採り、トルエン/エタノール容積比:トルエン/エタノール=2/1混合液100mlを加えて溶解した。これに、フェノールフタレイン試液を指示薬として加え、30秒間保持した後、溶液が淡紅色を呈するまで0.1Nアルコール性水酸化カリウム溶液で滴定した。乾燥状態の樹脂の値として、酸価mgKOH/gを次式により求めた。酸価mgKOH/g={5611×a×F/S}/不揮発分濃度/100ただし、S:試料の採取量ga:0.1Nアルコール性水酸化カリウム溶液の消費量mlF:0.1Nアルコール性水酸化カリウム溶液の力価《水酸基価OHVの測定》共栓三角フラスコ中に試料、約1gを精密に量り採り、トルエン/エタノール容量比:トルエン/エタノール=2/1混合液100mlを加えて溶解する。更にアセチル化剤無水エタン酸25gをピリジンで溶解し、容量100mlとした溶液を正確に5ml加え、約1時間攪拌した。これに、フェノールフタレイン試液を指示薬として加え、30秒間持続する。その後、溶液が淡紅色を呈するまで0.1Nアルコール性水酸化カリウム溶液で滴定する。水酸基価は次式により求めた。水酸基価は樹脂の乾燥状態の数値とした単位:mgKOH/g。水酸基価mgKOH/g=[{b-a×F×28.25}/S]/不揮発分濃度/100Dただし、S:試料の採取量ga:0.1Nアルコール性水酸化カリウム溶液の消費量mlb:空実験の0.1Nアルコール性水酸化カリウム溶液の消費量mlF:0.1Nアルコール性水酸化カリウム溶液の力価D:酸価mgKOH/g《ガラス転移温度Tgの測定》ロボットDSC示差走査熱量計、セイコーインスツルメンツ社製RDC220にSSC5200ディスクステーションセイコーインスツルメンツ社製を接続して、測定に使用した。各合成例で得られた共重合体Aの溶液、及び水酸基価を調整した共重合体A’の溶液を、剥離処理されたポリエステルフィルムに塗工乾燥し、乾燥した樹脂を約10mgかきとり、試料としてアルミニウムパンに入れ、秤量して示差走査熱量計にセットし、試料を入れない同タイプのアルミニウムパンをリファレンスとして、100°Cの温度で5分間加熱した後、液体窒素を用いて-120°Cまで急冷処理した。その後10°C/分で昇温し、昇温中に得られたDSCチャートからガラス転移温度Tg、単位:°Cを決定した。表16で示した記号は以下の通りである。BA:アクリル酸n-ブチル、MA:アクリル酸メチル、AA:アクリル酸、HEA:アクリル酸2-ヒドロキシエチル、MMA:メタクリル酸メチル、EC:エチレンカーボネート、PC:プロピレンカーボネート、GC:グリセリンカーボネート、OXO:1,3-ジオキソラン、DOX:1,3-ジオキサン、TOX:1,3,5-トリオキサン、PTSI:p-トルエンスルホニルイソシアネート、PhNCO:フェニルイソシアネート、TMS:トリメチルシラノール、EA:エチルアミン、MAnh:無水マレイン酸、EAc:酢酸エチル、AIBN:2,2’-アゾビスイソブチロニトリル、PTS:p-トルエンスルホン酸。実施例1合成例9で得られた共重合体Aの溶液100部に対して、アンモニウム塩系の化合物C1を0.5部、更に架橋剤Bとして、TDI/TMPトルレンジイソシネートのトリメチロールプロパンアダクト体5部、および塗工粘度が2000~3000mPasとなるようにTolを加え加えてよく撹拌して、感圧式接着剤組成物を得た。これを剥離処理されたポリエステルフィルム以下、剥離性フィルムという。上に乾燥後の厚みが25μmになるように塗工し、100°Cで2分間乾燥させ、感圧式接着剤層を形成した。乾燥後、感圧式接着剤層に、ポリビニルアルコールPVA系偏光子の両面をトリアセチルセルロースTAC系保護フィルムで挟んだ多層構造の偏光フィルムの片面を貼り合せ、剥離性フィルム/感圧式接着剤層/TACフィルム/PVA/TACフィルムなる構成の積層フィルムを得た。次いで、得られた積層フィルムを温度23°C相対湿度50の条件で1週間熟成暗反応させて、感圧式接着剤層の反応を進行させ、光学用感圧式接着剤フィルムを得た。比較例1~6実施例1で使用した、合成例9で得られた共重合体A溶液の代わりに、合成例3~8で作成した樹脂溶液を使用したこと以外は実施例1と同様にして、光学用感圧式接着フィルムを得た。実施例2~14実施例1で使用した、合成例9で作成した共重合体Aの溶液の代わりに、合成例10~22で得られた共重合体Aの溶液をそれぞれ使用した以外は実施例1と同様にして、光学用感圧式接着フィルムを作製した。実施例15~17実施例1で使用したイオン性化合物Cの代わりに、C1-26実施例15、C1-64実施例16、C-89実施例17をそれぞれ使用した以外は実施例1と同様にして、光学用感圧式接着フィルムを作製した。実施例18~20実施例1で使用したイオン性化合物Cの代わりに、合成例133~139で得られたC3-39実施例18、C3-83実施例19、C3-84実施例20をそれぞれ使用した以外は実施例1と同様にして、光学用感圧式接着フィルムを作製した。実施例21~22実施例1で使用した架橋剤BのTDI/TMPの代わりに、実施例21ではXDI/TMPキシリレンジイソシネートのトリメチロールプロパンアダクト体を、実施例22ではHMDI/ビュレットヘキサメチレンジイソシアネートのビュレットアダクト体を、それぞれ5部添加したこと以外は、実施例1と同様にして、感圧式接着剤フィルムを作製した。実施例23~26実施例1で使用した架橋剤BのTDI/TMPの代わりに、、実施例23ではHBAP2,2’-ビスヒドロキシメチルブタノールトリス[3-1-アジリジニルプロピオネート]0.1部、実施例24ではTGMXDAN,N,N’,N’-テトラグリシジル-m-キシリレンジアミン5部、実施例25ではV-05カルボジイミド化合物であるカルボジライトV-05:日清紡績株式会社製5部、実施例26ではAlキレートアルミニウムトリス2,4-ペンタジオネート1部を、それぞれ1部添加したこと以外は、実施例1と同様にして、光学用感圧式接着フィルムを作製した。尚、実施例26では溶剤をメチルエチルケトンからイソプロピルアルコールIPAに変更して使用した。実施例27、28実施例14で使用した架橋剤BのTDI/TMPの代わりに、実施例27ではXDI/TMPキシリレンジイソシネートのトリメチロールプロパンアダクト体を、実施例28ではHMDI/ビュレットヘキサメチレンジイソシアネートのビュレットアダクト体を、それぞれ5部添加したこと以外は、実施例1と同様にして、感圧式接着剤フィルムを作製した。実施例29~32実施例14で使用した架橋剤BのTDI/TMPの代わりに、、実施例29ではHBAP2,2’-ビスヒドロキシメチルブタノールトリス[3-1-アジリジニルプロピオネート]0.1部、実施例30ではTGMXDAN,N,N’,N’-テトラグリシジル-m-キシリレンジアミン5部、実施例31ではV-05カルボジイミド化合物であるカルボジライトV-05:日清紡績株式会社製5部、実施例32ではAlキレートアルミニウムトリス2,4-ペンタジオネート1部を、それぞれ1部添加したこと以外は、実施例1と同様にして、光学用感圧式接着剤フィルムを作製した。尚、実施例32では溶剤をメチルエチルケトンからイソプロピルアルコールIPAに変更して使用した。実施例33~118実施例1で使用したイオン性化合物Cの代わりに、C1-1~C1-3およびC1-5~C1-92をそれぞれ使用した以外は実施例1と同様にして、光学用感圧式接着フィルムを作製した。実施例119~128実施例1で使用したイオン性化合物Cの代わりに、C2-1~C2-10をそれぞれ使用した以外は実施例1と同様にして、光学用感圧式接着フィルムを作製した。実施例129~234実施例1で使用したイオン性化合物Cの代わりに、C3-1~C3-106をそれぞれ使用した以外は実施例1と同様にして、光学用感圧式接着フィルムを作製した。各実施例および各比較例で得られた感圧式接着剤組成物のポットライフ、塗工性について以下の方法で評価した。また同様にして得られた光学用感圧式接着剤フィルムについて、各種性能を以下の方法で評価した。それぞれの結果を表17~23に示す。《ポットライフの評価方法》得られた感圧式接着剤組成物について、架橋剤B添加後、25°Cにおける粘度を1時間おきに10時間後まで、B型粘度計東京計器社製を用い、12rpm、1分間回転の条件で測定し、可使時間ポットライフを3段階で評価した。○:8時間までの粘度上昇率が2倍未満。全く問題なし。△:5時間までの粘度上昇率が2倍未満。実用上使用可。×:5時間未満でゲル化。実用上問題あり。《塗工性の評価方法》得られた感圧式接着剤組成物を、剥離性フィルムにコンマコーターにて速度2m/minで塗工し、100°Cオーブンにて乾燥し、厚みが25μmの感圧式接着剤層を形成し、接着剤層の表面に厚さ50μmのポリエステルフィルムを貼り合わせ、感圧式接着剤フィルムを作製した。そして剥離フィルムを剥がした後の接着剤層表面塗工面の状態について目視にて観察し、3段階で評価した。○:平滑な塗工面が得られた。全く問題なし。△:塗工面の端部に若干のハジキや発泡が認められるが、実用上問題無し。×:塗工面にハジキ、発泡やスジ引きが認められ、実用上問題あり。《光学特性の評価方法》各実施例、比較例で得られた感圧式接着剤組成物を、剥離性フィルムにコンマコーターにて速度2m/minで塗工し、100°Cオーブンにて乾燥し、厚みが25μmの感圧式接着剤層を形成し、接着剤層の表面に剥離性フィルムを貼り合わせ、剥離性フィルムに狭持された感圧式接着剤フィルムを作製した。これを温度23°C、相対湿度50の条件で1週間熟成させた後、両方の剥離性フィルムを取り除き、感圧式接着剤層単体の外観を目視判定するとともに、HAZEをNDH-300A[日本電色工業株社製]で測定した。○:実用上全く問題がなく、非常に良好である。HAZE:0.5未満。△:曇り等は認められない、かつHAZE:0.5以上2未満、実用上問題無く使用できる。×:若干曇りが認められる、またはHAZE:2以上。実用上問題がある。《再剥離性リワーク性の評価方法》各実施例、比較例で得られた光学用感圧式接着剤フィルムを25mm×150mmの大きさに裁断し、剥離性フィルムを剥がし、厚さ1.1mmのフロートガラス板にラミネータを用いて貼り付け、50°Cで5気圧の条件のオートクレーブ内に20分保持させて、偏光フィルムとガラス板との積層体を得た。この積層体を23°C、相対湿度50で1週間放置した後に、180度方向に300mm/分の速度で引き剥がし、剥離後のガラス表面の曇りを目視で観察し、3段階で評価した。○:曇りがなく、実用上全く問題がない、非常に良好である。△:若干曇りが認められるが、実用上問題なく、良好である。×:全面的に感圧式接着剤組成物の転着が認められ、実用不可である。《耐久性耐熱性、耐湿熱性の評価方法》各実施例、比較例で得られた光学用感圧式接着剤フィルムを150mm×80mmの大きさに裁断し、剥離性フィルムを剥がし、厚さ1.1mmのフロートガラス板の両面に、それぞれの偏光フィルムの吸収軸が直交するようにラミネータを用いて貼着した。続いて、この偏光フィルムが貼り付けられたガラス板を50°Cで5気圧の条件のオートクレーブ内に20分保持させて、偏光フィルムとガラス板との積層体の液晶セル用部材を得た。耐熱性の評価として、上記積層物を95°Cで1000時間放置した後の浮きハガレ、および積層物に光を透過させたときの光漏れ白抜けを目視で観察した。また、耐湿熱性の評価として、上記積層体を80°C、相対湿度90で1000時間放置した後の浮きハガレ、および積層体に光を透過させたときの光漏れ白抜けを目視で観察した。耐熱性、耐湿熱性について、下記の4段階の評価基準に基づいて評価をおこなった。◎:浮きハガレ発泡白ぬけズレが全く認められず、実用上全く問題なし、非常に良好である。○:浮きハガレ発泡白ぬけが全く認められず、ズレが0.2mm未満で、実用上全く問題なし。△:若干浮きハガレ発泡白ぬけが認められるが、ズレが0.2~0.5mm未満で、実用上問題がなく、良好である×:全面的に浮きハガレ発泡白ぬけがあり、実用不可である。《制電性能の評価方法表面抵抗値:SR》感圧式接着剤フィルムの剥離フィルムを剥がし、露出した接着剤層表面の表面抵抗値を、23°C-35、45、55RHの各条件下で、表面抵抗値測定装置三菱化学株式会社製:MCT-HT450を用いて測定し単位:Ω/□、初期値と経時値の制電性能評価とした。初期値評価剥離性フィルムにコンマコーターにて速度2m/minで塗工し、100°Cオーブンにて乾燥し、厚みが25μmの感圧式接着剤層を形成し、接着剤層の表面に厚さ50μmのポリエステルフィルムを貼り合わせ、感圧式接着剤フィルムを作製した。温度23°C、相対湿度50の条件で1週間熟成させた後に上記の方法にて制電性能を評価し、初期値とした。経時値評価上記、1週間熟成させた感圧式接着剤フィルムを温度60°C、相対湿度95の条件下で7日間放置し、次に温度23°C、相対湿度50の条件下で24時間おいて、上記の方法にて制電性能を評価し、経時値とした。○:表面抵抗値が1.0×1010未満。△:表面抵抗値が1.0×1010以上、1.0×1011未満。×:表面抵抗値が2.0×1011以上。《制電性能の評価方法剥離耐電圧:EV》感圧式接着剤フィルムの剥離フィルムを剥がし、露出した接着剤層をテフロン登録商標のシート厚さ1mmに温度23°C、相対湿度50の条件にて貼着し、ハンドロールで圧着した。圧着から24時間経過後、ガラス板上で、静電気除去機キーエンス社製SJ-F010で除電した後に、感圧式接着剤フィルムをテフロン登録商標のシートから剥離して、テフロン登録商標のシート表面の静電気を静電気測定器シシド静電気株式会社製STATIONDZ3で10箇所測定して絶対値が最大の値を剥離帯電単位:kVとした。○:剥離耐電圧が±0.1kV未満。△:剥離耐電圧が±0.1kV以上、±0.5kV未満。×:剥離耐電圧が±0.5kV以上。表17~23で示した記号は以下の通りである。TDI/TMP:トルレンジイソシネートのトリメチロールプロパンアダクト体、XDI/TMP:キシリレンジイソシネートのトリメチロールプロパンアダクト体、HMDI/ビュレット:ヘキサメチレンジイソシアネートのビュレットアダクト体、HBAP:2,2’-ビスヒドロキシメチルブタノールトリス[3-1-アジリジニルプロピオネート]、TGMXDA:N,N,N’,N’-テトラグリシジル-m-キシリレンジアミン、V-05:カルボジイミド化合物であるカルボジライトV-05、Alキレート:アルミニウムトリス2,4-ペンタジオネート、IPA:イソプロピルアルコール、Tol:トルエン。以上のように、本発明の感圧式接着剤組成物は、耐熱性、耐湿熱性、光学特性、リワーク性、及び制電性能に優れていることが分かる。これに対して、カーボネート基を有するエチレン性不飽和単量体成分を共重合した比較例1~3では、重合安定性があまり良くないため、塗工性に悪影響を及ぼすため、耐久性に劣り、更に期待したほどの制電性能が得られない。また、側鎖にカーボネート基を含まない比較例3~6では、導電パスが形成されないため、制電性能を殆ど示さないことが認められ、ガラス板に貼着後、高温下にもしくは高温高湿度下に長期間おかれると、制電剤のマイグレーションと思われる発泡や浮き剥がれ等が発生し、耐久性に劣ることも認められる。"